(57)【要約】本発明は、磁気配向された非球状磁性顔料粒子又は磁化可能顔料粒子を基材上に含む光学効果層（ＯＥＬ）を生成する磁気アセンブリ及びプロセスの分野に関する。特に、本発明は、上記ＯＥＬを偽造防止手段としてセキュリティ文書若しくはセキュリティ物品上に生成すること又は装飾を目的とした磁気アセンブリ及びプロセスに関する。【選択図】  図１Ａ
2019501792.tif 000002
【特許請求の範囲】
【請求項１】
光学効果層（ＯＥＬ）を基材上に生成するプロセスであって、
ｉ）非球状の磁性顔料粒子又は磁化可能顔料粒子を含む第１の状態の放射線硬化性被膜組成物を基材表面に適用するステップと、
ｉｉ）前記放射線硬化性被膜組成物を装置の磁界に曝露することにより、前記非球状の磁性顔料粒子又は磁化可能顔料粒子の少なくとも一部を配向させるステップであって、前記装置は、
ａ）支持マトリクス（ｘ３４）を備える磁気アセンブリ（ｘ３０）であり、
ａ１）前記基材表面に対して実質的に垂直な磁気軸を有する単一のループ状双極子磁石、又はループ状構成に配設され、前記基材表面に対して実質的に垂直な磁気軸及び同じ磁界方向をそれぞれ有する２つ以上の双極子磁石の組み合わせのいずれかであるループ状磁界発生装置（ｘ３１）と、
ａ２）前記基材表面に対して実質的に垂直な磁気軸を有する単一の双極子磁石（ｘ３２）、若しくは前記基材表面に対して実質的に垂直な磁気軸及び同じ磁界方向を有する２つ以上の双極子磁石（ｘ３２）、並びに／又は１つ若しくは複数の磁極片（ｘ３３）と、
を備える、磁気アセンブリ（ｘ３０）と、
ｂ）前記基材表面に対して実質的に平行な磁気軸を有する単一の棒状双極子磁石、又は前記基材表面に対して実質的に平行な磁気軸及び同じ磁界方向をそれぞれ有する２つ以上の棒状双極子磁石（ｘ４１）の組み合わせのいずれかである磁界発生装置（ｘ４０）と、
を備える、ステップと、
ｉｉｉ）前記ステップｉｉ）の前記放射線硬化性被膜組成物を少なくとも部分的に硬化させて第２の状態とすることにより、前記非球状の磁性顔料粒子又は磁化可能顔料粒子をそれぞれの位置及び配向に固定するステップと、
を含み、
前記光学効果層が、前記光学効果層を傾斜させることによりサイズが変化する１つ又は複数のループ状体に見える光学的印象をもたらす、プロセス。
【請求項２】
前記磁気アセンブリ（ｘ３０）が、前記支持マトリクス（ｘ３４）と、
ａ１）前記ループ状磁界発生装置（ｘ３１）と、
ａ２）前記単一の双極子磁石（ｘ３２）又は前記２つ以上の双極子磁石（ｘ３２）及び前記１つ若しくは複数の磁極片（ｘ３３）と、
を備える、請求項１に記載のプロセス。
【請求項３】
前記ステップｉ）が、印刷プロセス、好ましくはスクリーン印刷、グラビア印刷、及びフレキソ印刷から成る群から選択される印刷プロセスによって実行される、請求項１又は２に記載のプロセス。
【請求項４】
複数の前記非球状の磁性粒子又は磁化可能粒子の少なくとも一部が、光学可変性の非球状の磁性顔料粒子又は磁化可能顔料粒子により構成されている、請求項１〜３のいずれか一項に記載のプロセス。
【請求項５】
前記光学可変性の磁性顔料又は磁化可能顔料が、磁気薄膜干渉顔料、磁気コレステリック液晶顔料、及びこれらの混合物から成る群から選択される、請求項４に記載のプロセス。
【請求項６】
前記ステップｉｉｉ）が、前記ステップｉｉ）と一部同時に実行される、請求項１〜５のいずれか一項に記載のプロセス。
【請求項７】
前記非球状の磁性粒子又は磁化可能粒子が、血小板状の顔料粒子であり、第１の磁界発生装置の動的な磁界に対して前記放射線硬化性被膜組成物を曝露することにより、前記血小板状の磁性顔料粒子又は磁化可能顔料粒子の少なくとも一部を２軸配向させるステップであって、前記ステップｉ）の後且つ前記ステップｉｉ）の前に実行される、ステップをさらに含む、請求項１〜６のいずれか一項に記載のプロセス。
【請求項８】
請求項１〜７のいずれか一項に記載のプロセスにより生成された光学効果層（ＯＥＬ）。
【請求項９】
請求項８に記載の光学効果層（ＯＥＬ）を１つ又は複数備えたセキュリティ文書又は装飾要素若しくは物体。
【請求項１０】
光学効果層（ＯＥＬ）を基材上に生成するための装置であって、前記光学効果層は、前記光学効果層を傾斜させることによりサイズが変化する１つ又は複数のループ状体に見える光学的印象をもたらすとともに、硬化した放射線硬化性被膜組成物中に配向された非球状の磁性顔料粒子又は磁化可能顔料粒子を含み、前記装置は、
ａ）支持マトリクス（ｘ３４）を備える磁気アセンブリ（ｘ３０）であり、
ａ１）基材表面に対して実質的に垂直な磁気軸を有する単一のループ状双極子磁石、又はループ状構成に配設され、前記基材表面に対して実質的に垂直な磁気軸及び同じ磁界方向をそれぞれ有する２つ以上の双極子磁石の組み合わせのいずれかであるループ状磁界発生装置（ｘ３１）と、
ａ２）前記基材表面に対して実質的に垂直な磁気軸を有する単一の双極子磁石（ｘ３２）、若しくは前記基材表面に対して実質的に垂直な磁気軸及び同じ磁界方向をそれぞれ有する２つ以上の双極子磁石（ｘ３２）、並びに／又は１つ若しくは複数の磁極片（ｘ３３）と、
を備える、磁気アセンブリ（ｘ３０）と、
ｂ）前記基材表面に対して実質的に平行な磁気軸を有する単一の棒状双極子磁石、又は前記基材表面に対して実質的に平行な磁気軸及び同じ磁界方向をそれぞれ有する２つ以上の棒状双極子磁石（ｘ４１）の組み合わせのいずれかである磁界発生装置（ｘ４０）と、
を備える、装置。
【請求項１１】
前記磁気アセンブリ（ｘ３０）が、前記支持マトリクス（ｘ３４）と、
ａ１）前記ループ状磁界発生装置（ｘ３１）と、
ａ２）前記単一の双極子磁石（ｘ３２）又は前記２つ以上の双極子磁石（ｘ３２）及び前記１つ若しくは複数の磁極片（ｘ３３）と、
を備える、請求項１０に記載の装置。
【請求項１２】
光学効果層（ＯＥＬ）を基材上に生成するための、請求項１０又は１１に記載の装置の使用。
【請求項１３】
請求項１０若しくは１１に記載の装置を少なくとも１つ備えた回転磁気シリンダ、又は請求項１０若しくは１１に記載の装置を少なくとも１つ備えた平台印刷ユニットを備える、印刷装置。
【請求項１４】
被覆若しくは印刷ユニット及び／又は硬化ユニットをさらに備える、請求項１３に記載の印刷装置。
【請求項１５】
光学効果層（ＯＥＬ）を基材上に生成するための、請求項１３又は１４に記載の印刷装置の使用。
【発明の詳細な説明】
【技術分野】
【０００１】
[001]本発明は、偽造及び違法複製に対する有価文書及び有価商品の保護の分野に関する。特に、本発明は、視角に応じた光学効果を示す光学効果層（ＯＥＬ）、上記ＯＥＬを生成する磁気アセンブリ及びプロセス、並びに文書上の偽造防止手段としての上記光学効果層の使用に関する。
【背景技術】
【０００２】
[002]当技術分野においては、磁性顔料粒子又は磁化可能顔料粒子、特に非球形光学可変性磁性顔料粒子又は磁化可能顔料粒子を含むインク、被膜組成物、被膜、又は層を用いることによって、セキュリティ要素及びセキュリティ文書を製造することが知られている。
【０００３】
[003]例えばセキュリティ文書の安全対策は、「秘密」及び「公然」の安全対策に分類可能である。秘密の安全対策による保護は、そのような対策が隠蔽されており、検出には通常、特殊な機器及び知識が必要である、という概念に依拠している。一方、「公然」の安全対策は、人間の感覚のみで容易に検出可能であり、例えばそのような対策の可視化及び／又は触覚による検出が可能でありながら、製造及び／又はコピーは依然として困難である。ただし、公然の安全対策の有効性は、その安全対策としての容易な認識に大きく依存している。ユーザは、このような安全対策の存在及び性質に気付いている場合、その安全対策に基づいて実際に安全確認を行うしかないためである。
【０００４】
[004]配向された磁性顔料粒子又は磁化可能顔料粒子を含む被膜又は層については、例えば米国特許第２，５７０，８５６号、米国特許第３，６７６，２７３号、米国特許第３，７９１，８６４号、米国特許第５，６３０，８７７号、及び米国特許第５，３６４，６８９号に開示されている。被膜中の磁性顔料粒子又は磁化可能顔料粒子によれば、対応する磁界の印加により、非固化被膜中で磁性顔料粒子又は磁化可能顔料粒子を局所的に配向させた後、これらを固化させることによって、磁気誘導画像、デザイン、及び／又はパターンを生成することができる。これにより、特定の光学効果すなわち偽造に対する耐性が高い固定磁気誘導画像、デザイン、又はパターンが得られる。配向された磁性顔料粒子又は磁化可能顔料粒子に基づくセキュリティ要素は、磁性顔料粒子若しくは磁化可能顔料粒子又は当該粒子を含む対応するインク若しくは組成物並びに上記インク若しくは組成物の適用及び適用インク若しくは組成物中の上記顔料粒子の配向に用いられる特定の技術の両方が利用可能な場合にのみ製造可能である。
【０００５】
[005]例えば、米国特許第７，０４７，８８３号は、被膜組成物中で磁性又は磁化可能光学可変性顔料薄片を配向させることによって得られる光学効果層（ＯＥＬ）を生成するための装置及び方法を開示しており、この開示の装置は、特定の構成において、上記被膜組成物を有する基材の下側に配置された永久磁石から成る。米国特許第７，０４７，８８３号によれば、ＯＥＬ中の磁性又は磁化可能光学可変性顔料薄片の第１の部分が光を第１の方向に反射させるように配向し、第１の部分に隣接する第２の部分が光を第２の方向に反射させるように位置合わせされていることで、ＯＥＬの傾斜に際して視覚的な「フリップフロップ」効果が生成される。
【０００６】
[006]国際公開第２００６／０６９２１８  Ａ２号は、ＯＥＬが傾斜した場合にバー（「ローリングバー」）が動いて見えるように配向した光学可変性磁性顔料薄片又は磁化可能顔料薄片を含むＯＥＬを備えた基材を開示している。国際公開第２００６／０６９２１８  Ａ２号によれば、光学可変性磁性顔料薄片又は磁化可能顔料薄片を有する基材の下側の永久磁石の特定の構成には、曲面を再現するように上記薄片を配向させる働きがある。
【０００７】
[007]米国特許第７，９５５，６９５号は、強い干渉色でチョウの羽を再現する視覚効果を生むように、いわゆる粉状の磁性顔料粒子又は磁化可能顔料粒子が主として基材表面に垂直に配向したＯＥＬに関する。ここでも、被膜組成物を有する基材の下側の永久磁石の特定の構成には、顔料粒子を配向させる働きがある。
【０００８】
[008]欧州特許第１  ８１９  ５２５  Ｂ１号は、特定の視角では透明に見えるため下層の情報へ視覚的にアクセス可能である一方、他の視角では不透明なままとなるＯＥＬを有するセキュリティ要素を開示している。「ベネチアンブラインド効果」として知られているこの効果を得るため、基材の下側の永久磁石の特定の構成は、基材表面に対する所定の角度で、光学可変性磁化可能顔料薄片又は磁性顔料薄片を配向させる。
【０００９】
[009]移動リング効果が効率的なセキュリティ要素として開発されている。移動リング効果は、上記光学効果層の傾斜角に応じて任意のｘｙ方向に移動して見える漏斗、円錐、ボウル、円、楕円、及び半球等の物体の光学的錯覚像から成る。移動リング効果を生む方法については、例えば欧州特許出願公開第１  ７１０  ７５６  Ａ１号、米国特許第８，３４３，６１５号、欧州特許出願公開第２  ３０６  ２２２  Ａ１号、欧州特許出願公開第２  ３２５  ６７７  Ａ２号、及び米国特許出願公開第２０１３／０８４４１１号に開示されている。
【００１０】
[0010]国際公開第２０１１／０９２５０２  Ａ２号は、視覚の変化で見かけ上の移動リングを表示する移動リング像を生成するための装置を開示している。開示の移動リング像は、軟磁化可能シートと、磁気軸が被膜層の平面に垂直であるとともに上記軟磁化可能シートの下側に配設された球状磁石との組み合わせにより発生した磁界によって磁性粒子又は磁化可能粒子を配向可能な装置の使用により取得又は生成され得る。
【００１１】
[0011]従来技術の移動リング像は一般的に、唯一の回転又は固定磁石の磁界による磁性粒子又は磁化可能粒子の整列によって生成される。唯一の磁石の磁力線は一般的に、比較的緩やかな屈曲すなわち低い曲率を呈しているため、磁性粒子又は磁化可能粒子の配向の変化もＯＥＬの表面上で比較的緩やかである。さらに、単一の磁石のみが用いられる場合は、磁石からの距離の増加とともに磁界の強度が急激に低下する。このため、磁性粒子又は磁化可能粒子の配向により極めて動的且つ明確に規定された特徴を得るのは難しく、リング縁部がぼやけた視覚効果となる可能性がある。
【００１２】
[0012]国際公開第２０１４／１０８４０４  Ａ２号は、被膜中に分散した複数の磁気配向された非球状磁性粒子又は磁化可能粒子を含む光学効果層（ＯＥＬ）を開示している。開示のＯＥＬの特定の磁気配向パターンは、ＯＥＬの傾斜に際して移動するループ状体の光学効果又は印象を観察者に与える。さらに、国際公開第２０１４／１０８４０４  Ａ２号は、ループ状体に囲まれた中央領域の反射帯による、ループ状体内の突起の光学効果又は印象をさらにもたらすＯＥＬを開示している。開示の突起は、ループ状体に囲まれた中央領域に存在する半球等の３次元物体の印象を与える。
【００１３】
[0013]国際公開第２０１４／１０８３０３  Ａ１号は、被膜中に分散した磁気配向された複数の非球状磁性粒子又は磁化可能粒子を含む光学効果層（ＯＥＬ）を開示している。開示のＯＥＬの特定の磁気配向パターンは、１つの共通中央領域を囲み、視角に応じた見かけ上の運動を示す複数の入れ子になったループ状体の光学効果又は印象を観察者に与える。さらに、国際公開第２０１４／１０８３０３  Ａ１号は、最も内側のループ状体に囲まれ、これにより規定された中央領域を部分的に満たす突起をさらに含むＯＥＬを開示している。開示の突起は、中央領域に存在する半球等の３次元物体の錯覚を与える。
【００１４】
[0014]セキュリティ文書の向きに関わらず容易に確認可能であり、偽造者が利用可能な機器で大規模に製造することが難しく、非常に多くの考え得る形状及び形態で提供可能な人目を引く動的なループ状効果を良い品質で基材上に表示する安全対策が依然として求められている。
【発明の概要】
【００１５】
[0015]したがって、本発明は、上述の従来技術の不備を克服することを目的とする。
【００１６】
[0016]第１の態様において、本発明は、光学効果層（ＯＥＬ）を基材上に生成するプロセス及びこれにより得られる光学効果層（ＯＥＬ）であって、当該プロセスが、
ｉ）非球状磁性顔料粒子又は磁化可能顔料粒子を含む第１の状態の放射線硬化性被膜組成物を基材表面に適用するステップと、
ｉｉ）放射線硬化性被膜組成物を、
支持マトリクス（ｘ３４）と、
ａ１）基材表面に対して実質的に垂直な磁気軸を有する単一のループ状双極子磁石又はループ状構成に配設され、基材表面に対して実質的に垂直な磁気軸及び同じ磁界方向をそれぞれ有する２つ以上の双極子磁石の組み合わせのいずれかであるループ状磁界発生装置（ｘ３１）と、
ａ２）基材表面に対して実質的に垂直な磁気軸を有する単一の双極子磁石（ｘ３２）又は基材表面に対して実質的に垂直な磁気軸及び同じ磁界方向を有する２つ以上の双極子磁石（ｘ３２）並びに／又は１つ若しくは複数の磁極片（ｘ３３）と、
を備えた、磁気アセンブリ（ｘ３０）と、
ｂ）基材表面に対して実質的に平行な磁気軸を有する単一の棒状双極子磁石又は基材表面に対して実質的に平行な磁気軸及び同じ磁界方向をそれぞれ有する２つ以上の棒状双極子磁石（ｘ４１）の組み合わせのいずれかである磁界発生装置（ｘ４０）と、
を備えた装置の磁界に曝露することにより、非球状磁性顔料粒子又は磁化可能顔料粒子の少なくとも一部を配向させるステップと、
ｉｉｉ）ステップｉｉ）の放射線硬化性被膜組成物を少なくとも部分的に硬化させて第２の状態とすることにより、非球状磁性顔料粒子又は磁化可能顔料粒子をそれぞれの位置及び配向に固定するステップと、
を含み、
光学効果層が、当該光学効果層を傾斜させることによりサイズが変化する１つ又は複数のループ状体に見える光学的印象をもたらす、プロセスを提供する。
【００１７】
[0017]別の態様において、本発明は、上記プロセスにより作成された光学効果層（ＯＥＬ）を提供する。
【００１８】
[0018]別の態様においては、偽造若しくは不正に対するセキュリティ文書の保護又は装飾用途として上記光学効果層（ＯＥＬ）が用いられる。
【００１９】
[0019]別の態様において、本発明は、本明細書に記載のような１つ又は複数の光学効果層を備えたセキュリティ文書又は装飾要素若しくは物体を提供する。
【００２０】
[0020]別の態様において、本発明は、光学効果層（ＯＥＬ）を傾斜させることによりサイズが変化する１つ又は複数のループ状体に見える光学的印象をもたらすとともに、硬化した放射線硬化性被膜組成物中に配向された非球状磁性顔料粒子又は磁化可能顔料粒子を含む本明細書に記載の光学効果層光学効果層を本明細書に記載のような基材上に生成するための装置であって、本明細書に記載の磁気アセンブリ（ｘ３０）及び本明細書に記載の磁界発生装置（ｘ４０）を備えた、装置を提供する。
【００２１】
[0021]磁気アセンブリ（ｘ３０）及び磁界発生装置（ｘ４０）は、一方が他方の上に配置されていてもよい。
【００２２】
[0022]磁気アセンブリ（ｘ３０）により生成された磁界及び磁界発生装置（ｘ４０）により生成された磁界は、装置の結果としての磁界中に配設され、光学効果層を傾斜させることによりサイズが変化する１つ又は複数のループ状体に見える光学的印象を生じさせる未硬化の放射線硬化性被膜組成物中に配向された非球状磁性顔料粒子又は磁化可能顔料粒子を装置の磁界が基材上で配向させ得るように相互作用するようになっていてもよい。
【００２３】
[0023]光学的印象は、基材が垂直視角からある方向に傾斜した場合に、１つ又は複数のループ状体が大きく見え、基材が垂直視角から第１の方向の反対方向に傾斜した場合に、１つ又は複数のループ状体が小さく見えるようになっていてもよい。
【００２４】
[0024]単一の双極子磁石（ｘ３２）又は２つ以上の双極子磁石（ｘ３２）は、単一のループ状双極子磁石（ｘ３２）により規定されたループ内又はループ状構成に配設された２つ以上の双極子磁石（ｘ３１）により規定されたループ内に位置付けられていてもよい。
【００２５】
[0025]支持マトリクス（ｘ３４）は、単一のループ状双極子磁石（ｘ３２）により規定されるとともに離隔したループ内又はループ状構成内の２つ以上の双極子磁石（ｘ３１）により規定されるとともに離隔したループ内に単一の双極子磁石（ｘ３２）又は２つ以上の双極子磁石（ｘ３２）を保持するようにしてもよい。
【００２６】
[0026]単一のループ状双極子磁石（ｘ３１）又はループ状構成に配設された２つ以上の双極子磁石（ｘ３１）及び単一の双極子磁石（ｘ３２）又は２つ以上の双極子磁石（ｘ３２）は、支持マトリクス（ｘ３４）内（例えば、内部に設けられた窪み又は空間内）に配設されているのが好ましい。
【００２７】
[0027]また、１つ又は複数の磁極片（ｘ３３）、特に、１つ又は複数のループ状磁極片は、支持マトリクス（ｘ３４）内に配設されていてもよい。
【００２８】
[0028]支持マトリクス（ｘ３４）は、単一のループ状双極子磁石（ｘ３１）又はループ状構成に配設された２つ以上の双極子磁石（ｘ３１）及び単一の双極子磁石（ｘ３２）又は２つ以上の双極子磁石（ｘ３２）と離隔した１つ又は複数の磁極片、特に、１つ又は複数のループ状磁極片を保持するようにしてもよい。
【００２９】
[0029]１つ又は複数の磁極片（ｘ３３）はそれぞれ、ループ状であってもよく、単一のループ状双極子磁石（ｘ３１）により規定されたループ内又はループ状構成に配設された２つ以上の双極子磁石（ｘ３１）により規定されたループ内に配設されていてもよい。
【００３０】
[0030]単一の双極子磁石（ｘ３２）又は２つ以上の双極子磁石（ｘ３２）及び任意選択としての１つ又は複数の磁極片（ｘ３３）、特に、１つ又は複数のループ状磁極片は、単一のループ状双極子磁石（ｘ３１）又はループ状構成に配設された２つ以上の双極子磁石（ｘ３１）と同一平面上に配置されていてもよい。
【００３１】
[0031]別の態様において、本発明は、本明細書に記載の光学効果層（ＯＥＬ）を本明細書に記載のような基材上に生成する本明細書に記載の装置の使用を提供する。
【００３２】
[0032]別の態様において、本発明は、本明細書に記載の装置のうちの少なくとも１つを備えた回転磁気シリンダ又は本明細書に記載の装置のうちの少なくとも１つを備えた平台印刷ユニットを備えた印刷装置を提供する。
【００３３】
[0033]別の態様において、本発明は、本明細書に記載の光学効果層（ＯＥＬ）を本明細書に記載のような基材上に生成する本明細書に記載の印刷装置の使用を提供する。
【図面の簡単な説明】
【００３４】
【図１Ａ】ａ）支持マトリクス（１３４）、ループ状磁界発生装置（１３１）、特に、リング状双極子磁石、及び双極子磁石（１３２）を備えた磁気アセンブリ（１３０）と、ｂ）磁界発生装置（１４０）とを備えた装置を模式的に示した図である。上記装置は、光学効果層（１１０）を基材（１２０）上に生成するのに適している。
【図１Ｂ】図１Ｂ１は、図１Ａの磁気アセンブリ（１３０）の上面を模式的に示した図であり、図１Ｂ２は、図１Ａの支持マトリクス（１３４）の断面を模式的に示した図である。
【図１Ｃ】図１Ａ及び図１Ｂに示す装置を用いて得られたＯＥＬを様々な視角で見た写真である。
【図２Ａ】ａ）支持マトリクス（２３４）、ループ状磁界発生装置（２３１）、特に、リング状双極子磁石、及び双極子磁石（２３２）を備えた磁気アセンブリ（２３０）と、ｂ）磁界発生装置（２４０）とを備えた装置を模式的に示した図である。上記装置は、光学効果層（２１０）を基材（２２０）上に生成するのに適している。
【図２Ｂ】図２Ｂ１は、図２Ａの磁気アセンブリ（２３０）の上面を模式的に示した図であり、図２Ｂ２は、図２Ａの支持マトリクス（２３４）の断面を模式的に示した図である。
【図２Ｃ】図２Ａ及び図２Ｂに示す装置を用いて得られたＯＥＬを様々な視角で見た写真である。
【図３Ａ】ａ）支持マトリクス（３３４）、ループ状磁界発生装置（３３１）、特に、リング状双極子磁石、及び双極子磁石（３３２）を備えた磁気アセンブリ（３３０）と、ｂ）磁界発生装置（２４０）とを備えた装置を模式的に示した図である。上記装置は、光学効果層（３１０）を基材（３２０）上に生成するのに適している。
【図３Ｂ】図３Ｂ１は、図３Ａの磁気アセンブリ（３３０）の下面を模式的に示した図であり、図３Ｂ２は、図３Ａの支持マトリクス（３３４）の断面を模式的に示した図である。
【図３Ｃ】図３Ａ及び図３Ｂに示す装置を用いて得られたＯＥＬを様々な視角で見た写真である。
【図４Ａ】ａ）支持マトリクス（４３４）、ループ状磁界発生装置（４３１）、特に、リング状双極子磁石、及び５つの双極子磁石（４３２）を備えた磁気アセンブリ（４３０）と、ｂ）磁界発生装置（４４０）とを備えた装置を模式的に示した図である。上記装置は、光学効果層（４１０）を基材（４２０）上に生成するのに適している。
【図４Ｂ】図４Ｂ１は、図４Ａの磁気アセンブリ（４３０）の上面を模式的に示した図であり、図４Ｂ２は、図４Ａの支持マトリクス（４３４）の断面を模式的に示した図である。
【図４Ｃ】図４Ａ〜図４Ｂに示す装置を用いて得られたＯＥＬを異なる視角で見た場合の写真である。
【図５Ａ】ａ）支持マトリクス（５３４）、ループ状磁界発生装置（５３１）、特に、リング状双極子磁石、及び５つの双極子磁石（５３２）を備えた磁気アセンブリ（５３０）と、ｂ）７つの双極子磁石（５４１）及び６つのスペーサ（５４２）を備えた磁界発生装置（５４０）とを備えた装置を模式的に示した図である。上記装置は、光学効果層（５１０）を基材（５２０）上に生成するのに適している。
【図５Ｂ】図５Ｂ１は、図５Ａの磁気アセンブリ（５３０）の上面を模式的に示した図であり、図５Ｂ２は、図５Ａの支持マトリクス（５３４）の断面を模式的に示した図である。
【図５Ｃ】図５Ａ及び図５Ｂに示す装置を用いて得られたＯＥＬを様々な視角で見た写真である。
【図６Ａ】ａ）支持マトリクス（６３４）、ループ状磁界発生装置（６３１）、特に、リング状双極子磁石、及びループ状磁極片（６３３）、特に、リング状磁極片）を備えた磁気アセンブリ（６３０）と、ｂ）７つの双極子磁石（６４１）及び６つのスペーサ（６４２）を備えた磁界発生装置（６４０）とを備えた装置を模式的に示した図である。上記装置は、光学効果層（６１０）を基材（６２０）上に生成するのに適している。
【図６Ｂ】図６Ｂ１は、図６Ａの磁気アセンブリ（６３０）の下面を模式的に示した図であり、図６Ｂ２は、図６Ａの支持マトリクス（６３４）の断面を模式的に示した図である。
【図６Ｃ】図６Ａ及び図６Ｂに示す装置を用いて得られたＯＥＬを様々な視角で見た写真である。
【図７Ａ】ａ）支持マトリクス（７３４）、ループ状磁界発生装置（７３１）、特に、リング状双極子磁石、ループ状磁極片（７３３）、特に、リング状磁極片、及び双極子磁石（７３２）を備えた磁気アセンブリ（７３０）と、ｂ）磁界発生装置（７４０）とを備えた装置を模式的に示した図である。上記装置は、光学効果層（７１０）を基材（７２０）上に生成するのに適している。
【図７Ｂ】図７Ｂ１は、図７Ａの磁気アセンブリ（７３０）の下面を模式的に示した図であり、図７Ｂ２は、図７Ａの支持マトリクス（７３４）の断面を模式的に示した図である。
【図７Ｃ】図７Ａ及び図７Ｂに示す装置を用いて得られたＯＥＬを様々な視角で見た写真である。
【図８Ａ】ａ）支持マトリクス（８３４）、ループ状磁界発生装置（８３１）、特に、リング状双極子磁石、ループ状磁極片（８３３）、特に、リング状磁極片、及び双極子磁石（８３２）を備えた磁気アセンブリ（８３０）と、ｂ）７つの双極子磁石（８４１）及び６つのスペーサ（８４２）を備えた磁界発生装置（８４０）とを備えた装置を模式的に示した図である。上記装置は、光学効果層（８１０）を基材（８２０）上に生成するのに適している。
【図８Ｂ】図８Ｂ１は、図８Ａの磁気アセンブリ（８３０）の下面を模式的に示した図であり、図８Ｂ２は、図８Ａの支持マトリクス（８３４）の断面を模式的に示した図である。
【図８Ｃ】図８Ａ及び図８Ｂに示す装置を用いて得られたＯＥＬを様々な視角で見た写真である。
【図９Ａ】ａ）支持マトリクス（９３４）、ループ状磁界発生装置（９３１）、特に、リング状双極子磁石、ループ状磁極片（９３３）、特に、リング状磁極片、及び双極子磁石（９３２）を備えた磁気アセンブリ（９３０）と、ｂ）磁界発生装置（９４０）とを備えた装置を模式的に示した図である。上記装置は、光学効果層（９１０）を基材（９２０）上に生成するのに適している。
【図９Ｂ】図９Ｂ１は、図９Ａの磁気アセンブリ（９３０）の下面を模式的に示した図であり、図９Ｂ２は、図９Ａの支持マトリクス（９３４）の断面を模式的に示した図である。
【図９Ｃ】図９Ａ及び図９Ｂに示す装置を用いて得られたＯＥＬを様々な視角で見た写真である。
【図１０Ａ】ａ）支持マトリクス（１０３４）、ループ状磁界発生装置（１０３１）、特に、リング状双極子磁石、ループ状磁極片（１０３３）、特に、リング状磁極片、及び双極子磁石（１０３２）を備えた磁気アセンブリ（１０３０）と、ｂ）７つの双極子磁石（１０４１）及び６つのスペーサ（１０４２）を備えた磁界発生装置（１０４０）とを備えた装置を模式的に示した図である。上記装置は、光学効果層（１０１０）を基材（１０２０）上に生成するのに適している。
【図１０Ｂ】図１０Ｂ１は、図１０Ａの磁気アセンブリ（１０３０）の下面を模式的に示した図であり、図１０Ｂ２は、図１０Ａの支持マトリクス（１０３４）の断面を模式的に示した図である。
【図１０Ｃ】図１０Ａ及び図１０Ｂに示す装置を用いて得られたＯＥＬを様々な視角で見た写真である。
【図１１Ａ】ａ）支持マトリクス（１１３４）、ループ状磁界発生装置（１１３１）、特に、リング状双極子磁石、ループ状磁極片（１１３３）、特に、リング状磁極片、及び双極子磁石（１１３２）を備えた磁気アセンブリ（１１３０）と、ｂ）７つの双極子磁石（１１４１）及び６つのスペーサ（１１４２）を備えた磁界発生装置（１１４０）とを備えた装置を模式的に示した図である。上記装置は、光学効果層（１１１０）を基材（１１２０）上に生成するのに適している。
【図１１Ｂ】図１１Ｂ１は、図１１Ａの磁気アセンブリ（１１３０）の下面を模式的に示した図であり、図１１Ｂ２は、図１１Ａの支持マトリクス（１１３４）の断面を模式的に示した図である。
【図１１Ｃ】図１１Ａ及び図１１Ｂに示す装置を用いて得られたＯＥＬを様々な視角で見た写真である。
【図１２Ａ】ａ）支持マトリクス（１２３４）、ループ状磁界発生装置（１２３１）、特に、リング状双極子磁石、ループ状磁極片（１２３３）、特に、リング状磁極片、及び双極子磁石（１２３２）を備えた磁気アセンブリ（１２３０）と、ｂ）７つの双極子磁石（１２４１）及び６つのスペーサ（１２４２）を備えた磁界発生装置（１２４０）とを備えた装置を模式的に示した図である。上記装置は、光学効果層（１２１０）を基材（１２２０）上に生成するのに適している。
【図１２Ｂ】図１２Ｂ１は、図１２Ａの磁気アセンブリ（１２３０）の上面を模式的に示した図であり、図１２Ｂ２は、図１２Ａの支持マトリクス（１２３４）の断面を模式的に示した図である。
【図１２Ｃ】図１２Ａ及び図１２Ｂに示す装置を用いて得られたＯＥＬを様々な視角で見た写真である。
【発明を実施するための形態】
【００３５】
定義
[0034]以下の定義を用いることによって、本明細書及び特許請求の範囲に記載の用語の意味を解釈するものとする。
【００３６】
[0035]本明細書において、不定冠詞「ａ」は、１つ及び２つ以上を示し、必ずしもその指示対象の名詞を単数に限定するものではない。
【００３７】
[0036]本明細書において、用語「およそ」は、対象とする量又は値が指定された特定の値又はその近傍の他の値であってもよいことを意味する。一般的に、ある値を示す用語「およそ」は、その値の±５％の範囲を示すことを意図している。一例として、表現「およそ１００」は、１００±５の範囲すなわち９５〜１０５の範囲を示す。一般的に、用語「およそ」を使用する場合は、本発明に係る類似の結果又は効果が指定値の±５％の範囲で得られることが予想され得る。
【００３８】
[0037]用語「実質的に平行」は、平行整列からの逸脱が１０°以下であることを表し、用語「実質的に垂直」は、垂直整列からの逸脱が１０°以下であることを表す。
【００３９】
[0038]本明細書において、用語「及び／又は」は、上記群の要素のすべて又は１つだけのいずれかが存在していてもよいことを意味する。例えば、「Ａ及び／又はＢ」は、「Ａのみ、Ｂのみ、又はＡ及びＢの両方」を意味するものとする。「Ａのみ」の場合、この用語は、Ｂが存在しない可能性、すなわち「ＡのみであってＢではない」という可能性も網羅している。
【００４０】
[0039]本明細書において、用語「備える、含む（ｃｏｍｐｒｉｓｉｎｇ）」は、非排他的且つオープンエンドであることを意図している。したがって、例えば化合物Ａを含む湿し水は、Ａ以外の化合物を含んでいてもよい。ただし、用語「備える、含む（ｃｏｍｐｒｉｓｉｎｇ）」は、その特定の一実施形態として、「〜から本質的に成る（ｃｏｎｓｉｓｔｉｎｇ  ｅｓｓｅｎｔｉａｌｌｙ  ｏｆ）」及び「〜から成る（ｃｏｎｓｉｓｔｉｎｇ  ｏｆ）」というより限定的な意味も網羅するため、例えば「Ａ、Ｂ、及び任意選択としてＣを含む湿し水」は、Ａ及びＢから（本質的に）成っていてもよいし、Ａ、Ｂ、及びＣから（本質的に）成っていてもよい。
【００４１】
[0040]用語「被膜組成物」は、本発明の光学効果層（ＯＥＬ）を固体基材上に形成可能であるとともに、印刷法によって優先的且つ非排他的に適用可能な任意の組成物を表す。被膜組成物は、少なくとも複数の非球状磁性粒子又は磁化可能粒子及びバインダを含む。
【００４２】
[0041]本明細書において、用語「光学効果層（ＯＥＬ）」は、磁気配向された少なくとも複数の非球状磁性粒子又は磁化可能粒子及びバインダを含み、非球状磁性粒子又は磁化可能粒子の配向がバインダ内で固定又は停止（固定／停止）された層を示す。
【００４３】
[0042]用語「磁気軸」は、磁石の対応するＮＳ極を接続するとともに、上記両極を通って延びた仮想線を示す。この用語には、如何なる特定の磁界方向も含まない。
【００４４】
[0043]用語「磁界方向」は、磁石の外部でＮ極からＳ極へと向かう磁界に沿った磁界ベクトルの方向を示す（Ｈａｎｄｂｏｏｋ  ｏｆ  Ｐｈｙｓｉｃｓ，Ｓｐｒｉｎｇｅｒ  ２００２の４６３〜４６４頁参照）。
【００４５】
[0044]用語「硬化」は、非球状磁性顔料粒子又は磁化可能顔料粒子がそれぞれの現在位置及び配向に固定／停止されて移動も回転もできなくなる状態すなわち固化又は固体状態へと材料を変換する刺激に応答して被膜組成物の粘度が高くなるプロセスを示すのに用いる。
【００４６】
[0045]本明細書において「好適な」実施形態／特徴に言及する場合は、これら「好適な」実施形態／特徴の組み合わせについても、「好適な」実施形態／特徴の組み合わせが技術的に有意である限り開示されているものと考えられる。
【００４７】
[0046]本明細書において、用語「少なくとも」は、１つ又は２つ以上（例えば、１つ、２つ、又は３つ）を規定するものである。
【００４８】
[0047]用語「セキュリティ文書」は、少なくとも１つの安全対策により偽造又は不正に対して通例保護される文書を表す。セキュリティ文書の例としては、有価文書及び有価商品が挙げられるが、これらに限定されない。
【００４９】
[0048]用語「安全対策」は、認証目的で使用可能な画像、パターン、又は図形要素を示すのに用いる。
【００５０】
[0049]用語「ループ状体」は、それ自体で再結合することにより１つの中央領域を囲む閉ループ状体を構成する閉じた物体の視覚的印象をＯＥＬが観察者に与えるように非球状磁性粒子又は磁化可能粒子が設けられたことを示す。「ループ状体」としては、円形、長円形、楕円形、正方形、三角形、長方形、又は任意の多角形を有し得る。ループ形状の例としては、リング又は円、長方形又は正方形（角丸の有無に依らず）、三角形（角丸の有無に依らず）、（正又は不規則）五角形（角丸の有無に依らず）、（正又は不規則）六角形（角丸の有無に依らず）、（正又は不規則）七角形（角丸の有無に依らず）、（正又は不規則）八角形（角丸の有無に依らず）、任意の多角形（角丸の有無に依らず）等が挙げられる。本明細書において、１つ又は複数のループ状体の光学的印象は、非球状磁性粒子又は磁化可能粒子の配向によって形成される。
【００５１】
[0050]本発明は、光学効果層（ＯＥＬ）を基材上に生成する方法及びこれにより得られる光学効果層（ＯＥＬ）であって、当該方法が、本明細書に記載の非球状磁性顔料粒子又は磁化可能顔料粒子を含む第１の状態の放射線硬化性被膜組成物を基材表面に適用するステップｉ）を含む、方法を提供する。
【００５２】
[0051]本明細書に記載の適用ステップｉ）は、好ましくはスクリーン印刷、グラビア印刷、フレキソ印刷、インクジェット印刷、及び凹版印刷（当技術分野においては銅版凹版印刷及び鋼製金型凹版印刷とも称する）から成る群から選択され、より好ましくはスクリーン印刷、グラビア印刷、及びフレキソ印刷から成る群から選択される印刷プロセスによって実行されるのが好ましい。
【００５３】
[0052]本明細書に記載の基材表面に対する本明細書に記載の放射線硬化性被膜組成物の適用（ステップｉ））の後、一部同時、又は同時に、本明細書に記載の装置の磁界に対する放射線硬化性被膜組成物の曝露によって非球状磁性顔料粒子又は磁化可能顔料粒子の少なくとも一部を配向させる（ステップｉｉ））ことにより、装置により生成された磁力線に沿って非球状磁性顔料粒子又は磁化可能顔料粒子の少なくとも一部を整列させる。
【００５４】
[0053]本明細書に記載の磁界の印加により非球状磁性顔料粒子又は磁化可能顔料粒子の少なくとも一部を配向／整列させるステップの後又は一部同時に、非球状磁性顔料粒子又は磁化可能顔料粒子の配向を固定又は停止する。このように特筆すべきこととして、放射線硬化性被膜組成物は第１の状態すなわち液体又はペースト状態を有する必要があり、十分に湿潤又は柔軟であるため、放射線硬化性被膜組成物中に分散した非球状磁性顔料粒子又は磁化可能顔料粒子は、磁界への曝露により自由に移動、回転、及び／又は配向可能である。また、第２の硬化（例えば、固体）状態も有する必要があり、この場合の非球状磁性顔料粒子又は磁化可能顔料粒子は、それぞれの位置及び配向で固定又は停止される。
【００５５】
[0054]以上から、光学効果層（ＯＥＬ）を本明細書に記載の基材上に生成する方法は、ステップｉｉ）の放射線硬化性被膜組成物を少なくとも部分的に硬化させて第２の状態とすることにより、非球状磁性顔料粒子又は磁化可能顔料粒子が採っている位置及び配向に固定するステップｉｉｉ）を含む。放射線硬化性被膜組成物を少なくとも部分的に硬化させるステップｉｉｉ）は、本明細書に記載の磁界の印加により非球状磁性顔料粒子又は磁化可能顔料粒子の少なくとも一部を配向／整列させるステップ（ステップｉｉ））の後又は一部同時に実行されるようになっていてもよい。放射線硬化性被膜組成物を少なくとも部分的に硬化させるステップｉｉｉ）は、本明細書に記載の磁界の印加により非球状磁性顔料粒子又は磁化可能顔料粒子の少なくとも一部を配向／整列させるステップ（ステップｉｉ））と一部同時に実行されるのが好ましい。「一部同時」によって、両ステップの一部が同時に実行されることを意味する。すなわち、各ステップの実行タイミングが部分的に重なることになる。本明細書に記載の背景において、配向ステップｉｉ）と一部同時に硬化が実行される場合は、ＯＥＬの完全又は部分的な固化の前に顔料粒子が配向するように、配向後に硬化が有効となることが了解される必要がある。
【００５６】
[0055]このようにして得られる光学効果層（ＯＥＬ）は、当該光学効果層を含む基材を傾斜させることによりサイズが変化する１つ以上のループ状体に見える光学的印象を観察者に与える。すなわち、このようにして得られるＯＥＬは、当該光学効果層を含む基材を傾斜させることによりサイズが変化するループ状体に見える光学的印象を観察者に与えるか、又は、当該光学効果層を含む基材を傾斜させることによりサイズが変化する複数の入れ子になったループ状体に見える光学的印象を観察者に与える。光学的印象は、基材が垂直視角からある方向に傾斜した場合に、ループ状体が大きく見え、基材が垂直視角から第１の方向の反対方向に傾斜した場合に、ループ状体が小さく見えるようになっていてもよい。
【００５７】
[0056]放射線硬化性被膜組成物の第１及び第２の状態は、ある種の放射線硬化性被膜組成物を用いることによって提供すされる。例えば、放射線硬化性被膜組成物の非球状磁性顔料粒子又は磁化可能顔料粒子以外の成分は、インク又はセキュリティ用途（例えば、紙幣印刷）に用いられるような放射線硬化性被膜組成物の形態であってもよい。上述の第１及び第２の状態は、電磁放射線への曝露に応答して粘度が高くなる材料を用いることにより提供される。すなわち、流体のバインダ材料は、硬化又は凝固によって、非球状磁性顔料粒子又は磁化可能顔料粒子がそれぞれの現在位置及び配向に固定されて、バインダ材料内で移動も回転もできなくなる第２の状態に変換される。
【００５８】
[0057]当業者には既知の通り、基材等の表面上に適用する放射線硬化性被膜組成物に含まれる成分及び上記放射線硬化性被膜組成物の物性は、放射線硬化性被膜組成物の基材表面への移動に用いられるプロセスの要件を満たす必要がある。その結果、本明細書に記載の放射線硬化性被膜組成物に含まれるバインダ材料は通常、当技術分野において既知の材料から選定されるとともに、放射線硬化性被膜組成物の適用に用いられる被覆又は印刷プロセス及び選定された放射線硬化プロセスによって決まる。
【００５９】
[0058]本明細書に記載の光学効果層（ＯＥＬ）において、本明細書に記載の非球状磁性顔料粒子又は磁化可能顔料粒子は、当該非球状磁性顔料粒子又は磁化可能顔料粒子の配向を固定／停止する硬化バインダ材料を含む放射線硬化性被膜組成物中に分散している。硬化バインダ材料は、２００ｎｍ〜２５００ｎｍに含まれる様々な波長の電磁放射線に対して、少なくとも一部が透明である。このように、バインダ材料は、少なくともその硬化又は固体状態（本明細書では第２の状態とも称する）において、２００ｎｍ〜２５００ｎｍすなわち通常「光学スペクトル」と称し、バインダ材料に含まれる硬化又は固体状態の粒子及びそれぞれの配向に応じた反射性がバインダ材料を通じて認識され得るように、電磁スペクトルの赤外、可視、及びＵＶ（紫外）部分を含む波長範囲内に含まれる様々な波長の電磁放射線に対して、少なくとも一部が透明である。硬化バインダ材料は、好ましくは２００ｎｍ〜８００ｎｍ、より好ましくは４００ｎｍ〜７００ｎｍに含まれる様々な波長の電磁放射線に対して、少なくとも一部が透明である。本明細書において、用語「透明」は、該当する（１つ又は複数の）波長において、ＯＥＬ（血小板状磁性顔料粒子又は磁化可能顔料粒子は含まないが、ＯＥＬのその他任意選択の成分があれば、それらをすべて含む）に存在する硬化バインダ材料の２０μｍの層に対する電磁放射線の透過率が少なくとも５０％、好ましくは少なくとも６０％、より好ましくは少なくとも７０％であることを示す。これは、例えばＤＩＮ５０３６−３（１９７９−１１）等の確立した試験方法に従って硬化バインダ材料（血小板状磁性顔料粒子又は磁化可能顔料粒子は含まず）の試験片の透過率を測定することによって決定可能である。ＯＥＬが秘密の安全対策として機能する場合、選択した非可視波長を含む各照明条件下においてＯＥＬが生成する（完全な）光学効果を検出するには通常、技術的な手段が必要となる。当該検出では、可視領域外（例えば、近ＵＶ領域）において入射放射線の波長が選択される必要がある。この場合、ＯＥＬは、入射放射線に含まれる可視スペクトルの外側の選択波長に応答して発光する発光性顔料粒子を含むのが好ましい。電磁スペクトルの赤外、可視、及び紫外部分は、７００〜２５００ｎｍ、４００〜７００ｎｍ、及び２００〜４００ｎｍの波長範囲にそれぞれ略対応する。
【００６０】
[0059]上述の通り、本明細書に記載の放射線硬化性被膜組成物は、当該放射線硬化性被膜組成物の適用に用いられる被覆又は印刷プロセス及び選定された硬化プロセスによって決まる。放射線硬化性被膜組成物の硬化には、本明細書に記載のＯＥＬを備えた物品の通常使用時に起こり得る（例えば、最大８０℃の）単純な温度上昇では不可逆の化学反応を伴うのが好ましい。用語「硬化」又は「硬化性」は、適用した放射線硬化性被膜組成物中の少なくとも１つの成分が開始材料よりも大きな分子量を有するポリマー材料に変化するような、その成分の化学反応、架橋、又は重合を含むプロセスを表す。放射線硬化では、硬化放射線への曝露により放射線硬化性被膜組成物の粘度が瞬時に高くなり、顔料粒子のさらなる移動が抑えられ、結果的に磁気配向ステップ後の情報喪失が抑えられるため都合が良い。硬化ステップ（ステップｉｉｉ））は、好ましくはＵＶ・可視光放射線硬化を含む放射線硬化又は電子ビーム放射線硬化、より好ましくはＵＶ・可視光放射線硬化によって実行される。
【００６１】
[0060]したがって、本発明に適した放射線硬化性被膜組成物としては、ＵＶ・可視光放射線（以下、ＵＶ・可視放射線と称する）又は電子ビーム放射線（以下、ＥＢ放射線と称する）によって硬化可能な放射線硬化性組成物が挙げられる。放射線硬化性組成物は、当技術分野において既知であり、ＳＩＴＡ  Ｔｅｃｈｎｏｌｏｇｙ  Ｌｉｍｉｔｅｄと提携したＪｏｈｎ  Ｗｉｌｅｙ  ＆  Ｓｏｎｓが１９９６年に発行したＣ．Ｌｏｗｅ、Ｇ．Ｗｅｂｓｔｅｒ、Ｓ．Ｋｅｓｓｅｌ、及びＩ．ＭｃＤｏｎａｌｄによる第４巻「Ｃｈｅｍｉｓｔｒｙ  ＆  Ｔｅｃｈｎｏｌｏｇｙ  ｏｆ  ＵＶ  ＆  ＥＢ  Ｆｏｒｍｕｌａｔｉｏｎ  ｆｏｒ  Ｃｏａｔｉｎｇｓ，  Ｉｎｋｓ  ＆  Ｐａｉｎｔｓ」シリーズ等の標準的な教科書に見られる。本発明の特に好適な一実施形態によれば、本明細書に記載の放射線硬化性被膜組成物は、ＵＶ・可視放射線硬化性被膜組成物である。
【００６２】
[0061]ＵＶ・可視放射線硬化性被膜組成物は、ラジカル硬化性化合物及びカチオン硬化性化合物から成る群から選択される１つ又は複数の化合物を含むのが好ましい。本明細書に記載のＵＶ・可視放射線硬化性被膜組成物は、ハイブリッド系であってもよく、１つ又は複数のカチオン硬化性化合物及び１つ又は複数のラジカル硬化性化合物の混合物を含んでいてもよい。カチオン硬化性化合物は、酸等のカチオン種を遊離させて硬化を開始することにより、モノマー及び／又はオリゴマーの反応及び／又は架橋によって放射線硬化性被膜組成物を硬化させる１つ又は複数の光開始剤の放射による活性化を通常含むカチオン機構によって硬化する。ラジカル硬化性化合物は、１つ又は複数の光開始剤の放射によってラジカルを生成することにより重合を開始して放射線硬化性被膜組成物を硬化させる活性化を通常含むフリーラジカル機構によって硬化する。本明細書に記載のＵＶ・可視放射線硬化性被膜組成物に含まれるバインダの作成に用いられるモノマー、オリゴマー、又はプレポリマーに応じて、異なる光開始剤を使用可能である。遊離基光開始剤の適当な例は、当業者に既知であり、アセトフェノン、ベンゾフェノン、ベンジルジメチルケタル、α−アミノケトン、α−ヒドロキシケトン、ホスフィンオキシド、及びホスフィンオキシド誘導体のほか、これらの２つ以上の混合物が挙げられるが、これらに限定されない。カチオン光開始剤の適当な例は、当業者に既知であり、有機ヨードニウム塩（例えば、ジアリールヨードニウム塩）、オキソニウム（例えば、トリアリールオキソニウム塩）、及びスルホニウム塩（例えば、トリアリールスルホニウム塩）等のオニウム塩のほか、これらの２つ以上の混合物が挙げられるが、これらに限定されない。有用な光開始剤の他の例は、Ｇ．Ｂｒａｄｌｅｙにより編集され、ＳＩＴＡ  Ｔｅｃｈｎｏｌｏｇｙ  Ｌｉｍｉｔｅｄと提携したＪｏｈｎ  Ｗｉｌｅｙ  ＆  Ｓｏｎｓが１９９８年に発行したＪ．Ｖ．Ｃｒｉｖｅｌｌｏ及びＫ．Ｄｉｅｔｌｉｋｅｒによる「Ｃｈｅｍｉｓｔｒｙ  ＆  Ｔｅｃｈｎｏｌｏｇｙ  ｏｆ  ＵＶ  ＆  ＥＢ  Ｆｏｒｍｕｌａｔｉｏｎ  ｆｏｒ  Ｃｏａｔｉｎｇｓ，  Ｉｎｋｓ  ＆  Ｐａｉｎｔｓ」第３巻の「Ｐｈｏｔｏｉｎｉｔｉａｔｏｒｓ  ｆｏｒ  Ｆｒｅｅ  Ｒａｄｉｃａｌ  Ｃａｔｉｏｎｉｃ  ａｎｄ  Ａｎｉｏｎｉｃ  Ｐｏｌｙｍｅｒｉｚａｔｉｏｎ」第２版等の標準的な教科書に見られる。また、効率的な硬化を実現するため、１つ又は複数の光開始剤と併せて増感剤を含むのが好都合と考えられる。適当な光増感剤の一般的な例としては、イソプロピル−チオキサントン（ＩＴＸ）、１−クロロ−２−プロポキシ−チオキサントン（ＣＰＴＸ）、２−クロロ−チオキサントン（ＣＴＸ）、及び２，４−ジエチル−チオキサントン（ＤＥＴＸ）、並びにこれらの２つ以上の混合物が挙げられるが、これらに限定されない。ＵＶ・可視放射線硬化性被膜組成物に含まれる１つ又は複数の光開始剤は、好ましくはおよそ０．１重量％〜およそ２０重量％、より好ましくはおよそ１重量％〜およそ１５重量％の総量で存在し、重量パーセントは、ＵＶ・可視放射線硬化性被膜組成物の総重量に基づく。
【００６３】
[0062]本明細書に記載の放射線硬化性被膜組成物は、１つ若しくは複数のマーカ物質若しくは追跡用添加物並びに／又は磁性材料（本明細書に記載の血小板状磁性顔料粒子又は磁化可能顔料粒子とは異なる）、発光材料、導電材料、及び赤外線吸収材料から成る群から選択される１つ若しくは複数の機械可読材料をさらに含んでいてもよい。本明細書において、用語「機械可読材料」は、肉眼では確認できない少なくとも１つの特別な特性を示し、ある層に含めることによって、特定の認証用機器の使用により当該層又は当該層を含む物品を認証する方法を提供可能な材料を表す。
【００６４】
[0063]本明細書に記載の放射線硬化性被膜組成物は、有機顔料粒子、無機顔料粒子、及び有機色素から成る群から選択される１つ若しくは複数の着色成分並びに／又は１つ若しくは複数の添加剤をさらに含んでいてもよい。後者としては、粘度（例えば、溶媒、増粘剤、及び界面活性剤）、稠度（例えば、硬化防止剤、充填剤、及び可塑剤）、起泡性（例えば、消泡剤）、潤滑性（ワックス、オイル）、ＵＶ安定性（光安定剤）、密着性、帯電防止特性、保存性（重合防止剤）等の放射線硬化性被膜組成物の物理的、流動学的、及び化学的パラメータの調整に用いられる化合物及び材料が挙げられるが、これらに限定されない。本明細書に記載の添加剤は、当該添加剤の寸法のうちの少なくとも１つが１〜１０００ｎｍの範囲であるいわゆるナノ材料等、当技術分野において既知の量及び形態で放射線硬化性被膜組成物中に存在していてもよい。
【００６５】
[0064]本明細書に記載の放射線硬化性被膜組成物は、本明細書に記載の非球状磁性顔料粒子又は磁化可能顔料粒子を含む。非球状磁性顔料粒子又は磁化可能顔料粒子は、好ましくはおよそ２重量％〜およそ４０重量％、より好ましくはおよそ４重量％〜およそ３０重量％の量だけ存在する。この重量百分率は、バインダ材料、非球状磁性顔料粒子又は磁化可能顔料粒子、及び放射線硬化性被膜組成物のその他任意選択の成分を含む放射線硬化性被膜組成物の総重量に基づく。
【００６６】
[0065]本明細書に記載の非球状磁性顔料粒子又は磁化可能顔料粒子は、形状が非球状であることから、固化バインダ材料の少なくとも一部が透明である入射電磁放射線に対して非等方的な反射性を有するように規定されている。本明細書において、用語「非等方的な反射性」は、第１の角度からの入射放射線が粒子により特定の（観察）方向（第２の角度）に反射される割合が粒子の配向の関数であること、つまり、第１の角度に対する粒子の配向の変化に応じて観察方向への反射の大きさが異なり得ることを示す。好ましいこととして、本明細書に記載の非球状磁性顔料粒子又は磁化可能顔料粒子は、粒子の配向の変化によって当該粒子による反射が特定の方向に変化するように、好ましくはおよそ２００〜およそ２５００ｎｍ、より好ましくはおよそ４００〜およそ７００ｎｍの波長範囲の一部又は全部における入射電磁放射線に対して非等方的な反射性を有する。当業者には既知の通り、本明細書に記載の磁性顔料粒子又は磁化可能顔料粒子は、すべての視角について同じ色を示す従来の顔料粒子と異なり、本明細書に記載の磁性顔料粒子又は磁化可能顔料粒子は、上述の通り非等方的な反射性を示す。
【００６７】
[0066]非球状磁性顔料粒子又は磁化可能顔料粒子は、扁長若しくは扁平な楕円体状、血小板状、若しくは針状の顔料粒子、又はこれらの２つ以上の混合物であるのが好ましく、血小板状の粒子であるのがさらに好ましい。
【００６８】
[0067]本明細書に記載の非球状磁性顔料粒子又は磁化可能顔料粒子の適当な例としては、コバルト（Ｃｏ）、鉄（Ｆｅ）、ガドリニウム（Ｇｄ），及びニッケル（Ｎｉ）から成る群から選択される磁性金属、鉄、マンガン、コバルト、ニッケル、及びこれらの２つ以上の混合物の磁性合金、クロム、マンガン、コバルト、鉄、ニッケル、及びこれらの２つ以上の混合物の磁性酸化物、並びにこれらの２つ以上の混合物を含む顔料粒子が挙げられるが、これらに限定されない。金属、合金、及び酸化物に関する用語「磁性」は、強磁性又はフェリ磁性金属、合金、及び酸化物を対象とする。クロム、マンガン、コバルト、鉄、ニッケル、又はこれらの２つ以上の混合物の磁性酸化物は、純粋又は混合酸化物であってもよい。磁性酸化物の例としては、赤鉄鉱（Ｆｅ２Ｏ３）、磁鉄鉱（Ｆｅ３Ｏ４）、二酸化クロム（ＣｒＯ２）、磁性フェライト（ＭＦｅ２Ｏ４）、磁性スピネル（ＭＲ２Ｏ４）、磁性ヘキサフェライト（ＭＦｅ１２Ｏ１９）、磁性オルソフェライト（ＲＦｅＯ３）、磁性ガーネット（Ｍ３Ｒ２（ＡＯ４）３）等の鉄酸化物が挙げられるが、これらに限定されない。ここで、Ｍは２価、Ｒは３価、Ａは４価の金属を表す。
【００６９】
[0068]本明細書に記載の非球状磁性顔料粒子又は磁化可能顔料粒子の例としては、コバルト（Ｃｏ）、鉄（Ｆｅ）、ガドリニウム（Ｇｄ），又はニッケル（Ｎｉ）等の磁性金属及び鉄、コバルト、又はニッケルの磁性合金のうちの１つ又は複数で構成された磁気層Ｍを含む顔料粒子が挙げられるが、これらに限定されない。上記血小板状の磁性顔料粒子又は磁化可能顔料粒子は、１つ又は複数の別の層を含む多層構造であってもよい。１つ又は複数の別の層は、好ましくはフッ化マグネシウム（ＭｇＦ２）等の金属フッ化物、酸化ケイ素（ＳｉＯ）、二酸化ケイ素（ＳｉＯ２）、酸化チタン（ＴｉＯ２）、硫化亜鉛（ＺｎＳ）、及び酸化アルミニウム（Ａｌ２Ｏ３）から成る群から選択される１つ又は複数の材料、より好ましくは二酸化ケイ素（ＳｉＯ２）で独立して構成された層Ａ、金属及び金属合金から成る群から選択され、好ましくは反射性金属及び反射性金属合金から成る群から選択され、より好ましくはアルミニウム（Ａｌ）、クロム（Ｃｒ）、及びニッケル（Ｎｉ）から成る群から選択される１つ又は複数の材料、さらに好ましくはアルミニウム（Ａｌ）で独立して構成された層Ｂ、或いは上述のような１つ又は複数の層Ａ並びに上述のような１つ又は複数の層Ｂの組み合わせである。上述の多層構造である血小板状磁性顔料粒子又は磁化可能顔料粒子の一般的な例としては、Ａ／Ｍ多層構造、Ａ／Ｍ／Ａ多層構造、Ａ／Ｍ／Ｂ多層構造、Ａ／Ｂ／Ｍ／Ａ多層構造、Ａ／Ｂ／Ｍ／Ｂ多層構造、Ａ／Ｂ／Ｍ／Ｂ／Ａ多層構造、Ｂ／Ｍ多層構造、Ｂ／Ｍ／Ｂ多層構造、Ｂ／Ａ／Ｍ／Ａ多層構造、Ｂ／Ａ／Ｍ／Ｂ多層構造、Ｂ／Ａ／Ｍ／Ｂ／Ａ多層構造が挙げられるが、これらに限定されない。ここで、層Ａ、磁気層Ｍ、及び層Ｂは、上述の層から選定される。
【００７０】
[0069]本明細書に記載の非球状磁性顔料粒子又は磁化可能顔料粒子の少なくとも一部は、非球状光学可変性磁性顔料粒子若しくは磁化可能顔料粒子並びに／又は光学可変特性を持たない非球状磁性顔料粒子若しくは磁化可能顔料粒子で構成されていてもよい。本明細書に記載の非球状磁性顔料粒子又は磁化可能顔料粒子の少なくとも一部は、非球状光学可変性磁性顔料粒子又は磁化可能顔料粒子によって構成されているのが好ましい。非球状光学可変性磁性顔料粒子又は磁化可能顔料粒子の変色特性によってもたらされる公然の安全対策は、本明細書に記載の非球状光学可変磁性顔料粒子又は磁化可能顔料粒子を含むインク、放射線硬化性被膜組成物、被膜、又は層を有する物品又はセキュリティ文書を人間の感覚のみで容易に検出、認識、及び／又はその考え得る偽造品から識別可能であるが、これに加えて、血小板状光学可変性磁性顔料粒子又は磁化可能顔料粒子の光学特性がＯＥＬ認識用の機械可読ツールとして用いられるようになっていてもよい。したがって、顔料粒子の光学（例えば、スペクトル）特性を解析する認証プロセスにおいては、秘密又は準秘密の安全対策として、非球状光学可変性磁性顔料粒子又は磁化可能顔料粒子の光学特性が同時に用いられるようになっていてもよい。ＯＥＬを生成する放射線硬化性被膜組成物に非球状光学可変性磁性顔料粒子又は磁化可能顔料粒子を使用すると、ＯＥＬのセキュリティ文書用途における安全対策としての意義が高くなる。このような材料（すなわち、非球状光学可変性磁性顔料粒子又は磁化可能顔料粒子）は、セキュリティ文書印刷業のためのものであって、一般には市販されていないためである。
【００７１】
[0070]さらに、本明細書に記載の非球状磁性顔料粒子又は磁化可能顔料粒子は、その磁性により機械可読であるため、これらの顔料粒子を含む放射線硬化性被膜組成物は、例えば特定の磁気検出器により検出されるようになっていてもよい。したがって、本明細書に記載の非球状磁性顔料粒子又は磁化可能顔料粒子を含む放射線硬化性被膜組成物は、セキュリティ文書の秘密又は準秘密のセキュリティ要素（認証ツール）として使用可能である。
【００７２】
[0071]上述の通り、非球状磁性顔料粒子又は磁化可能顔料粒子は、少なくとも一部が非球状光学可変性磁性顔料粒子又は磁化可能顔料粒子によって構成されているのが好ましい。これらは、非球状磁性薄膜干渉顔料粒子、非球状磁性コレステリック液晶顔料粒子、磁性材料を含む非球状干渉被覆顔料粒子、及びこれらの２つ以上の混合物から成る群から選択可能であるのがより好ましい。
【００７３】
[0072]磁性薄膜干渉顔料粒子については、当業者に既知であって、例えば米国特許第４，８３８，６４８号、国際公開第２００２／０７３２５０  Ａ２号、欧州特許第０  ６８６  ６７５  Ｂ１号、国際公開第２００３／０００８０１  Ａ２号、米国特許第６，８３８，１６６号、国際公開第２００７／１３１８３３  Ａ１号、欧州特許出願公開第２  ４０２  ４０１  Ａ１号、及びこれらの引用文献に開示されている。磁性薄膜干渉顔料粒子は、５層ファブリペロー多層構造を有する顔料粒子及び／又は６層ファブリペロー多層構造を有する顔料粒子及び／又は７層ファブリペロー多層構造を有する顔料粒子を含んでいるのが好ましい。
【００７４】
[0073]好ましい５層ファブリペロー多層構造は、吸収体／誘電体／反射体／誘電体／吸収体の多層構造から成り、反射体及び／又は吸収体が磁気層でもあり、好ましくは反射体及び／又は吸収体が、ニッケル、鉄、及び／若しくはコバルト、並びに／又はニッケル、鉄、及び／若しくはコバルトを含む磁性合金、並びに／又はニッケル（Ｎｉ）、鉄（Ｆｅ）、及び／若しくはコバルト（Ｃｏ）を含む磁性酸化物を含む磁気層である。
【００７５】
[0074]好ましい６層ファブリペロー多層構造は、吸収体／誘電体／反射体／磁性体／誘電体／吸収体の多層構造から成る。
【００７６】
[0075]好ましい７層ファブリペロー多層構造は、米国特許第４，８３８，６４８号に開示されているような吸収体／誘電体／反射体／磁性体／反射体／誘電体／吸収体の多層構造から成る。
【００７７】
[0076]本明細書に記載の反射体層は、金属及び金属合金から成る群から選択され、好ましくは反射性金属及び反射性金属合金から成る群から選択され、より好ましくはアルミニウム（Ａｌ）、銀（Ａｇ）、銅（Ｃｕ）、金（Ａｕ）、白金（Ｐｔ）、スズ（Ｓｎ）、チタン（Ｔｉ）、パラジウム（Ｐｄ）、ロジウム（Ｒｈ）、ニオブ（Ｎｂ）、クロム（Ｃｒ）、ニッケル（Ｎｉ）、及びこれらの合金から成る群から選択され、さらに好ましくはアルミニウム（Ａｌ）、クロム（Ｃｒ）、ニッケル（Ｎｉ）、及びこれらの合金から成る群から選択される１つ又は複数の材料、なお好ましくはアルミニウム（Ａｌ）で独立して構成されていることが好ましい。誘電体層は、好ましくはフッ化マグネシウム（ＭｇＦ２）、フッ化アルミニウム（ＡｌＦ３）、フッ化セリウム（ＣｅＦ３）、フッ化ランタン（ＬａＦ３）、フッ化アルミニウムナトリウム（例えば、Ｎａ３ＡｌＦ６）、フッ化ネオジム（ＮｄＦ３）、フッ化サマリウム（ＳｍＦ３）、フッ化バリウム（ＢａＦ２）、フッ化カルシウム（ＣａＦ２）、フッ化リチウム（ＬｉＦ）等の金属フッ化物、酸化ケイ素（ＳｉＯ）、二酸化ケイ素（ＳｉＯ２）、酸化チタン（ＴｉＯ２）、酸化アルミニウム（Ａｌ２Ｏ３）等の金属酸化物から成る群から選択され、より好ましくはフッ化マグネシウム（ＭｇＦ２）及び二酸化ケイ素（ＳｉＯ２）から成る群から選択される１つ又は複数の材料、なお好ましくはフッ化マグネシウム（ＭｇＦ２）で独立して構成されていることが好ましい。吸収体層は、好ましくはアルミニウム（Ａｌ）、銀（Ａｇ）、銅（Ｃｕ）、パラジウム（Ｐｄ）、白金（Ｐｔ）、チタン（Ｔｉ）、バナジウム（Ｖ）、鉄（Ｆｅ）、スズ（Ｓｎ）、タングステン（Ｗ）、モリブデン（Ｍｏ）、ロジウム（Ｒｈ）、ニオブ（Ｎｂ）、クロム（Ｃｒ）、ニッケル（Ｎｉ）、これらの金属酸化物、これらの金属硫化物、これらの金属炭化物、及びこれらの金属合金から成る群から選択され、より好ましくはクロム（Ｃｒ）、ニッケル（Ｎｉ）、これらの金属酸化物、及びこれらの金属合金から成る群から選択され、さらに好ましくはクロム（Ｃｒ）、ニッケル（Ｎｉ）、及びこれらの金属合金から成る群から選択される１つ又は複数の材料で独立して構成されていることが好ましい。磁性体層は、ニッケル（Ｎｉ）、鉄（Ｆｅ）、及び／若しくはコバルト（Ｃｏ）、並びに／又はニッケル（Ｎｉ）、鉄（Ｆｅ）、及び／若しくはコバルト（Ｃｏ）を含む磁性合金、並びに／又はニッケル（Ｎｉ）、鉄（Ｆｅ）、及び／若しくはコバルト（Ｃｏ）を含む磁性酸化物を含むのが好ましい。７層ファブリペロー構造を含む磁性薄膜干渉顔料粒子が好ましい場合は、磁性薄膜干渉顔料粒子がＣｒ／ＭｇＦ２／Ａｌ／Ｍ／Ａｌ／ＭｇＦ２／Ｃｒ多層構造から成る７層ファブリペロー吸収体／誘電体／反射体／磁性体／反射体／誘電体／吸収体の多層構造を有するのが特に好ましく、Ｍは、ニッケル（Ｎｉ）、鉄（Ｆｅ）、及び／若しくはコバルト（Ｃｏ）、並びに／又はニッケル（Ｎｉ）、鉄（Ｆｅ）、及び／若しくはコバルト（Ｃｏ）を含む磁性合金、並びに／又はニッケル（Ｎｉ）、鉄（Ｆｅ）、及び／若しくはコバルト（Ｃｏ）を含む磁性酸化物を含む磁気層である。
【００７８】
[0077]本明細書に記載の磁性薄膜干渉顔料粒子は、人間の健康及び環境に対して安全と考えられ、例えば５層ファブリペロー多層構造、６層ファブリペロー多層構造、及び７層ファブリペロー多層構造に基づく多層顔料粒子であってもよく、上記顔料粒子は、およそ４０重量％〜およそ９０重量％の鉄、およそ１０重量％〜およそ５０重量％のクロム、及びおよそ０重量％〜およそ３０重量％のアルミニウムを含む実質的にニッケルを含まない組成の磁性合金を含む１つ又は複数の磁気層を備える。人間の健康及び環境に対して安全と考えられる多層顔料粒子の一般的な例は、欧州特許出願公開第２  ４０２  ４０１  Ａ１号に見られるため、そのすべての内容を本明細書に援用する。
【００７９】
[0078]本明細書に記載の磁性薄膜干渉顔料粒子は通常、ウェブ上への異なる所要層の従来堆積技術によって製造される。例えば物理的気相成長法（ＰＶＤ）、化学的気相成長法（ＣＶＤ）、又は電解析出によって所望数の層を堆積させた後は、適当な溶媒中での剥離層の溶解又はウェブからの材料の剥離のいずれかによって層スタックをウェブから除去する。そして、このように得られた材料を粉砕することにより血小板状の顔料粒子が得られるが、これは、研削、ミル加工（例えば、ジェットミル加工プロセス等）、又は任意の適当な方法でさらに処理して所要サイズの顔料粒子を得る必要がある。得られる製品は、縁部が破砕され、形状が不規則で、アスペクト比が異なる平らな血小板状顔料粒子から成る。適当な血小板状磁性薄膜干渉顔料粒子の作成に関する詳細については、例えば欧州特許出願公開第１  ７１０  ７５６  Ａ１号及び欧州特許出願公開第１  ６６６  ５４６  Ａ１号に見られるが、これらを本明細書に援用する。
【００８０】
[0079]光学可変特性を示す適当な磁性コレステリック液晶顔料粒子としては、磁性単層コレステリック液晶顔料粒子及び磁性多層コレステリック液晶顔料粒子が挙げられるが、これらに限定されない。このような顔料については、例えば国際公開第２００６／０６３９２６  Ａ１号、米国特許第６，５８２，７８１号、及び米国特許第６，５３１，２２１号に開示されている。国際公開第２００６／０６３９２６  Ａ１号は、高い輝度及び変色特性のほか、磁化可能性等の特定の特性を有する単層及び当該単層から得られた顔料粒子を開示している。この開示の単層及び当該単層の粉砕により得られた顔料は、３次元架橋したコレステリック液晶混合物及び磁性ナノ粒子を含む。米国特許第６，５８２，７８１号及び米国特許第６，４１０，１３０号は、配列がＡ１／Ｂ／Ａ２のコレステリック多層顔料粒子を開示している。ここで、Ａ１及びＡ２は、同じであってもよいし異なっていてもよく、それぞれ少なくとも１つのコレステリック層を含む。Ｂは、層Ａ１及びＡ２から送られた光の全部又は一部を吸収するとともに磁気特性を自身に付与する中間層である。米国特許第６，５３１，２２１号は、配列がＡ／Ｂであり、任意選択としてＣを含む血小板状のコレステリック多層顔料粒子を開示している。ここで、Ａ及びＣは、磁気特性を付与する顔料粒子を含む吸収層であり、Ｂはコレステリック層である。
【００８１】
[0080]１つ又は複数の磁性材料を含む適当な干渉被覆顔料としては、１つ又は複数の層で被覆されたコアから成る群から選択される基材から成る構造が挙げられるが、これらに限定されない。ここで、上記コア又は１つ若しくは複数の層の少なくとも一方は、磁性を有する。例えば、適当な干渉被覆顔料は、上記のような磁性材料で構成されたコアであって、１つ又は複数の金属酸化物で構成された１つ又は複数の層で被覆された、コアを含むか、合成又は天然雲母、層状ケイ酸塩（例えば、タルク、カオリン、及び絹雲母）、ガラス（例えば、ホウケイ酸塩）、二酸化ケイ素（ＳｉＯ２）、酸化アルミニウム（Ａｌ２Ｏ３）、酸化チタン（ＴｉＯ２）、グラファイト、及びこれらの２つ以上の混合物で構成されたコアから成る構造を有する。さらに、着色層等の１つ又は複数の別の層が存在していてもよい。
【００８２】
[0081]本明細書に記載の非球状磁性顔料粒子又は磁化可能顔料粒子は、放射線硬化性被膜組成物に生じ得る任意の劣化に対する保護及び／又は放射線硬化性被膜組成物への組み込みの容易化のために表面処理されていてもよく、通常は、腐食防止剤及び／又は湿潤剤が用いられるようになっていてもよい。
【００８３】
[0082]一実施形態によれば、非球状磁性顔料粒子又は磁化可能顔料粒子が血小板状の顔料粒子であることを前提として、本明細書に記載の光学効果層を生成するプロセスは、第１の磁界発生装置の動的な磁界に対して本明細書に記載の放射線硬化性被膜組成物を曝露することにより、血小板状の磁性顔料粒子又は磁化可能顔料粒子の少なくとも一部を２軸配向させるステップであって、ステップｉ）の後且つステップｉｉ）の前に実行される、ステップをさらに含んでいてもよい。第２の磁界発生装置、特に本明細書に記載の磁気アセンブリの磁界に対して被膜組成物をさらに曝露するステップの前に、第１の磁界発生装置の動的な磁界に対して被膜組成物を曝露することにより、血小板状の磁性顔料粒子又は磁化可能顔料粒子の少なくとも一部を２軸配向させるこのようなステップを含むプロセスは、国際公開第２０１５／０８６２５７  Ａ１号に開示されている。本明細書に記載の第１の磁界発生装置の動的な磁界に対する放射線硬化性被膜組成物の曝露の後、内部の血小板状の磁性顔料粒子又は磁化可能顔料粒子がさらに移動及び回転し得るように放射線硬化性被膜組成物が依然として湿潤又は柔軟な間に、本明細書に記載の磁気アセンブリの磁界を用いて、血小板状の磁性顔料粒子又は磁化可能顔料粒子をさらに再配向させる。
【００８４】
[0083]２軸配向を実行することは、２つの主軸が拘束されるように血小板状の磁性顔料粒子又は磁化可能顔料粒子を配向させることを意味する。すなわち、血小板状の磁性顔料粒子又は磁化可能顔料粒子はそれぞれ、顔料粒子の面内に長軸を有し、顔料粒子の面内に直交する短軸を有するものと考えられる。血小板状の磁性顔料粒子又は磁化可能顔料粒子の長軸及び短軸はそれぞれ、動的な磁界に従って配向される。実用上は、これにより、空間中で互いに近く隣接する血小板状磁性顔料粒子が本質的に相互平行となる。２軸配向を実行するため、血小板状磁性顔料粒子は、時間に強く依存する外部磁界を受ける必要がある。言い換えれば、２軸配向によって、血小板状の磁性顔料粒子又は磁化可能顔料粒子の平面が（全方向に）隣接する顔料粒子の平面に対して本質的に平行となるように配向するように、血小板状の磁性顔料粒子又は磁化可能顔料粒子の平面が整列される。一実施形態において、血小板状の磁性顔料粒子又は磁化可能顔料粒子の平面の上記長軸及び当該長軸に垂直な短軸はいずれも、（全方向に）隣接する顔料粒子の長軸及び短軸が互いに整列するように、動的な磁界によって配向される。
【００８５】
[0084]一実施形態によれば、血小板状の磁性顔料粒子又は磁化可能顔料粒子の２軸配向を実行するステップによって、血小板状の磁性顔料粒子又は磁化可能顔料粒子の２つの主軸が基材表面に対して実質的に平行となる磁気配向が得られる。このような整列の場合、血小板状の磁性顔料粒子又は磁化可能顔料粒子は、基材上の放射線硬化性被膜組成物内で平坦化しており、基材表面と平行なそれぞれのＸ軸及びＹ軸（国際公開第２０１５／０８６２５７  Ａ１号の図１に示す）の両方で配向している。
【００８６】
[0085]別の実施形態によれば、血小板状の磁性顔料粒子又は磁化可能顔料粒子の２軸配向を実行するステップによって、血小板状の磁性顔料粒子又は磁化可能顔料粒子が基材表面と実質的に平行なＸＹ平面内の第１の軸と、基材表面に対して実質的に非ゼロの仰角で上記第１の軸と実質的に垂直な第２の軸とを有する磁気配向が得られる。
【００８７】
[0086]別の実施形態によれば、血小板状の磁性顔料粒子又は磁化可能顔料粒子の２軸配向を実行するステップによって、血小板状の磁性顔料粒子又は磁化可能顔料粒子のＸＹ平面が仮想回転楕円体表面に対して実質的に平行となる磁気配向が得られる。
【００８８】
[0087]血小板状の磁性顔料粒子又は磁化可能顔料粒子を２軸配向させる特に好ましい磁界発生装置は、欧州特許出願公開第２  １５７  １４１  Ａ１号に開示されている。欧州特許出願公開第２  １５７  １４１  Ａ１号に開示の磁界発生装置は、Ｘ軸及びＹ軸という両主軸が基材表面に対して実質的に平行になるまで血小板状の磁性顔料粒子又は磁化可能顔料粒子を急激に振動させる方向を変化させる動的な磁界を与える。すなわち、血小板状の磁性顔料粒子又は磁化可能顔料粒子は、基材表面に実質的に平行なＸ軸及びＹ軸との安定したシート状構成になり、上記２つの次元で平坦化するまで回転する。
【００８９】
[0088]血小板状の磁性顔料粒子又は磁化可能顔料粒子を２軸配向させる特に好ましい他の磁界発生装置は、直線状の永久磁石ハルバッハ配列、すなわち磁化方向が異なる複数の磁石を備えたアセンブリを含む。ハルバッハ永久磁石の詳細な説明は、Ｚ．Ｑ．Ｚｈｕ及びＤ．Ｈｏｗｅ（Ｈａｌｂａｃｈ  ｐｅｒｍａｎｅｎｔ  ｍａｇｎｅｔ  ｍａｃｈｉｎｅｓ  ａｎｄ  ａｐｐｌｉｃａｔｉｏｎｓ：ａ  ｒｅｖｉｅｗ，ＩＥＥ．Ｐｒｏｃ．Ｅｌｅｃｔｒｉｃ  Ｐｏｗｅｒ  Ａｐｐｌ．，２００１，１４８，ｐ．２９９−３０８）によって与えられている。このようなハルバッハ配列により生成される磁界は、一方側に集中し、他方側ではほぼゼロまで弱まる特性を有する。同時係属の欧州特許出願第１４１９５１５９．０号は、血小板状の磁性顔料粒子又は磁化可能顔料粒子を２軸配向させる適当な装置であって、ハルバッハ円筒アセンブリを備えた、装置を開示している。血小板状の磁性顔料粒子又は磁化可能顔料粒子を２軸配向させる特に好ましい他の磁界発生装置は、回転磁石であり、それぞれの直径に沿って本質的に磁化されるディスク状の回転磁石又は磁石アセンブリを含む。適当な回転磁石又は磁石アセンブリは、米国特許出願公開第２００７／０１７２２６１  Ａ１号に記載されており、半径方向に対称的な時間可変磁界を発生させることによって、未固化被膜組成物の血小板状磁性顔料粒子又は磁化可能顔料粒子の２軸配向が可能になる。これらの磁石又は磁石アセンブリは、外部のモータに接続されたシャフト（又は、スピンドル）によって駆動される。中国特許第１０２５２９３２６  Ｂ号は、血小板状の磁性顔料粒子又は磁化可能顔料粒子を２軸配向させるのに適し得る回転磁石を備えた磁界発生装置の例を開示している。好適な一実施形態において、血小板状の磁性顔料粒子又は磁化可能顔料粒子を２軸配向させる適当な磁界発生装置は、非磁性材料、好ましくは非導電性材料で構成されたハウジング中に拘束されたシャフトの無いディスク状回転磁石又は磁石アセンブリであり、ハウジングに巻回された１つ又は複数の磁石ワイヤコイルによって駆動される。このようにシャフトの無いディスク状回転磁石又は磁石アセンブリの例は、国際公開第２０１５／０８２３４４  Ａ１号及び同時係属の欧州特許出願第１４１８１９３９．１号に開示されている。
【００９０】
[0089]本明細書に記載の基材は、紙又はセルロース、紙含有材料、ガラス、金属、セラミック、プラスチック、及びポリマー等のその他繊維材料、金属化プラスチック若しくはポリマー、複合材、並びにこれらの混合物又は組み合わせから成る群から選択するのが好ましい。代表的な紙、紙状、又はその他の繊維材料は、アバカ、綿、麻、木材パルプ、及びこれらの混合等、様々な繊維で構成されるが、これらに限定されない。当業者には周知の通り、紙幣には綿及び綿／麻混合が好ましく、紙幣以外のセキュリティ文書には、木材パルプが一般的に用いられている。プラスチック及びポリマーの代表例としては、ポリエチレン（ＰＥ）及びポリプロピレン（ＰＰ）等のポリオレフィン、ポリアミド、ポリ（エチレンテレフタレート）（ＰＥＴ）、ポリ（１，４−ブチレンテレフタレート）（ＰＢＴ）、ポリ（エチレン  ２，６−ナフトエート）（ＰＥＮ）等のポリエステル、並びにポリ塩化ビニル（ＰＶＣ）等が挙げられる。基材としては、例えばタイベック（Ｔｙｖｅｋ）（登録商標）という商標で販売されているスパンボンドオレフィン繊維も使用可能である。金属化プラスチック又はポリマーの代表例としては、表面に連続的又は不連続的に配設された金属を有する上述のプラスチック又はポリマー材料が挙げられる。金属の代表例としては、アルミニウム（Ａｌ）、クロム（Ｃｒ）、銅（Ｃｕ）、金（Ａｕ）、鉄（Ｆｅ）、ニッケル（Ｎｉ）、銀（Ａｇ）、これらの組み合わせ、又はこれら金属の２つ以上の合金が挙げられるが、これらに限定されない。上述のプラスチック又はポリマー材料の金属化は、電着プロセス、高真空被覆プロセス、又はスパッタリングプロセスによって行われるようになっていてもよい。複合材の代表例としては、紙及び上記のような少なくとも１つのプラスチック若しくはポリマー材料の多層構造又は積層並びに上記のような紙状又は繊維材料に組み込まれたプラスチック及び／若しくはポリマー繊維等が挙げられるが、これらに限定されない。当然のことながら、基材には、サイジング剤、漂白剤、加工助剤、補強又は湿潤増強剤等、当業者に既知の別の添加剤を含むことも可能である。本明細書に記載の基材は、ウェブ（例えば、上述の材料の連続シート）の形態又はシートの形態で提供されるようになっていてもよい。本発明に従って生成されたＯＥＬがセキュリティ文書上にある場合は、当該セキュリティ文書の偽造及び違法複製に対する安全レベル及び耐性をさらに高くすることを目的として、上記基材は、印刷、被覆、レーザマーキング、又はレーザ穿孔証印、透かし、セキュリティスレッド、繊維、プランシェット、発光化合物、窓、箔、デカール、及びこれらの２つ以上の組み合わせを備えていてもよい。セキュリティ文書の偽造及び違法複製に対する安全レベル及び耐性をさらに高くするという同じ目的で、上記基材は、１つ又は複数のマーカ物質若しくは追跡用添加物並びに／又は機械可読物質（例えば、発光物質、ＵＶ／可視／ＩＲ吸収物質、磁性物質、及びこれらの組み合わせ）を含んでいてもよい。
【００９１】
[0090]また、本明細書には、本明細書に記載のような硬化した放射線硬化性被膜組成物において配向した非球状磁性顔料粒子又は磁化可能顔料粒子を含む本明細書に記載のようなＯＥＬを本明細書に記載の基材上に生成するための装置を記載している。
【００９２】
[0091]本明細書に記載のような基材上にＯＥＬを生成する本明細書に記載の装置は、
ａ）支持マトリクス（ｘ３４）と、ａ１）基材（ｘ２０）の表面に対して実質的に垂直な磁気軸を有する単一のループ状双極子磁石又はループ状構成に配設され、基材（ｘ２０）の表面に対して実質的に垂直な磁気軸及び同じ磁界方向をそれぞれ有する２つ以上の双極子磁石の組み合わせのいずれかであるループ状形態の磁界発生装置（ｘ３１）（以下、ループ状磁界発生装置と称する）と、ａ２）基材（ｘ２０）の表面に対して実質的に垂直な磁気軸を有する単一の双極子磁石（ｘ３２）又は基材（ｘ２０）の表面に対して実質的に垂直な磁気軸及び同じ磁界方向をそれぞれ有する２つ以上の双極子磁石（ｘ３２）並びに／又は１つ若しくは複数の磁極片（ｘ３３）と、を備えた、磁気アセンブリ（ｘ３０）と、
ｂ）基材（ｘ２０）の表面に対して実質的に平行な磁気軸を有する単一の棒状双極子磁石又は基材（ｘ２０）の表面に対して実質的に平行な磁気軸及び同じ磁界方向をそれぞれ有する２つ以上の棒状双極子磁石（ｘ４１）の組み合わせのいずれかである磁界発生装置（ｘ４０）と、
を備える。
【００９３】
[0092]磁気アセンブリ（ｘ３０）及び磁界発生装置（ｘ４０）は、一方が他方の上に配置されていてもよい。
【００９４】
[0093]支持マトリクスは、非磁性材料で構成されている。非磁性材料は、例えば産業用プラスチック及びポリマー、アルミニウム、アルミニウム合金、チタン、チタン合金、及びオーステナイト鋼（すなわち、非磁性鋼）等、低導電性材料、非導電性材料、及びこれらの混合物から成る群から選択されるのが好ましい。産業用プラスチック及びポリマーとしては、ポリアリールエーテルケトン（ＰＡＥＫ）とその誘導体であるポリエーテルエーテルケトン（ＰＥＥＫ）、ポリエーテルケトンケトン（ＰＥＫＫ）、ポリエーテルエーテルケトンケトン（ＰＥＥＫＫ）、及びポリエーテルケトンエーテルケトンケトン（ＰＥＫＥＫＫ）、ポリアセタール、ポリアミド、ポリエステル、ポリエーテル、コポリエーテルエステル、ポリイミド、ポリエーテルイミド、高密度ポリエチレン（ＨＤＰＥ）、超高分子量ポリエチレン（ＵＨＭＷＰＥ）、ポリブチレンテレフタレート（ＰＢＴ）、ポリプロピレン、アクリロニトリルブタジエンスチレン（ＡＢＳ）コポリマー、フッ素化及び過フッ素化ポリエチレン、ポリスチレン、ポリカーボネート、ポリフェニレンスルフィド（ＰＰＳ）、並びに液晶ポリマーが挙げられるが、これらに限定されない。好ましい材料は、ＰＥＥＫ（ポリエーテルエーテルケトン）、ＰＯＭ（ポリオキシメチレン）、ＰＴＦＥ（ポリテトラフルオロエチレン）、ナイロン（Ｎｙｌｏｎ）（登録商標）（ポリアミド）、及びＰＰＳである。
【００９５】
[0094]本明細書に記載の磁気アセンブリ（ｘ３０）は、ループ状磁界発生装置（ｘ３１）を備えるが、これは、
ｉ）基材（ｘ２０）の表面に対して実質的に垂直な磁気軸を有する単一のループ状双極子磁石で構成されていてもよいし、
ｉｉ）ループ状構成に配設され、基材（ｘ２０）の表面に対して実質的に垂直な磁気軸及び同じ磁界方向をそれぞれ有する２つ以上の双極子磁石の組み合わせであってもよい。
【００９６】
[0095]ループ状構成に配設された２つ以上の双極子磁石の組み合わせの代表例としては、三角形のループ状構成に配設された３つの双極子磁石の組み合わせ又は正方形若しくは長方形のループ状構成に配設された４つの双極子磁石の組み合わせが挙げられるが、これらに限定されない。
【００９７】
[0096]ループ状磁界発生装置（ｘ３１）は、支持マトリクス（ｘ３４）内で対称的に配設されていてもよいし、支持マトリクス（ｘ３４）内で非対称的に配設されていてもよい。
【００９８】
[0097]ループ状構成に配設されるとともに磁気アセンブリ（ｘ３０）に備えられたループ状双極子磁石及び２つ以上の双極子磁石（ｘ３１）は、例えばアルニコ５（Ｒ１−１−１）、アルニコ５ＤＧ（Ｒ１−１−２）、アルニコ５−７（Ｒ１−１−３）、アルニコ６（Ｒ１−１−４）、アルニコ８（Ｒ１−１−５）、アルニコ８ＨＣ（Ｒ１−１−７）、及びアルニコ９（Ｒ１−１−６）等のアルニコ合金、例えばストロンチウムヘキサフェライト（ＳｒＦｅ１２Ｏ１９）、バリウムヘキサフェライト、コバルト合金、セラミック５（ＳＩ−１−６）、セラミック７（ＳＩ−１−２）、セラミック８（ＳＩ−１−５）、又はＲＥＣｏ５（ＲＥ＝Ｓｍ又はＰｒ）、ＲＥ２ＴＭ１７（ＲＥ＝Ｓｍ、ＴＭ＝Ｆｅ、Ｃｕ、Ｃｏ、Ｚｒ、Ｈｆ）、ＲＥ２ＴＭ１４Ｂ（ＲＥ＝Ｎｄ、Ｐｒ、Ｄｙ、ＴＭ＝Ｆｅ、Ｃｏ）等の希土類・鉄合金等のフェライト、Ｆｅ、Ｃｒ、Ｃｏの異方性合金、ＰｔＣｏ、ＭｎＡｌＣ、ＲＥコバルト５／１６、ＲＥコバルト１４から成る群から選択される材料を含む群から選択される材料で独立して構成されているのが好ましい。特に好ましいのは、ストロンチウムヘキサフェライト（ＳｒＦｅ１２Ｏ１９）又はネオジム／鉄／ホウ素（Ｎｄ２Ｆｅ１４Ｂ）粉末等の永久磁石充填剤をプラスチック系又はゴム系マトリクスに含む加工が容易な永久磁石複合材である。
【００９９】
[0098]一実施形態によれば、本明細書に記載の磁気アセンブリ（ｘ３０）は、本明細書に記載のような単一の双極子磁石（ｘ３２）又は２つ以上の双極子磁石（ｘ３２）を備える。単一の双極子磁石又は２つ以上の双極子磁石（ｘ３２）は、ループ状双極子磁石（ｘ３１）内又はループ状形態に配設された双極子磁石の組み合わせ内に配設されている。単一の双極子磁石（ｘ３２）又は２つ以上の双極子磁石（ｘ３２）は、（図１、図２、図５、図７、及び図８に示すように）ループ状磁界発生装置（ｘ３１）のループ内で対称的に配設されていてもよいし、（図３、図４、図９、図１０、図１１、及び図１２に示すように）ループ状磁界発生装置（ｘ３１）のループ内で非対称的に配設されていてもよい。
【０１００】
[0099]別の実施形態によれば、本明細書に記載の磁気アセンブリ（ｘ３０）は、１つ又は複数の磁極片（ｘ３３）を備える。好適な一実施形態によれば、上記１つ又は複数の磁極片（ｘ３３）は、ループ状磁極片（ｘ３３）である。１つ又は複数の磁極片（ｘ３３）、好ましくは１つ又は複数のループ状磁極片（ｘ３３）は、ループ状双極子磁石（ｘ３１）内又はループ状形態に配設された双極子磁石の組み合わせ内に配設されているのが好ましい。１つ又は複数の磁極片（ｘ３３）、好ましくは１つ又は複数のループ状磁極片（ｘ３３）は、（図６〜図１２に示すように）ループ状磁界発生装置（ｘ３１）のループ内で対称的に配設されていてもよいし、ループ状磁界発生装置（ｘ３１）のループ内で非対称的に配設されていてもよい。
【０１０１】
[00100]別の実施形態によれば、本明細書に記載の磁気アセンブリ（ｘ３０）は、本明細書に記載のような単一の双極子磁石（ｘ３２）又は２つ以上の双極子磁石（ｘ３２）及び１つ又は複数の磁極片（ｘ３３）、好ましくは１つ又は複数のループ状磁極片（ｘ３３）を備える。単一の双極子磁石（ｘ３２）又は２つ以上の双極子磁石（ｘ３２）及び１つ又は複数の磁極片（ｘ３３）、好ましくは１つ又は複数のループ状磁極片（ｘ３３）は、ループ状双極子磁石（ｘ３１）内又はループ状形態に配設された双極子磁石の組み合わせ内に独立して配設されている。単一の双極子磁石（ｘ３２）又は２つ以上の双極子磁石（ｘ３２）及び１つ又は複数の磁極片（ｘ３３）、好ましくは１つ又は複数のループ状磁極片（ｘ３３）は、ループ状磁界発生装置（ｘ３１）のループ内で対称的又は非対称的に独立して配設されていてもよい。
【０１０２】
[00101]単一の双極子磁石（ｘ３２）及び２つ以上の双極子磁石（ｘ３２）は、例えばアルニコ５（Ｒ１−１−１）、アルニコ５ＤＧ（Ｒ１−１−２）、アルニコ５−７（Ｒ１−１−３）、アルニコ６（Ｒ１−１−４）、アルニコ８（Ｒ１−１−５）、アルニコ８ＨＣ（Ｒ１−１−７）、及びアルニコ９（Ｒ１−１−６）等のアルニコ合金、例えばストロンチウムヘキサフェライト（ＳｒＦｅ１２Ｏ１９）、バリウムヘキサフェライト、コバルト合金、セラミック５（ＳＩ−１−６）、セラミック７（ＳＩ−１−２）、セラミック８（ＳＩ−１−５）、又はＲＥＣｏ５（ＲＥ＝Ｓｍ又はＰｒ）、ＲＥ２ＴＭ１７（ＲＥ＝Ｓｍ、ＴＭ＝Ｆｅ、Ｃｕ、Ｃｏ、Ｚｒ、Ｈｆ）、ＲＥ２ＴＭ１４Ｂ（ＲＥ＝Ｎｄ、Ｐｒ、Ｄｙ、ＴＭ＝Ｆｅ、Ｃｏ）等の希土類・鉄合金等のフェライト、Ｆｅ、Ｃｒ、Ｃｏの異方性合金、ＰｔＣｏ、ＭｎＡｌＣ、ＲＥコバルト５／１６、ＲＥコバルト１４から成る群から選択される材料を含む群から選択される材料で独立して構成されているのが好ましい。特に好ましいのは、ストロンチウムヘキサフェライト（ＳｒＦｅ１２Ｏ１９）又はネオジム／鉄／ホウ素（Ｎｄ２Ｆｅ１４Ｂ）粉末等の永久磁石充填剤をプラスチック系又はゴム系マトリクスに含む加工が容易な永久磁石複合材である。
【０１０３】
[00102]磁極片は、高い透磁率、好ましくはおよそ２〜およそ１００００００Ｎ・Ａ−２（ニュートン／平方アンペア）、より好ましくはおよそ５〜およそ５００００Ｎ・Ａ−２、さらに好ましくはおよそ１０〜およそ１００００Ｎ・Ａ−２の透磁率を有する材料で構成された構造を示す。磁極片は、磁石で発生した磁界の指向に役立つ。本明細書に記載の１つ又は複数の磁極片（ｘ３３）は、鉄ヨーク（Ｙ）を備えるか、又は、鉄ヨーク（Ｙ）から成っているのが好ましい。
【０１０４】
[00103]支持マトリクス（ｘ３４）は、本明細書に記載のループ状磁界発生装置（ｘ３１）、本明細書に記載のような単一の双極子磁石（ｘ３２）若しくは２つ以上の双極子磁石（ｘ３２）、並びに／又は１つ若しくは複数の磁極片（ｘ３３）、好ましくは１つ若しくは複数のループ状磁極片を受容する１つ又は複数の窪み又は溝を備える。
【０１０５】
[00104]本明細書に記載のような基材上にＯＥＬを生成する本明細書に記載の装置は、本明細書に記載の磁界発生装置（ｘ４０）を備えるが、当該磁界発生装置（ｘ４０）は、
ｉ）基材（ｘ２０）の表面に対して実質的に平行な磁気軸を有する単一の棒状双極子磁石で構成されていてもよいし、
ｉｉ）基材（ｘ２０）の表面に対して実質的に平行な磁気軸及び同じ磁界方向をそれぞれ有する（すなわち、それらのすべてが同じ方向を向いているＮ極を有する）２つ以上の棒状双極子磁石（ｘ４１）の組み合わせであってもよい。
【０１０６】
[00105]一実施形態によれば、磁界発生装置（ｘ４０）は、単一の棒で構成されている。
【０１０７】
[00106]別の実施形態によれば、磁界発生装置（ｘ４０）は、基材（ｘ２０）の表面に対して実質的に平行な磁気軸及び同じ磁界方向をそれぞれ有する（すなわち、それらのすべてが同じ方向を向いているＮ極を有する）２つ以上の棒状双極子磁石（ｘ４１）の組み合わせである。２つ以上の棒状双極子磁石（ｘ４１）は、（図３、図８、図１０、及び図１１に示すように）対称構成で配置されていてもよいし、（図４、図５、図６、及び図１２に示すように）非対称構成で配置されていてもよい。
【０１０８】
[00107]磁界発生装置（ｘ４０）の棒状双極子磁石は、例えばアルニコ５（Ｒ１−１−１）、アルニコ５ＤＧ（Ｒ１−１−２）、アルニコ５−７（Ｒ１−１−３）、アルニコ６（Ｒ１−１−４）、アルニコ８（Ｒ１−１−５）、アルニコ８ＨＣ（Ｒ１−１−７）、及びアルニコ９（Ｒ１−１−６）等のアルニコ合金、例えばストロンチウムヘキサフェライト（ＳｒＦｅ１２Ｏ１９）、バリウムヘキサフェライト、コバルト合金、セラミック５（ＳＩ−１−６）、セラミック７（ＳＩ−１−２）、セラミック８（ＳＩ−１−５）、又はＲＥＣｏ５（ＲＥ＝Ｓｍ又はＰｒ）、ＲＥ２ＴＭ１７（ＲＥ＝Ｓｍ、ＴＭ＝Ｆｅ、Ｃｕ、Ｃｏ、Ｚｒ、Ｈｆ）、ＲＥ２ＴＭ１４Ｂ（ＲＥ＝Ｎｄ、Ｐｒ、Ｄｙ、ＴＭ＝Ｆｅ、Ｃｏ）等の希土類・鉄合金等のフェライト、Ｆｅ、Ｃｒ、Ｃｏの異方性合金、ＰｔＣｏ、ＭｎＡｌＣ、ＲＥコバルト５／１６、ＲＥコバルト１４から成る群から選択される材料を含む群から独立して選択される材料で構成されているのが好ましい。ただし、特に好ましいのは、ストロンチウムヘキサフェライト（ＳｒＦｅ１２Ｏ１９）又はネオジム／鉄／ホウ素（Ｎｄ２Ｆｅ１４Ｂ）粉末等の永久磁石充填剤をプラスチック系又はゴム系マトリクスに含む加工が容易な永久磁石複合材である。
【０１０９】
[00108]磁界発生装置（ｘ４０）が２つ以上の棒状双極子磁石（ｘ４１）の組み合わせである場合、当該２つ以上の棒状双極子磁石（ｘ４１）は、非磁性材料で構成された１つ又は複数のスペーサ片（ｘ４２）により分離されていてもよいし、非磁性材料で構成された支持マトリクス中に含まれていてもよい。非磁性材料は、例えば産業用プラスチック及びポリマー、アルミニウム、アルミニウム合金、チタン、チタン合金、及びオーステナイト鋼（すなわち、非磁性鋼）等、低導電性材料、非導電性材料、及びこれらの混合物から成る群から選択されるのが好ましい。産業用プラスチック及びポリマーとしては、ポリアリールエーテルケトン（ＰＡＥＫ）とその誘導体であるポリエーテルエーテルケトン（ＰＥＥＫ）、ポリエーテルケトンケトン（ＰＥＫＫ）、ポリエーテルエーテルケトンケトン（ＰＥＥＫＫ）、及びポリエーテルケトンエーテルケトンケトン（ＰＥＫＥＫＫ）、ポリアセタール、ポリアミド、ポリエステル、ポリエーテル、コポリエーテルエステル、ポリイミド、ポリエーテルイミド、高密度ポリエチレン（ＨＤＰＥ）、超高分子量ポリエチレン（ＵＨＭＷＰＥ）、ポリブチレンテレフタレート（ＰＢＴ）、ポリプロピレン、アクリロニトリルブタジエンスチレン（ＡＢＳ）コポリマー、フッ素化及び過フッ素化ポリエチレン、ポリスチレン、ポリカーボネート、ポリフェニレンスルフィド（ＰＰＳ）、並びに液晶ポリマーが挙げられるが、これらに限定されない。好ましい材料は、ＰＥＥＫ（ポリエーテルエーテルケトン）、ＰＯＭ（ポリオキシメチレン）、ＰＴＦＥ（ポリテトラフルオロエチレン）、ナイロン（Ｎｙｌｏｎ）（登録商標）（ポリアミド）、及びＰＰＳである。磁気アセンブリ（ｘ３０）は、磁界発生装置（ｘ４０）と、本明細書に記載の装置により配向される本明細書に記載の非球状磁性顔料粒子又は磁化可能顔料粒子を含む放射線硬化性被膜組成物（ｘ１０）を有する基材（ｘ２０）との間に位置付けられていてもよし、或いは、磁界発生装置（ｘ４０）が磁気アセンブリ（ｘ３０）と基材（ｘ２０）との間に位置付けられていてもよい。
【０１１０】
[00109]磁気アセンブリ（ｘ３０）と磁界発生装置（ｘ４０）との間の距離（ｄ）は、より小型の磁気アセンブリを有するように、およそ０〜およそ１０ｍｍ、好ましくはおよそ０〜およそ３ｍｍの範囲に含まれていてもよい。
【０１１１】
[00110]磁気アセンブリ（ｘ３０）の上面又は磁界発生装置（ｘ４０）の上面（すなわち、基材（ｘ２０）の表面に最も近い部分）と当該磁気アセンブリ（ｘ３０）又は当該磁界発生装置（ｘ４０）に面する基材（ｘ２０）の表面との間の距離（ｈ）は、好ましくはおよそ０．１〜およそ１０ｍｍ、より好ましくはおよそ０．２〜およそ５ｍｍである。
【０１１２】
[00111]ループ状磁界発生装置（ｘ３１）の材料、双極子磁石（ｘ３２）の材料、１つ若しくは複数の磁極片（ｘ３３）の材料、磁界発生装置（ｘ４０）の材料、２つ以上の棒状双極子磁石（ｘ４１）の材料、並びに距離（ｄ）及び（ｈ）は、磁気アセンブリ（ｘ３０）により生成された磁界と磁界発生装置（ｘ４０）により生成された磁界との相互作用の結果としての磁界すなわち本明細書に記載の装置の結果的な磁界が本明細書に記載の光学効果層を生成するのに適するように選択されている。磁気アセンブリ（ｘ３０）により生成された磁界及び磁界発生装置（ｘ４０）により生成された磁界は、装置の結果としての磁界中に配設され、光学効果層を傾斜させることによりサイズが変化する１つ又は複数のループ状体に見える光学効果層の光学的印象を生じさせる未硬化の放射線硬化性被膜組成物の非球状磁性顔料粒子又は磁化可能顔料粒子を装置の磁界が基材上で配向させ得るように相互作用するようになっていてもよい。
【０１１３】
[00112]本明細書に記載のＯＥＬを生成するための装置は、例えば国際公開第２００５／００２８６６  Ａ１号及び国際公開第２００８／０４６７０２  Ａ１号に開示されているような彫刻磁性板をさらに備えていてもよい。彫刻磁性板は、磁気アセンブリ（ｘ３０）又は磁界発生装置（ｘ４０）と基材表面との間に位置付けられているため、装置の磁界を局所的に修正する。このような彫刻板は、鉄（鉄ヨーク）で構成されていてもよい。或いは、このような彫刻板は、磁性粒子が分散した本明細書に記載のようなプラスチック材料（例えば、プラストフェライト等）で構成されていてもよい。
【０１１４】
[00113]図１〜図５は、本発明に係る、非球状磁性顔料粒子又は磁化可能顔料粒子を含む光学効果層（ＯＥＬ）（ｘ１０）を基材（ｘ２０）上に生成するのに適した装置であって、本明細書に記載の支持マトリクス（ｘ３４）と、ａ１）本明細書に記載のループ状磁界発生装置（ｘ３１）と、ａ２）本明細書に記載の単一の双極子磁石（ｘ３２）又は２つ以上の双極子磁石（ｘ３２）と、を備えた磁気アセンブリ（ｘ３０）を備えた、装置の例を示している。
【０１１５】
[00114]一実施形態によれば、例えば図１に示すように、磁気アセンブリ（ｘ３０）は、本明細書に記載の支持マトリクス（ｘ３４）と、ａ１）本明細書に記載のループ状磁界発生装置（ｘ３１）と、ａ２）本明細書に記載の双極子磁石（ｘ３２）とを備えており、ループ状磁界発生装置（ｘ３１）及び双極子磁石（ｘ３２）の両方は、基材表面に対して実質的に垂直な磁気軸を有しており、ループ状磁界発生装置（ｘ３１）及び双極子磁石（ｘ３２）は、磁界方向が反対である。
【０１１６】
[00115]別の実施形態によれば、例えば図２及び図３に示すように、磁気アセンブリ（ｘ３０）は、支持マトリクス（ｘ３４）と、ａ１）本明細書に記載のループ状磁界発生装置（ｘ３１）と、ａ２）本明細書に記載の双極子磁石（ｘ３２）とを備えており、ループ状磁界発生装置（ｘ３１）及び双極子磁石（ｘ３２）の両方は、基材表面に対して実質的に垂直な磁気軸を有しており、ループ状磁界発生装置（ｘ３１）及び双極子磁石（ｘ３２）の両方は、磁界方向が同一である。
【０１１７】
[00116]図１Ａ及び図１Ｂは、本発明に係る、非球状磁性顔料粒子又は磁化可能顔料粒子を含む光学効果層（ＯＥＬ）（１１０）を基材（１２０）上に生成するのに適した装置の一例を示している。図１Ａの装置は、磁気アセンブリ（１３０）の下方に配設された棒状双極子磁石である磁界発生装置（１４０）を備える。図１Ａに示すように、磁界発生装置（１４０）は、幅（Ｌ１）、長さ（Ｌ２）、及び厚さ（Ｌ３）を有する直方体であってもよい。磁界発生装置（１４０）の磁気軸は、基材（１２０）の表面と実質的に平行である。
【０１１８】
[00117]図１Ａに示すように、図１Ａの磁気アセンブリ（１３０）は、支持マトリクス（１３４）を備えており、これは、長さ（Ｌ４）、幅（Ｌ５）、及び厚さ（Ｌ６）を有する直方体であってもよい。
【０１１９】
[00118]図１Ａ及び図１Ｂに示すように、図１Ａの磁気アセンブリ（１３０）は、リング状双極子磁石であるループ状磁界発生装置（１３１）及び双極子磁石（１３２）を備える。図１Ａ及び図１Ｂ１に示すように、双極子磁石（１３２）は、ループ状磁界発生装置（１３１）のループ内で対称的に配設されていてもよい。
【０１２０】
[00119]リング状双極子磁石（１３１）であるループ状磁界発生装置は、外径（Ｌ７）、内径（Ｌ８）、及び厚さ（Ｌ１０）を有する。ループ状磁界発生装置（１３１）の磁気軸は、磁界発生装置（１４０）の磁気軸と実質的に垂直である。すなわち、Ｎ極が基材（１２０）に面した状態で、基材（１２０）の表面と実質的に垂直である。
【０１２１】
[00120]双極子磁石（１３２）は、直径（Ｌ９）を有する。双極子磁石（１３２）の磁気軸は、磁界発生装置（１４０）の磁気軸と実質的に垂直である。すなわち、Ｓ極が基材（１２０）に面した状態で、基材（１２０）の表面と実質的に垂直である。
【０１２２】
[00121]磁気アセンブリ（１３０）及び棒状双極子磁石である磁界発生装置（１４０）は、直接接触しているのが好ましい。すなわち、磁気アセンブリ（１３０）の下面と棒状双極子磁石（１４０）の上面との距離（ｄ）は、およそ０ｍｍである（図１Ａにおいては、図面の明瞭化のため、正確な縮尺では示していない）。磁気アセンブリ（１３０）の上面と当該磁気アセンブリ（１３０）に面する基材（１２０）の表面との距離は、距離（ｈ）で示している。距離（ｈ）は、好ましくはおよそ０．１〜およそ１０ｍｍ、より好ましくはおよそ０．２〜およそ５ｍｍである。
【０１２３】
[00122]図１Ｃには、基材（１２０）を−３０°〜＋２０°傾斜させて見られる様々な視角から、図１Ａ〜図１Ｂに示す装置により生成された結果としてのＯＥＬを示している。このようにして得られるＯＥＬは、当該光学効果層を含む基材を傾斜させることによりサイズが変化するリング状体に見える光学的印象をもたらす。
【０１２４】
[00123]図２Ａ〜図２Ｂは、本発明に係る、非球状磁性顔料粒子又は磁化可能顔料粒子を含む光学効果層（ＯＥＬ）（２１０）を基材（２２０）上に生成するのに適した装置の例を示している。図２Ａの装置は、磁気アセンブリ（２３０）の下方に配設された棒状双極子磁石である磁界発生装置（２４０）を備える。図２Ａに示すように、磁界発生装置（２４０）は、長さ（Ｌ１）、幅（Ｌ２）、及び厚さ（Ｌ３）を有する直方体であってもよい。磁界発生装置（２４０）の磁気軸は、基材（２２０）の表面と実質的に平行である。
【０１２５】
[00124]図２Ａに示すように、磁気アセンブリ（２３０）は、支持マトリクス（２３４）を備えており、これは、長さ（Ｌ４）、幅（Ｌ５）、及び厚さ（Ｌ６）を有する直方体であってもよい。
【０１２６】
[00125]図２Ａ及び図２Ｂに示すように、図２Ａの磁気アセンブリ（２３０）は、リング状双極子磁石（２３１）であるループ状磁界発生装置（２３１）及び双極子磁石（２３２）を備える。図２Ａ及び図２Ｂ１に示すように、双極子磁石（２３２）は、ループ状磁界発生装置（２３１）のループ内で対称的に配設されていてもよい。
【０１２７】
[00126]リング状双極子磁石（２３１）であるループ状磁界発生装置は、外径（Ｌ７）、内径（Ｌ８）、及び厚さ（Ｌ１０）を有する。ループ状磁界発生装置（２３１）の磁気軸は、磁界発生装置（２４０）の磁気軸と実質的に垂直である。すなわち、Ｎ極が基材（２２０）に面した状態で、基材（２２０）の表面と実質的に垂直である。
【０１２８】
[00127]双極子磁石（２３２）は、直径（Ｌ９）を有する。双極子磁石（２３２）の磁気軸は、磁界発生装置（２４０）の磁気軸と実質的に垂直である。すなわち、Ｎ極が基材（２２０）に面した状態で、基材（２２０）の表面と実質的に垂直である。
【０１２９】
[00128]磁気アセンブリ（２３０）及び棒状双極子磁石（２４０）である磁界発生装置は、直接接触しているのが好ましい。すなわち、磁気アセンブリ（２３０）の下面と棒状双極子磁石（２４０）の上面との距離（ｄ）は、およそ０ｍｍである（図２Ａにおいては、図面の明瞭化のため、正確な縮尺では示していない）。磁気アセンブリ（２３０）の上面と上記支持マトリクスに面する基材（２２０）の表面との距離は、距離（ｈ）で示している。距離（ｈ）は、好ましくはおよそ０．１〜およそ１０ｍｍ、より好ましくはおよそ０．２〜およそ５ｍｍである。
【０１３０】
[00129]図２Ｃには、基材（２２０）を−２０°〜＋３０°傾斜させて見られる様々な視角から、図２Ａ〜図２Ｂに示す装置により生成された結果としてのＯＥＬを示している。このようにして得られるＯＥＬは、１つの中央領域を囲む２つの入れ子になったループ状体すなわち２つのリング状体の光学的印象を与えるが、両ループ状体は、当該光学効果層を含む基材を傾斜させることによりサイズが変化する。
【０１３１】
[00130]図３Ａ及び図３Ｂは、本発明に係る、非球状磁性顔料粒子又は磁化可能顔料粒子を含む光学効果層（ＯＥＬ）（３１０）を基材（３２０）上に生成するのに適した装置の一例を示している。図３Ａの装置は、２つ以上の棒状双極子磁石（３４１）の組み合わせである磁界発生装置（３４０）であって、磁気アセンブリ（３３０）の下方に配設された、磁界発生装置（３４０）を備えており、２つ以上の棒状双極子磁石（３４１）はそれぞれ、基材（３２０）の表面に対して実質的に平行な磁気軸を有し、Ｎ極が同じ方向を向いている。
【０１３２】
[00131]磁界発生装置（３４０）は、２つ以上の棒状双極子磁石（３４１）（図３Ａでは７つの磁石）及び１つ又は複数のスペーサ片（３４２）（図３Ａでは６つのスペーサ片）の組み合わせであり、支持マトリクスに関して本明細書に記載のような非磁性材料で独立して構成されている。１つ又は複数のスペーサ片（３４２）は、２つ以上の棒状双極子磁石（３４１）の間に配設されている。棒状双極子磁石及びスペーサ片の配置は、（図３Ａに示すように）対称的であってもよいし、（図４Ａ及び図５Ａに示すように）非対称的であってもよい。
【０１３３】
[00132]図３Ａに示すように、２つ以上、特に、７つの棒状双極子磁石（３４１）はそれぞれ、長さ（Ｌ１）、幅（Ｌ２ａ）、及び厚さ（Ｌ３）を有する直方体であってもよい。スペーサ片（３４２）はそれぞれ、幅（Ｌ２ｂ）及び厚さ（Ｌ３）を有する直方体であってもよい。
【０１３４】
[00133]図３Ａに示すように、磁気アセンブリ（３３０）は、支持マトリクス（３３４）を備えており、これは、長さ（Ｌ４）、幅（Ｌ５）、及び厚さ（Ｌ６）を有する直方体であってもよい。
【０１３５】
[00134]図３Ａ及び図３Ｂに示すように、図３Ａの磁気アセンブリ（３３０）は、リング状双極子磁石であるループ状磁界発生装置（３３１）及び双極子磁石（３３２）を備える。図３Ａ及び図３Ｂ１に示すように、双極子磁石（３３２）は、ループ状磁界発生装置（３３１）のループ内で非対称的に配設されていてもよい。
【０１３６】
[00135]リング状双極子磁石（３３１）であるループ状磁界発生装置は、外径（Ｌ７）、内径（Ｌ８）、及び厚さ（Ｌ１０）を有する。ループ状磁界発生装置（３３１）の磁気軸は、磁界発生装置（３４０）の磁気軸と実質的に垂直である。すなわち、Ｓ極が基材（３２０）に面した状態で、基材（３２０）の表面と実質的に垂直である。
【０１３７】
[00136]双極子磁石（３３２）は、直径（Ｌ９）を有する。双極子磁石（３３２）の磁気軸は、磁界発生装置（３４０）の磁気軸と実質的に垂直である。すなわち、Ｓ極が基材（３２０）に面した状態で、基材（３２０）の表面と実質的に垂直である。
【０１３８】
[00137]磁気アセンブリ（３３０）及び磁界発生装置（３４０）は、直接接触しているのが好ましい。すなわち、磁気アセンブリ（３３０）の下面と棒状双極子磁石（３４０）の上面との距離（ｄ）は、およそ０ｍｍである（図３Ａにおいては、図面の明瞭化のため、正確な縮尺では示していない）。支持マトリクス（３３４）の上面と当該支持マトリクス（３３４）に面する基材（３２０）の表面との距離は、距離ｈで示している。距離ｈは、好ましくはおよそ０．１〜およそ１０ｍｍ、より好ましくはおよそ０．２〜およそ５ｍｍである。
【０１３９】
[00138]図３Ｃには、基材（３２０）を−２０°〜＋３０°傾斜させて見られる様々な視角から、図３Ａ及び図３Ｂに示す装置により生成された結果としてのＯＥＬを示している。このようにして得られるＯＥＬは、１つの中央領域を囲む２つの入れ子になったループ状体すなわち２つのリング状体の光学的印象を与えるが、両ループ状体は、当該光学効果層を含む基材を傾斜させることによりサイズが変化する。
【０１４０】
[00139]図４Ａ及び図４Ｂは、本発明に係る、非球状磁性顔料粒子又は磁化可能顔料粒子を含む光学効果層（ＯＥＬ）（４１０）を基材（４２０）上に生成するのに適した装置の一例を示している。図４Ａの装置は、２つ以上の棒状双極子磁石（４４１）の組み合わせである磁界発生装置（４４０）であって、磁気アセンブリ（４３０）の下方に配設された、磁界発生装置（４４０）を備えており、２つ以上の棒状双極子磁石（４４１）はそれぞれ、基材表面に対して実質的に平行な磁気軸を有し、Ｎ極が同じ方向を向いている。
【０１４１】
[00140]磁界発生装置（４４０）は、２つ以上の棒状双極子磁石（４４１）（図４Ａでは８つの棒状双極子磁石）及び１つ又は複数のスペーサ片（４４２）（図４Ａでは６つのスペーサ片）の組み合わせであり、支持マトリクスに関して本明細書に記載のような非磁性材料で構成されている。１つ又は複数のスペーサ片（４４２）は、２つ以上の棒状双極子磁石（４４１）の間に配設されている。図４Ａに示すように、２つ以上の棒状双極子磁石及びスペーサ片の配置は、非対称的であってもよい。
【０１４２】
[00141]図４Ａに示すように、２つ以上の棒状双極子磁石（４４１）はそれぞれ、長さ（Ｌ１）、幅（Ｌ２ａ）、及び厚さ（Ｌ３）を有する直方体であってもよい。スペーサ片（４４２）はそれぞれ、幅（Ｌ２ｂ）及び厚さ（Ｌ３）を有する直方体であってもよい。
【０１４３】
[00142]図４Ａに示すように、磁気アセンブリ（４３０）は、支持マトリクス（４３４）を備えており、これは、長さ（Ｌ４）、幅（Ｌ５）、及び厚さ（Ｌ６）を有する直方体であってもよい。
【０１４４】
[00143]図４Ａ及び図４Ｂに示すように、図４Ａの磁気アセンブリは、リング状双極子磁石（４３１）であるループ状磁界発生装置及び２つ以上の双極子磁石（４３２）（例えば、５つの双極子磁石）を備える。図４Ａ及び図４Ｂ１に示すように、２つ以上の双極子磁石（４３２）は、ループ状磁界発生装置（４３１）のループ内で非対称的に配設されていてもよい。
【０１４５】
[00144]リング状双極子磁石（４３１）であるループ状磁界発生装置は、外径（Ｌ７）、内径（Ｌ８）、及び厚さ（Ｌ１０）を有する。ループ状磁界発生（４３１）の磁気軸は、磁界発生装置（４４０）の磁気軸と実質的に垂直である。すなわち、Ｎ極が基材（４２０）に面した状態で、基材（４２０）の表面と実質的に垂直である。
【０１４６】
[00145]２つ以上、特に、５つの双極子磁石（４３２）は、同じ直径（Ｌ９）を有していてもよいし、異なる直径を有していてもよい。２つ以上、特に、５つの双極子磁石（４３２）それぞれの磁気軸は、磁界発生装置（４４０）の磁気軸と実質的に垂直である。すなわち、Ｎ極が基材（４２０）に面した状態で、基材（４２０）の表面と実質的に垂直である。
【０１４７】
[00146]磁気アセンブリ（４３０）及び磁界発生装置（４４０）は、直接接触しているのが好ましい。すなわち、磁気アセンブリ（４３０）の下面と棒状双極子磁石（４４０）の上面との距離（ｄ）は、およそ０ｍｍである（図４Ａにおいては、図面の明瞭化のため、正確な縮尺では示していない）。磁気アセンブリ（４３０）の上面と当該磁気アセンブリ（４３０）に面する基材（４２０）の表面との距離は、距離（ｈ）で示している。距離（ｈ）は、およそ０．１〜およそ１０ｍｍであるのが好ましい。
【０１４８】
[00147]図４Ｃには、基材（４２０）を−３０°〜＋２０°傾斜させて見られる様々な視角から、図４Ａ及び図４Ｂに示す装置により生成された結果としてのＯＥＬを示している。このようにして得られるＯＥＬは、１つの中央領域を囲む２つの入れ子になったループ状体すなわち不規則な正方形状体及びリング状体の光学的印象を与えるが、両ループ状体は、当該光学効果層を含む基材を傾斜させることによりサイズが変化する。
【０１４９】
[00148]図５Ａ及び図５Ｂは、本発明に係る、非球状磁性顔料粒子又は磁化可能顔料粒子を含む光学効果層（ＯＥＬ）（５１０）を基材（５２０）上に生成するのに適した装置の一例を示している。図５Ａの装置は、２つ以上の棒状双極子磁石（５４１）の組み合わせである磁界発生装置（５４０）であって、磁気アセンブリ（５３０）の下方に配設された、磁界発生装置（５４０）を備えており、２つ以上の棒状双極子磁石（５４１）はそれぞれ、基材表面に対して実質的に平行な磁気軸を有し、Ｎ極が同じ方向を向いている。
【０１５０】
[00149]磁界発生装置（５４０）は、２つ以上の棒状双極子磁石（５４１）（図５Ａでは７つの棒状双極子磁石）及び１つ又は複数のスペーサ片（５４２）（図５Ａでは６つのスペーサ片）の組み合わせであり、支持マトリクスに関して本明細書に記載のような非磁性材料で構成されている。１つ又は複数のスペーサ片（５４２）は、２つ以上の棒状双極子磁石（５４１）の間に配設されている。図５Ａに示すように、２つ以上の棒状双極子磁石（５４１）及びスペーサ片（５４２）の配置は、非対称的であってもよい。
【０１５１】
[00150]図５Ａに示すように、２つ以上の棒状双極子磁石（５４１）はそれぞれ、長さ（Ｌ１）、幅（Ｌ２ａ）、及び厚さ（Ｌ３）を有する直方体であってもよい。スペーサ片（５４２）はそれぞれ、幅（Ｌ２ｂ）及び厚さ（Ｌ３）を有する直方体であってもよい。
【０１５２】
[00151]図５Ａに示すように、図５Ａの磁気アセンブリ（５３０）は、支持マトリクス（５３４）を備えており、これは、長さ（Ｌ４）、幅（Ｌ５）、及び厚さ（Ｌ６）を有する直方体であってもよい。
【０１５３】
[00152]図５Ａ及び図５Ｂに示すように、図５Ａの磁気アセンブリ（５３０）は、リング状双極子磁石（５３１）であるループ状磁界発生装置及び２つ以上の双極子磁石（５３２）（例えば、５つの双極子磁石）を備える。図５Ａ及び図５Ｂ１に示すように、２つ以上の双極子磁石（５３２）は、ループ状磁界発生装置（５３１）のループ内で対称的に配設されていてもよい。
【０１５４】
[00153]リング状双極子磁石（５３１）であるループ状磁界発生装置は、外径（Ｌ７）、内径（Ｌ８）、及び厚さ（Ｌ１０）を有する。リング状双極子磁石（５３１）の磁気軸は、磁界発生装置（５４０）の磁気軸と実質的に垂直である。すなわち、Ｎ極が基材（５２０）に面した状態で、基材（５２０）の表面と実質的に垂直である。
【０１５５】
[00154]２つ以上、特に、５つの双極子磁石（５３２）は、同じ直径（Ｌ９）を有していてもよいし、異なる直径を有していてもよい。２つ以上、特に、５つの双極子磁石（５３２）それぞれの磁気軸は、磁界発生装置（５４０）の磁気軸と実質的に垂直である。すなわち、Ｓ極が基材（５２０）に面した状態で、基材（５２０）の表面と実質的に垂直である。
【０１５６】
[00155]磁気アセンブリ（５３０）及び磁界発生装置（５４０）は、直接接触しているのが好ましい。すなわち、磁気アセンブリ（５３０）の下面と棒状双極子磁石（５４０）の上面との距離（ｄ）は、およそ０ｍｍである（図５Ａにおいては、図面の明瞭化のため、正確な縮尺では示していない）。支持マトリクス（５３４）の上面と当該支持マトリクス（５３４）に面する基材（５２０）の表面との距離は、距離（ｈ）で示している。距離（ｈ）は、好ましくはおよそ０．１〜およそ１０ｍｍ、より好ましくはおよそ０．２〜およそ５ｍｍである。
【０１５７】
[00156]図５Ｃには、基材（５２０）を−３０°〜＋２０°傾斜させて見られる様々な視角から、図５Ａ及び図５Ｂに示す装置により生成された結果としてのＯＥＬを示している。このようにして得られるＯＥＬは、当該光学効果層を含む基材を傾斜させることによりサイズが変化するリング状体に見える光学的印象をもたらす。
【０１５８】
[00157]図６は、本発明に係る、非球状磁性顔料粒子又は磁化可能顔料粒子を含む光学効果層（ＯＥＬ）（６１０）を基材（６２０）上に生成するのに適した装置であって、本明細書に記載の支持マトリクス（６３４）と、ａ１）本明細書に記載のループ状磁界発生装置（６３１）と、ａ２）本明細書に記載のループ状磁極片である１つ又は複数の磁極片（６３３）と、を備えた本明細書に記載のような磁気アセンブリ（６３０）を備えた、装置の一例を示している。
【０１５９】
[00158]図６Ａ及び図６Ｂは、本発明に係る、非球状磁性顔料粒子又は磁化可能顔料粒子を含む光学効果層（ＯＥＬ）（６１０）を基材（６２０）上に生成するのに適した装置の一例を示している。図６Ａの装置は、磁気アセンブリ（６３０）の下方に配設され、それぞれ基材（６２０）の表面に対して実質的に平行な磁気軸を有し、Ｎ極が同じ方向を向いた２つ以上の棒状双極子磁石（６４１）の組み合わせである磁界発生装置（６４０）を備える。
【０１６０】
[00159]磁界発生装置（６４０）は、２つ以上の棒状双極子磁石（６４１）（図６Ａでは７つの棒状双極子磁石）及び１つ又は複数のスペーサ片（６４２）（図６Ａでは６つのスペーサ片）の組み合わせであり、支持マトリクスに関して本明細書に記載のような非磁性材料で構成されている。１つ又は複数のスペーサ片（６４２）は、２つ以上の棒状双極子磁石（６４１）の間に配設されている。図６Ａに示すように、２つ以上の棒状双極子磁石及びスペーサ片の配置は、非対称的であってもよい。
【０１６１】
[00160]図６Ａに示すように、２つ以上の棒状双極子磁石（６４１）はそれぞれ、長さ（Ｌ１）、幅（Ｌ２ａ）、及び厚さ（Ｌ３）を有する直方体であってもよい。スペーサ片（６４２）はそれぞれ、幅（Ｌ２ｂ）及び厚さ（Ｌ３）を有する直方体であってもよい。
【０１６２】
[00161]図６Ａに示すように、磁気アセンブリ（６３０）は、支持マトリクス（６３４）を備えており、これは、長さ（Ｌ４）、幅（Ｌ５）、及び厚さ（Ｌ６）を有する直方体であってもよい。
【０１６３】
[00162]図６Ａに示すように、図６Ａの磁気アセンブリ（６３０）は、支持マトリクス（６３４）、リング状双極子磁石（６３１）であるループ状磁界発生装置、及び１つ又は複数のループ状磁極片（６３３）、特に、１つのリング状磁極片を備える。リング状双極子磁石（６３１）であるループ状磁界発生装置は、外径（Ｌ７）、内径（Ｌ８）、及び厚さ（Ｌ１０）を有する。リング状双極子磁石（６３１）の磁気軸は、磁界発生装置（６４０）の磁気軸と実質的に垂直である。すなわち、Ｓ極が基材（６２０）に面した状態で、基材（６２０）の表面と実質的に垂直である。
【０１６４】
[00163]リング状磁極片（６３３）である１つ又は複数、特に、１つのループ状磁極片（６３３）は、外径（Ｌ１５）、内径（Ｌ１６）、及び厚さ（Ｌ１７）を有する。
【０１６５】
[00164]磁気アセンブリ（６３０）及び磁界発生装置（６４０）は、直接接触しているのが好ましい。すなわち、支持マトリクス（６３４）と棒状双極子磁石（６４０）との距離（ｄ）は、およそ０ｍｍである（図６Ａにおいては、図面の明瞭化のため、正確な縮尺では示していない）。支持マトリクス（６３４）の上面と当該支持マトリクス（６３４）に面する基材（６２０）の表面との距離は、距離（ｈ）で示している。距離（ｈ）は、好ましくはおよそ０．１〜およそ１０ｍｍ、より好ましくはおよそ０．２〜およそ５ｍｍである。
【０１６６】
[00165]図６Ｃには、基材（６２０）を−３０°〜＋２０°傾斜させて見られる様々な視角から、図６Ａ及び図６Ｂに示す装置により生成された結果としてのＯＥＬを示している。このようにして得られるＯＥＬは、当該光学効果層を含む基材を傾斜させることによりサイズが変化するリング状体に見える光学的印象をもたらす。
【０１６７】
[00166]図７〜図１２は、本発明に係る、非球状磁性顔料粒子又は磁化可能顔料粒子を含む光学効果層（ＯＥＬ）（ｘ１０）を基材（ｘ２０）上に生成するのに適した装置であって、本明細書に記載の支持マトリクス（ｘ３４）と、ａ１）本明細書に記載のループ状磁界発生装置（ｘ３１）と、ａ２）本明細書に記載の双極子磁石（ｘ３２）又は２つ以上の双極子磁石（ｘ６２）及びａ２）本明細書に記載のループ状磁極片（ｘ３３）である１つ又は複数の磁極片（ｘ３３）と、を備えた磁気アセンブリ（ｘ３０）を備えた、装置の例を示している。
【０１６８】
[00167]一実施形態によれば、例えば図７〜図１０に示すように、磁気アセンブリ（ｘ３０）は、本明細書に記載の支持マトリクス（ｘ３４）と、ａ１）本明細書に記載のループ状磁界発生装置（ｘ３１）と、ａ２）本明細書に記載の双極子磁石（ｘ３２）及びａ２）ループ状磁極片（ｘ３３）である１つ又は複数の磁極片（ｘ３３）とを備えており、ループ状磁界発生装置（ｘ３１）及び双極子磁石（ｘ３２）の両方は、基材表面に対して実質的に垂直な磁気軸を有しており、ループ状磁界発生装置（ｘ３１）及び双極子磁石（ｘ３２）は、磁界方向が同一である。
【０１６９】
[00168]別の実施形態によれば、例えば図１１及び図１２に示すように、磁気アセンブリ（ｘ３０）は、支持マトリクス（ｘ３４）と、ａ１）本明細書に記載のループ状磁界発生装置（ｘ３１）と、ａ２）本明細書に記載の双極子磁石（ｘ３２）及びａ２）本明細書に記載のループ状磁極片（ｘ３３）である１つ又は複数の磁極片（ｘ３３）とを備えており、ループ状磁界発生装置（ｘ３１）及び双極子磁石（ｘ３２）の両方は、基材表面に対して実質的に垂直な磁気軸を有しており、ループ状磁界発生装置（ｘ３１）及び双極子磁石（ｘ３２）の両方は、磁界方向が異なる。
【０１７０】
[00169]図７Ａ及び図７Ｂは、本発明に係る、非球状磁性顔料粒子又は磁化可能顔料粒子を含む光学効果層（ＯＥＬ）（７１０）を基材（７２０）上に生成するのに適した装置の一例を示している。図７Ａの装置は、磁気アセンブリ（７３０）の下方に配設された棒状双極子磁石である磁界発生装置（７４０）を備える。
【０１７１】
[00170]図７Ａに示すように、磁界発生装置（７４０）は、長さ（Ｌ１）、幅（Ｌ２）、及び厚さ（Ｌ３）を有する直方体であってもよい。磁界発生装置（７４０）の磁気軸は、基材（７２０）の表面と実質的に平行である。
【０１７２】
[00171]図７Ａに示すように、磁気アセンブリ（７３０）は、支持マトリクス（７３４）を備えており、これは、長さ（Ｌ４）、幅（Ｌ５）、及び厚さ（Ｌ６）を有する直方体であってもよい。
【０１７３】
[00172]図７Ａ及び図７Ｂに示すように、図７Ａの磁気アセンブリ（７３０）は、リング状双極子磁石（７３１）であるループ状磁界発生装置、双極子磁石（７３２）、及びリング状磁極片（７３３）であるループ状磁極片（７３３）を備える。図７Ａ及び図７Ｂ１に示すように、双極子磁石（７３２）及びループ状磁極片（７３３）は、ループ状磁界発生装置（７３１）のループ内で対称的に配設されていてもよい。
【０１７４】
[00173]リング状双極子磁石（７３１）であるループ状磁界発生装置は、外径（Ｌ７）、内径（Ｌ８）、及び厚さ（Ｌ１０）を有する。ループ状磁界発生装置（７３１）の磁気軸は、磁界発生装置（７４０）の磁気軸と実質的に垂直である。すなわち、Ｓ極が基材（７２０）に面した状態で、基材（７２０）の表面と実質的に垂直である。
【０１７５】
[00174]双極子磁石（７３２）は、直径（Ｌ９）を有する。双極子磁石（７３２）の磁気軸は、磁界発生装置（７４０）の磁気軸と実質的に垂直である。すなわち、Ｓ極が基材（７２０）に面した状態で、基材（７２０）の表面と実質的に垂直である。リング状磁極片（７３３）である１つ又は複数、特に、１つのループ状磁極片（７３３）は、外径（Ｌ１５）、内径（Ｌ１６）、及び厚さ（Ｌ１７）を有する。
【０１７６】
[00175]磁気アセンブリ（７３０）及び棒状双極子磁石である磁界発生装置（７４０）は、直接接触しているのが好ましい。すなわち、磁気アセンブリ（７３０）の下面と棒状双極子磁石（７４０）の上面との距離（ｄ）は、およそ０ｍｍである（図７Ａにおいては、図面の明瞭化のため、正確な縮尺では示していない）。磁気アセンブリ（７３０）の上面と当該磁気アセンブリ（７３０）に面する基材（７２０）の表面との距離は、距離（ｈ）で示している。距離（ｈ）は、好ましくはおよそ０．１〜およそ１０ｍｍ、より好ましくはおよそ０．２〜およそ５ｍｍである。
【０１７７】
[00176]図７Ｃには、基材（７２０）を−１０°〜＋４０°傾斜させて見られる様々な視角から、図７Ａ〜図７Ｂに示す装置により生成された結果としてのＯＥＬを示している。このようにして得られるＯＥＬは、１つの中央領域を囲む２つの入れ子になったループ状体すなわち２つのリング状体の光学的印象を与えるが、両ループ状体は、当該光学効果層を含む基材を傾斜させることによりサイズが変化する。
【０１７８】
[00177]図８Ａ及び図８Ｂは、本発明に係る、非球状磁性顔料粒子又は磁化可能顔料粒子を含む光学効果層（ＯＥＬ）（８１０）を基材（８２０）上に生成するのに適した装置の一例を示している。図８Ａの装置は、磁気アセンブリ（８３０）の下方に配設され、それぞれ基材（８２０）の表面に対して実質的に平行な磁気軸を有し、Ｎ極が同じ方向を向いた２つ以上の棒状双極子磁石（８４１）の組み合わせである磁界発生装置（８４０）を備える。
【０１７９】
[00178]磁界発生装置（８４０）は、２つ以上の棒状双極子磁石（８４１）（図８Ａでは７つの棒状双極子磁石）及び１つ又は複数のスペーサ片（８４２）（図８Ａでは６つのスペーサ片）の組み合わせであり、支持マトリクスに関して本明細書に記載のような非磁性材料で構成されている。１つ又は複数のスペーサ片（８４２）は、２つ以上の棒状双極子磁石（８４１）の間に配設されている。図８Ａに示すように、２つ以上の棒状双極子磁石及びスペーサ片の配置は、対称的であってもよい。
【０１８０】
[00179]図８Ａに示すように、２つ以上の棒状双極子磁石（８４１）はそれぞれ、長さ（Ｌ１）、幅（Ｌ２ａ）、及び厚さ（Ｌ３）を有する直方体であってもよい。スペーサ片（８４２）はそれぞれ、幅（Ｌ２ｂ）及び厚さ（Ｌ３）を有する直方体であってもよい。
【０１８１】
[00180]図８Ａに示すように、磁気アセンブリ（８３０）は、支持マトリクス（８３４）を備えており、これは、長さ（Ｌ４）、幅（Ｌ５）、及び厚さ（Ｌ６）を有する直方体であってもよい。
【０１８２】
[00181]図８Ａ及び図８Ｂに示すように、図８Ａの磁気アセンブリ（８３０）は、リング状双極子磁石（８３１）であるループ状磁界発生装置、双極子磁石（８３２）、及びリング状磁極片（８３３）であるループ状磁極片（８３３）を備える。図８Ａ及び図８Ｂ１に示すように、双極子磁石（８３２）及びループ状磁極片（８３３）は、ループ状磁界発生装置（８３１）のループ内で対称的に配設されていてもよい。
【０１８３】
[00182]リング状双極子磁石（８３１）であるループ状磁界発生装置は、外径（Ｌ７）、内径（Ｌ８）、及び厚さ（Ｌ１０）を有する。ループ状磁界発生装置（８３１）の磁気軸は、磁界発生装置（８４０）の磁気軸と実質的に垂直である。すなわち、Ｓ極が基材（８２０）に面した状態で、基材（８２０）の表面と実質的に垂直である。
【０１８４】
[00183]双極子磁石（８３２）は、直径（Ｌ９）を有する。双極子磁石（８３２）の磁気軸は、磁界発生装置（８４０）の磁気軸と実質的に垂直である。すなわち、Ｓ極が基材（８２０）に面した状態で、基材（８２０）の表面と実質的に垂直である。
【０１８５】
[00184]リング状磁極片（８３３）である１つ又は複数のループ状磁極片（８３３）は、外径（Ｌ１５）、内径（Ｌ１６）、及び厚さ（Ｌ１７）を有する。
【０１８６】
[00185]磁気アセンブリ（８３０）及び棒状双極子磁石（８４０）である磁界発生装置は、直接接触しているのが好ましい。すなわち、磁気アセンブリ（８３０）の下面と棒状双極子磁石（８４０）の上面との距離（ｄ）は、およそ０ｍｍである（図８Ａにおいては、図面の明瞭化のため、正確な縮尺では示していない）。磁気アセンブリ（８３０）の上面と当該磁気アセンブリ（８３０）に面する基材（８２０）の表面との距離は、距離（ｈ）で示している。距離（ｈ）は、好ましくはおよそ０．１〜およそ１０ｍｍ、より好ましくはおよそ０．２〜およそ５ｍｍである。
【０１８７】
[00186]図８Ｃには、基材（８２０）を０°〜＋５０°傾斜させて見られる様々な視角から、図８Ａ及び図８Ｂに示す装置により生成された結果としてのＯＥＬを示している。このようにして得られるＯＥＬは、１つの中央領域を囲む２つの入れ子になったループ状体すなわち２つのリング状体の光学的印象を与えるが、両ループ状体は、当該光学効果層を含む基材を傾斜させることによりサイズが変化する。
【０１８８】
[00187]図９Ａ及び図９Ｂは、本発明に係る、非球状磁性顔料粒子又は磁化可能顔料粒子を含む光学効果層（ＯＥＬ）（９１０）を基材（９２０）上に生成するのに適した装置の一例を示している。図９Ａの装置は、磁気アセンブリ（９３０）の下方に配設された棒状双極子磁石である磁界発生装置（９４０）を備える。図９Ａに示すように、磁界発生装置（９４０）は、幅（Ｌ１）、長さ（Ｌ２）、及び厚さ（Ｌ３）を有する直方体であってもよい。磁界発生装置（９４０）の磁気軸は、基材（９２０）の表面と実質的に平行である。
【０１８９】
[00188]図９Ａに示すように、磁気アセンブリ（９３０）は、支持マトリクス（９３４）を備えており、これは、長さ（Ｌ４）、幅（Ｌ５）、及び厚さ（Ｌ６）を有する直方体であってもよい。
【０１９０】
[00189]図９Ａ及び図９Ｂに示すように、図９Ａの磁気アセンブリ（９３０）は、リング状双極子磁石（９３１）であるループ状磁界発生装置、双極子磁石（９３２）、及びリング状磁極片（９３３）であるループ状磁極片（９３３）を備える。図９Ａ及び図９Ｂ１に示すように、双極子磁石（９３２）は、ループ状磁界発生装置（９３１）のループ内で非対称的に配設されていてもよい。図９Ａ及び図９Ｂ１に示すように、ループ状磁極片（９３３）は、ループ状磁界発生装置（９３１）のループ内で対称的に配設されていてもよい。
【０１９１】
[00190]リング状双極子磁石（９３１）であるループ状磁界発生装置は、外径（Ｌ７）、内径（Ｌ８）、及び厚さ（Ｌ１０）を有する。ループ状磁界発生装置（９３１）の磁気軸は、磁界発生装置（９４０）の磁気軸と実質的に垂直である。すなわち、Ｓ極が基材（９２０）に面した状態で、基材（９２０）の表面と実質的に垂直である。
【０１９２】
[00191]双極子磁石（９３２）は、直径（Ｌ９）を有する。双極子磁石（９３２）の磁気軸は、磁界発生装置（９４０）の磁気軸と実質的に垂直である。すなわち、Ｓ極が基材（９２０）に面した状態で、基材（９２０）の表面と実質的に垂直である。
【０１９３】
[00192]リング状磁極片（９３３）であるループ状磁極片（９３３）は、外径（Ｌ１５）、内径（Ｌ１６）、及び厚さ（Ｌ１７）を有する。
【０１９４】
[00193]磁気アセンブリ（９３０）及び棒状双極子磁石である磁界発生装置（９４０）は、直接接触しているのが好ましい。すなわち、磁気アセンブリ（９３０）の下面と棒状双極子磁石（９４０）の上面との距離（ｄ）は、およそ０ｍｍである（図９Ａにおいては、図面の明瞭化のため、正確な縮尺では示していない）。磁気アセンブリ（９３０）の上面と当該磁気アセンブリ（９３０）に面する基材（９２０）の表面との距離は、距離ｈで示している。距離ｈは、好ましくはおよそ０．１〜およそ１０ｍｍ、より好ましくはおよそ０．２〜およそ５ｍｍである。
【０１９５】
[00194]図９Ｃには、基材（９２０）を−２０°〜＋３０°傾斜させて見られる様々な視角から、図９Ａ及び図９Ｂに示す装置により生成された結果としてのＯＥＬを示している。このようにして得られるＯＥＬは、１つの中央領域を囲む２つの入れ子になったループ状体すなわち２つのリング状体の光学的印象を与えるが、両ループ状体は、当該光学効果層を含む基材を傾斜させることによりサイズが変化する。
【０１９６】
[00195]図１０Ａ及び図１０Ｂは、本発明に係る、非球状磁性顔料粒子又は磁化可能顔料粒子を含む光学効果層（ＯＥＬ）（１０１０）を基材（１０２０）上に生成するのに適した装置の一例を示している。図１０Ａの装置は、２つ以上の棒状双極子磁石（１０４１）の組み合わせである磁界発生装置（１０４０）であって、磁気アセンブリ（１０３０）の下方に配設された、磁界発生装置（１０４０）を備えており、２つ以上の棒状双極子磁石（１０４１）はそれぞれ、基材（１０２０）の表面に対して実質的に平行な磁気軸を有し、Ｎ極が同じ方向を向いている。
【０１９７】
[00196]磁界発生装置（１０４０）は、２つ以上の棒状双極子磁石（１０４１）（図１０Ａでは７つの磁石）及び１つ又は複数のスペーサ片（１０４２）（図１０Ａでは６つのスペーサ片）の組み合わせであり、支持マトリクスに関して本明細書に記載のような非磁性材料で独立して構成されている。１つ又は複数のスペーサ片（１０４２）は、２つ以上の棒状双極子磁石（１０４１）の間に配設されている。図１０Ａに示すように、２つ以上の棒状双極子磁石及びスペーサ片の配置は、対称的であってもよい。
【０１９８】
[00197]図１０Ａに示すように、２つ以上、特に、７つの棒状双極子磁石（１０４１）はそれぞれ、長さ（Ｌ１）、幅（Ｌ２ａ）、及び厚さ（Ｌ３）を有する直方体であってもよい。スペーサ片（１０４２）はそれぞれ、幅（Ｌ２ｂ）及び厚さ（Ｌ３）を有する直方体であってもよい。
【０１９９】
[00198]図１０Ａに示すように、磁気アセンブリ（１０３０）は、支持マトリクス（１０３４）を備えており、これは、長さ（Ｌ４）、幅（Ｌ５）、及び厚さ（Ｌ６）を有する直方体であってもよい。
【０２００】
[00199]図１０Ａ及び図１０Ｂに示すように、図１０Ａの磁気アセンブリ（１０３０）は、リング状双極子磁石（１０３１）であるループ状磁界発生装置、双極子磁石（１０３２）、及びリング状磁極片（１０３３）であるループ状磁極片（１０３３）を備える。図１０Ａ及び図１０Ｂ１に示すように、双極子磁石（１０３２）は、ループ状磁界発生装置（１０３１）のループ内で非対称的に配設されていてもよい。図１０Ａ及び図１０Ｂ１に示すように、ループ状磁極片（１０３３）は、ループ状磁界発生装置（１０３１）のループ内で対称的に配設されていてもよい。
【０２０１】
[00200]リング状双極子磁石（１０３１）であるループ状磁界発生装置は、外径（Ｌ７）、内径（Ｌ８）、及び厚さ（Ｌ１０）を有する。ループ状磁界発生装置（１０３１）の磁気軸は、磁界発生装置（１０４０）の磁気軸と実質的に垂直である。すなわち、Ｓ極が基材（１０２０）に面した状態で、基材（１０２０）の表面と実質的に垂直である。
【０２０２】
[00201]双極子磁石（１０３２）は、直径（Ｌ９）を有する。双極子磁石（１０３２）の磁気軸は、磁界発生装置（１０４０）の磁気軸と実質的に垂直である。すなわち、Ｓ極が基材（１０２０）に面した状態で、基材（１０２０）の表面と実質的に垂直である。
【０２０３】
[00202]リング状磁極片（１０３３）であるループ状磁極片（１０３３）は、外径（Ｌ１５）、内径（Ｌ１６）、及び厚さ（Ｌ１７）を有する。
【０２０４】
[00203]磁気アセンブリ（１０３０）及び棒状双極子磁石（１０４０）である磁界発生装置は、直接接触しているのが好ましい。すなわち、磁気アセンブリ（１０３０）の下面と棒状双極子磁石（１０４０）の上面との距離（ｄ）は、およそ０ｍｍである（図１０Ａにおいては、図面の明瞭化のため、正確な縮尺では示していない）。磁気アセンブリ（１０３０）の上面と当該磁気アセンブリ（１０３０）に面する基材（１０２０）の表面との距離は、距離（ｈ）で示している。距離（ｈ）は、好ましくはおよそ０．１〜およそ１０ｍｍ、より好ましくはおよそ０．２〜およそ５ｍｍである。
【０２０５】
[00204]図１０Ｃには、基材（１０２０）を−２０°〜＋３０°傾斜させて見られる様々な視角から、図１０Ａ及び図１０Ｂに示す装置により生成された結果としてのＯＥＬを示している。このようにして得られるＯＥＬは、１つの中央領域を囲む２つの入れ子になったループ状体すなわち２つのリング状体の光学的印象を与えるが、両ループ状体は、当該光学効果層を含む基材を傾斜させることによりサイズが変化する。
【０２０６】
[00205]図１１Ａ及び図１１Ｂは、本発明に係る、非球状磁性顔料粒子又は磁化可能顔料粒子を含む光学効果層（ＯＥＬ）（１１１０）を基材（１１２０）上に生成するのに適した装置の一例を示している。図１１Ａの装置は、２つ以上の棒状双極子磁石（１１４１）の組み合わせである磁界発生装置（１１４０）であって、磁気アセンブリ（１１３０）の下方に配設された、磁界発生装置（１１４０）を備えており、２つ以上の棒状双極子磁石（１１４１）はそれぞれ、基材（１１２０）の表面に対して実質的に平行な磁気軸を有し、Ｎ極が同じ方向を向いている。
【０２０７】
[00206]磁界発生装置（１１４０）は、２つ以上の棒状双極子磁石（１１４１）（図１１Ａでは７つの磁石）及び１つ又は複数のスペーサ片（１１４２）（図１１Ａでは６つのスペーサ片）の組み合わせであり、支持マトリクスに関して本明細書に記載のような非磁性材料で独立して構成されている。１つ又は複数のスペーサ片（１１４２）は、２つ以上の棒状双極子磁石（１１４１）の間に配設されている。図１１Ａに示すように、２つ以上の棒状双極子磁石及びスペーサ片の配置は、対称的であってもよい。
【０２０８】
[00207]図１１Ａに示すように、２つ以上、特に、７つの棒状双極子磁石（１１４１）はそれぞれ、長さ（Ｌ１）、幅（Ｌ２ａ）、及び厚さ（Ｌ３）を有する直方体であってもよい。スペーサ片（１１４２）はそれぞれ、幅（Ｌ２ｂ）及び厚さ（Ｌ３）を有する直方体であってもよい。
【０２０９】
[00208]図１１Ａに示すように、磁気アセンブリ（１１３０）は、支持マトリクス（１１３４）を備えており、これは、長さ（Ｌ４）、幅（Ｌ５）、及び厚さ（Ｌ６）を有する直方体であってもよい。
【０２１０】
[00209]図１１Ａ及び図１１Ｂに示すように、図１１Ａの磁気アセンブリ（１１３０）は、リング状双極子磁石（１１３１）であるループ状磁界発生装置、双極子磁石（１１３２）、及びリング状磁極片（１１３３）であるループ状磁極片（１１３３）を備える。図１１Ａ及び図１１Ｂ１に示すように、双極子磁石（１１３２）は、ループ状磁界発生装置（１１３１）のループ内で非対称的に配設されていてもよい。図１１Ａ及び図１１Ｂ１に示すように、ループ状磁極片（１１３３）は、ループ状磁界発生装置（１１３１）のループ内で対称的に配設されていてもよい。
【０２１１】
[00210]リング状双極子磁石（１１３１）であるループ状磁界発生装置は、外径（Ｌ７）、内径（Ｌ８）、及び厚さ（Ｌ１０）を有する。ループ状磁界発生装置（１１３１）の磁気軸は、磁界発生装置（１１４０）の磁気軸と実質的に垂直である。すなわち、Ｓ極が基材（１１２０）に面した状態で、基材（１１２０）の表面と実質的に垂直である。
【０２１２】
[00211]双極子磁石（１１３２）は、直径（Ｌ９）を有する。双極子磁石（１１３２）の磁気軸は、磁界発生装置（１１４０）の磁気軸と実質的に垂直である。すなわち、Ｎ極が基材（１１２０）に面した状態で、基材（１１２０）の表面と実質的に垂直である。
【０２１３】
[00212]リング状磁極片（１１３３）であるループ状磁極片（１１３３）は、外径（Ｌ１５）、内径（Ｌ１６）、及び厚さ（Ｌ１７）を有する。
【０２１４】
[00213]磁気アセンブリ（１１３０）及び棒状双極子磁石（１１４０）である磁界発生装置は、直接接触しているのが好ましい。すなわち、磁気アセンブリ（１１３０）の下面と棒状双極子磁石（１１４０）の上面との距離（ｄ）は、およそ０ｍｍである（図１１Ａにおいては、図面の明瞭化のため、正確な縮尺では示していない）。磁気アセンブリ（１１３０）の上面と当該磁気アセンブリ（１１３０）に面する基材（１１２０）の表面との距離は、距離（ｈ）で示している。距離（ｈ）は、好ましくはおよそ０．１〜およそ１０ｍｍ、より好ましくはおよそ０．２〜およそ５ｍｍである。
【０２１５】
[00214]図１１Ｃには、基材（１１２０）を−３０°〜＋２０°傾斜させて見られる様々な視角から、図１１Ａ及び図１１Ｂに示す装置により生成された結果としてのＯＥＬを示している。このようにして得られるＯＥＬは、当該光学効果層を含む基材を傾斜させることによりサイズが変化するリング状体に見える光学的印象をもたらす。
【０２１６】
[00215]図１２Ａ及び図１２Ｂは、本発明に係る、非球状磁性顔料粒子又は磁化可能顔料粒子を含む光学効果層（ＯＥＬ）（１２１０）を基材（１２２０）上に生成するのに適した装置の一例を示している。図１２Ａの装置は、２つ以上の棒状双極子磁石（１２４１）の組み合わせである磁界発生装置（１２４０）であって、磁気アセンブリ（１２３０）の下方に配設された、磁界発生装置（１２４０）を備えており、２つ以上の棒状双極子磁石（１２４１）はそれぞれ、基材（１２２０）の表面に対して実質的に平行な磁気軸を有し、Ｎ極が同じ方向を向いている。
【０２１７】
[00216]磁界発生装置（１２４０）は、２つ以上の棒状双極子磁石（１２４１）（図１２Ａでは７つの磁石）及び１つ又は複数のスペーサ片（１２４２）（図１２Ａでは６つのスペーサ片）の組み合わせであり、支持マトリクスに関して本明細書に記載のような非磁性材料で独立して構成されている。１つ又は複数のスペーサ片（１２４２）は、２つ以上の棒状双極子磁石（１２４１）の間に配設されている。図１２Ａに示すように、２つ以上の棒状双極子磁石及びスペーサ片の配置は、非対称的であってもよい。
【０２１８】
[00217]図１２Ａに示すように、２つ以上、特に、７つの棒状双極子磁石（１２４１）はそれぞれ、長さ（Ｌ１）、幅（Ｌ２ａ）、及び厚さ（Ｌ３）を有する直方体であってもよい。スペーサ片（１２４２）はそれぞれ、幅（Ｌ２ｂ）及び厚さ（Ｌ３）を有する直方体であってもよい。
【０２１９】
[00218]図１２Ａに示すように、磁気アセンブリ（１２３０）は、支持マトリクス（１２３４）を備えており、これは、長さ（Ｌ４）、幅（Ｌ５）、及び厚さ（Ｌ６）を有する直方体であってもよい。
【０２２０】
[00219]図１２Ａ及び図１２Ｂに示すように、図１２Ａの磁気アセンブリ（１２３０）は、リング状双極子磁石（１２３１）であるループ状磁界発生装置、双極子磁石（１２３２）、及びリング状磁極片（１２３３）であるループ状磁極片（１２３３）を備える。図１２Ａ及び図１２Ｂ１に示すように、双極子磁石（１２３２）は、ループ状磁界発生装置（１２３１）のループ内で非対称的に配設されていてもよい。図１２Ａ及び図１２Ｂ１に示すように、ループ状磁極片（１２３３）は、ループ状磁界発生装置（１２３１）のループ内で対称的に配設されていてもよい。
【０２２１】
[00220]リング状双極子磁石（１２３１）であるループ状磁界発生装置は、外径（Ｌ７）、内径（Ｌ８）、及び厚さ（Ｌ１０）を有する。ループ状磁界発生装置（１２３１）の磁気軸は、磁界発生装置（１２４０）の磁気軸と実質的に垂直である。すなわち、Ｎ極が基材（１２２０）に面した状態で、基材（１２２０）の表面と実質的に垂直である。
【０２２２】
[00221]双極子磁石（１２３２）は、直径（Ｌ９）を有する。双極子磁石（１２３２）の磁気軸は、磁界発生装置（１２４０）の磁気軸と実質的に垂直である。すなわち、Ｓ極が基材（１２２０）に面した状態で、基材（１２２０）の表面と実質的に垂直である。
【０２２３】
[00222]リング状磁極片（１２３３）であるループ状磁極片（１２３３）は、外径（Ｌ１５）、内径（Ｌ１６）、及び厚さ（Ｌ１７）を有する。
【０２２４】
[00223]磁気アセンブリ（１２３０）及び棒状双極子磁石である磁界発生装置（１２４０）は、直接接触しているのが好ましい。すなわち、磁気アセンブリ（１２３０）の下面と棒状双極子磁石（１２４０）の上面との距離（ｄ）は、およそ０ｍｍである（図１２Ａにおいては、図面の明瞭化のため、正確な縮尺では示していない）。磁気アセンブリ（１２３０）の上面と当該磁気アセンブリ（１２３０）に面する基材（１２２０）の表面との距離は、距離（ｈ）で示している。距離（ｈ）は、好ましくはおよそ０．１〜およそ１０ｍｍ、より好ましくはおよそ０．２〜およそ５ｍｍである。
【０２２５】
[00224]図１２Ｃには、基材（１２２０）を−３０°〜＋２０°傾斜させて見られる様々な視角から、図１２Ａ〜図１２Ｂに示す装置により生成された結果としてのＯＥＬを示している。このようにして得られるＯＥＬは、当該光学効果層を含む基材を傾斜させることによりサイズが変化するリング状体に見える光学的印象をもたらす。
【０２２６】
[00225]本発明は、本明細書に記載の１つ又は複数の装置（すなわち、本明細書に記載の磁気アセンブリ（ｘ３０）及び本明細書に記載の磁界発生装置（ｘ４０）を備えた装置）を含む回転磁気シリンダを備えた印刷装置であって、上記１つ又は複数の装置が回転磁気シリンダの周方向溝に取り付けられた、印刷装置のほか、本明細書に記載の装置のうちの１つ又は複数を含む平台印刷ユニットを備えた印刷アセンブリであって、上記１つ又は複数の装置が平台印刷ユニットの凹部に取り付けられた、印刷アセンブリをさらに提供する。
【０２２７】
[00226]回転磁気シリンダは、印刷若しくは被覆機器中での使用、印刷若しくは被覆機器との併用、又は印刷若しくは被覆機器の一部としての構成が意図されており、本明細書に記載の１つ又は複数の装置を支える。一実施形態において、回転磁気シリンダは、高い印刷速度で連続動作する回転式、枚葉給紙式、又はウェブ給紙式の産業用印刷機の一部である。
【０２２８】
[00227]平台印刷ユニットは、印刷若しくは被覆機器中での使用、印刷若しくは被覆機器との併用、又は印刷若しくは被覆機器の一部としての構成が意図されており、本明細書に記載の装置のうちの１つ又は複数を支える。一実施形態において、平台印刷ユニットは、非連続動作する枚葉給紙式の産業用印刷機の一部である。
【０２２９】
[00228]本明細書に記載の回転磁気シリンダ又は本明細書に記載の平台印刷ユニットを備えた印刷装置は、本明細書に記載の非球状磁性顔料粒子又は磁化可能顔料粒子の層を有することにより、顔料粒子に作用して配向させる磁界を装置が生成して光学効果層（ＯＥＬ）を形成させる本明細書に記載のような基材を供給する基材供給装置を具備していてもよい。本明細書に記載の回転磁気シリンダを備えた印刷装置の一実施形態において、基材は、シート又はウェブの形態で基材供給装置により供給される。本明細書に記載の平台印刷ユニットを備えた印刷装置の一実施形態において、基材は、シートの形態で供給される。
【０２３０】
[00229]本明細書に記載の回転磁気シリンダ又は本明細書に記載の平台印刷ユニットを備えた印刷装置は、本明細書に記載の非球状磁性顔料粒子又は磁化可能顔料粒子を含む放射線硬化性被膜組成物を本明細書に記載の基材に適用する被覆又は印刷ユニットであって、本明細書に記載の装置によって生成された磁界により配向されて光学効果層（ＯＥＬ）を形成する非球状磁性顔料粒子又は磁化可能顔料粒子を放射線硬化性被膜組成物が含む、被覆又は印刷ユニットを具備していてもよい。本明細書に記載の回転磁気シリンダを備えた印刷装置の一実施形態において、基材は、被覆又は印刷ユニットは、回転連続プロセスに従って動作する。本明細書に記載の平台印刷ユニットを備えた印刷装置の一実施形態において、被覆又は印刷ユニットは、長手方向非連続プロセスに従って動作する。
【０２３１】
[00230]本明細書に記載の回転磁気シリンダ又は本明細書に記載の平台印刷ユニットを備えた印刷装置は、本明細書に記載の装置によって磁気的に配向された非球状磁性顔料粒子又は磁化可能顔料粒子を含む放射線硬化性被膜組成物を少なくとも部分的に硬化させることにより、非球状磁性顔料粒子又は磁化可能顔料粒子の配向及び位置を固定して光学効果層（ＯＥＬ）を生成する硬化ユニットを具備していてもよい。
【０２３２】
[00231]本明細書に記載のＯＥＬは、基材上に直接設けて、永久に残るようにしてもよい（例えば、紙幣用途の場合）。或いは、生成のための暫定的な基材上にＯＥＬを設け、後でＯＥＬを取り外すようにしてもよい。これにより、特にバインダ材料が流体状態のままである場合に、例えばＯＥＬの生成が容易化される可能性がある。その後、被膜組成物を少なくとも部分的に硬化させてＯＥＬを生成したら、暫定基材をＯＥＬから取り外してもよい。
【０２３３】
[00232]或いは、光学効果層（ＯＥＬ）又はＯＥＬを備えた基材上に接着層が存在していてもよく、当該接着層は、ＯＥＬが設けられた面と反対側の基材面に存在していてもよいし、ＯＥＬと同じ面でＯＥＬの上に存在していてもよい。したがって、光学効果層（ＯＥＬ）又は基材に接着層が適用されていてもよい。このような物品は、機械類や大きな労力を伴う印刷等のプロセスなく、あらゆる種類の文書又は他の物品に取り付けられるようになっていてもよい。或いは、本明細書に記載のＯＥＬを備えた本明細書に記載の基材は、独立した転写ステップにおいて文書又は物品に適用可能な転写箔の形態であってもよい。この目的のため、基材には剥離被膜が設けられ、その上において、本明細書に記載の通り、ＯＥＬが生成される。このように生成されたＯＥＬ上には、１つ又は複数の接着層が適用されるようになっていてもよい。
【０２３４】
[00233]本明細書には、本明細書に記載のプロセスにより得られた２つ以上すなわち２つ、３つ、４つ等の光学効果層（ＯＥＬ）を備えた基材も記載する。
【０２３５】
[00234]また、本明細書には、本発明に従って生成された光学効果層（ＯＥＬ）を備えた物品、特に、セキュリティ文書、装飾要素又は物体を記載する。これらの物品、特に、セキュリティ文書、装飾要素又は物体は、本発明に従って生成された２つ以上（例えば、２つ、３つ等）のＯＥＬを備えていてもよい。
【０２３６】
[00235]前述の通り、本発明に従って生成された光学効果層（ＯＥＬ）は、装飾目的並びにセキュリティ文書の保護及び認証に用いられるようになっていてもよい。装飾要素又は物体の代表例としては、高級品、化粧品パッケージ、自動車部品、電子／家電製品、家具、及びネイルラッカーが挙げられるが、これらに限定されない。
【０２３７】
[00236]セキュリティ文書としては、有価文書及び有価商品が挙げられるが、これらに限定されない。有価文書の代表例としては、紙幣、証書、チケット、小切手、証票、収入印紙及び納税印紙、契約書等、パスポート等の身分証明書類、身分証明カード、ビザ、運転免許証、銀行カード、クレジットカード、取引カード、アクセス書類又はカード、入場券、公共交通乗車券又は証書等が挙げられ、紙幣、身分証明書類、権利付与書類、運転免許証、及びクレジットカードが好ましいが、これらに限定されない。用語「有価商品」は、特に化粧品、栄養補助食品、医薬品、アルコール、タバコ製品、飲料又は食料品、電気／電子製品、織物又は宝飾品、すなわち偽造及び／又は違法複製に対する保護により、例えば本物の薬等のパッケージの内容物を保証すべき物品のパッケージ材料を表す。これらパッケージ材料の例としては、認証ブランドラベル、不正防止ラベル等のラベル及びシールが挙げられるが、これらに限定されない。なお、開示の基材、有価文書、及び有価商品は、本発明の範囲を制限することなく、専ら例示目的で示している。
【０２３８】
[00237]或いは、光学効果層（ＯＥＬ）は、例えばセキュリティスレッド、セキュリティストライプ、箔、デカール、窓、又はラベル等の補助基材上に生成され、その結果、独立したステップにおいて、セキュリティ文書に転写されるようになっていてもよい。
【０２３９】
［実施例１］
[00238]図１Ａ〜図１２Ａに示す装置の使用により、表１に記載のＵＶ硬化性スクリーン印刷インクの印刷層における非球状光学可変性磁性顔料粒子を配向させ、図１Ｃ〜図１２Ｃに示す光学効果層（ＯＥＬ）を生成した。ＵＶ硬化性スクリーン印刷インクは、Ｔ９０シルクスクリーンを用いて、基材としての黒い市販の紙上に手で適用した。ＵＶ硬化性スクリーン印刷インクの適用層を有する紙基材を磁界発生装置上に配設した（図１Ａ〜図１２Ａ）。このようにして得られた非球状光学可変性顔料粒子の磁気的配向パターンは、配向ステップと一部同時に、Ｐｈｏｓｅｏｎ製ＵＶ−ＬＥＤランプ（ファイアフレックス（ＦｉｒｅＦｌｅｘ）タイプ、５０×７５ｍｍ、３９５ｍｍ、８Ｗ／ｃｍ２）を用いて、顔料粒子を含む印刷層のＵＶ硬化によって固定した。
【表１】
2019501792.tif 000003
【０２４０】
[00239]実施例１〜実施例１２において、支持マトリクス（ｘ３４（例えば、１３４、２３４、・・・、１２３４））は、長さ（Ｌ４）がおよそ３０ｍｍ、幅（Ｌ５）がおよそ３０ｍｍ、厚さ（Ｌ６）がおよそ３ｍｍであり、ＰＯＭで構成されているものとした。図１Ｂ１〜図１２Ｂ１及び図１Ｂ２〜図１２Ｂ２において模式的に示すように、支持マトリクス（ｘ３４）の表面には、ループ状磁界発生装置（ｘ３１）、１つ若しくは複数の双極子磁石（ｘ３２）、並びに／又はループ状磁極片（ｘ３３）を受容する深さおよそ２ｍｍの溝を備えるものとした。実施例１〜実施例１２には、支持マトリクス（ｘ３４）内で対称的に配設されたループ状双極子磁石（ｘ３１）を含むものとした。また、実施例６〜実施例１２には、支持マトリクス（ｘ３４）内で対称的に配設されたループ状磁極片（ｘ３３）を含むものとした。
【０２４１】
実施例１（図１Ａ〜図１Ｃ）
[00240]図１Ａに示すように、実施例１の準備に使用した装置は、磁界発生装置（１４０）と、非球状磁性顔料粒子又は磁化可能顔料粒子を含む被膜組成物（１１０）を有する基材（１２０）との間に配設された磁気アセンブリ（１３０）を備えるものとした。
【０２４２】
[00241]磁気アセンブリ（１３０）は、リング状双極子磁石（１３１）、双極子磁石（１３２）、及び支持マトリクス（１３４）を備えるものとした。
【０２４３】
[00242]リング状双極子磁石（１３１）は、外径（Ｌ７）がおよそ２６ｍｍ、内径（Ｌ８）がおよそ１６．５ｍｍ、厚さ（Ｌ１０）がおよそ２ｍｍであるものとした。リング状双極子磁石（１３１）の磁気軸は、磁界発生装置（１４０）の磁気軸と実質的に垂直であり、Ｎ極が基材（１２０）に面した状態で、基材（１２０）の表面と実質的に垂直であるものとした。リング状双極子磁石（１３１）は、ＮｄＦｅＢ  Ｎ４０で構成した。
【０２４４】
[00243]双極子磁石（１３２）は、外径（Ｌ９）がおよそ４ｍｍ、厚さ（Ｌ１１）がおよそ２ｍｍであるものとした。双極子磁石（１３２）の磁気軸は、磁界発生装置（１４０）の磁気軸と実質的に垂直であり、Ｓ極が基材（１２０）に面した状態で、基材（１２０）の表面と実質的に垂直であるものとした。双極子磁石（１３２）は、ＮｄＦｅＢ  Ｎ４５で構成した。
【０２４５】
[00244]磁界発生装置（１４０）は、長さ（Ｌ２）がおよそ３０ｍｍ、幅（Ｌ１）がおよそ３０ｍｍ、厚さ（Ｌ３）がおよそ４ｍｍの棒状双極子磁石で構成した。磁界発生装置（１４０）の磁気軸は、基材（１２０）の表面と実質的に平行であるものとした。磁界発生装置（１４０）は、ＮｄＦｅＢ  Ｎ３０で構成した。
【０２４６】
[00245]磁気アセンブリ（１３０）及び磁界発生装置（１４０）は、直接接触させた。すなわち、磁気アセンブリ（１３０）の下面と磁界発生装置（１４０）の上面との距離（ｄ）は、およそ０ｍｍであるものとした（図１Ａにおいては、図面の明瞭化のため、正確な縮尺では示していない）。磁気アセンブリ（１３０）及び磁界発生装置（１４０）は、互いに中心を合わせた。すなわち、磁気アセンブリ（１３０）の長さ（Ｌ４）及び幅（Ｌ５）の中央部は、磁界発生装置（１４０）の長さ（Ｌ２）及び幅（Ｌ１）の中央部と位置合わせした。磁気アセンブリ（１３０）の上面と当該磁気アセンブリ（１３０）に面する基材（１２０）の表面との距離（ｈ）は、およそ５ｍｍとした。
【０２４７】
[00246]図１Ｃには、基材（１２０）を−３０°〜＋２０°傾斜させた様々な視角にて、図１Ａ〜図１Ｂに示す装置により生成された結果としてのＯＥＬを示している。
【０２４８】
実施例２（図２Ａ〜図２Ｃ）
[00247]図２Ａにおいて模式的に示すように、実施例２の準備に使用した装置は、磁界発生装置（２４０）と、非球状磁性顔料粒子又は磁化可能顔料粒子を含む被膜組成物（２１０）を有する基材（２２０）との間に配設された磁気アセンブリ（２３０）を備えるものとした。
【０２４９】
[00248]磁気アセンブリ（２３０）は、リング状双極子磁石（２３１）、双極子磁石（２３２）、及び支持マトリクス（２３４）を備えるものとした。
【０２５０】
[00249]リング状双極子磁石（２３１）は、外径（Ｌ７）がおよそ２６ｍｍ、内径（Ｌ８）がおよそ１６．５ｍｍ、厚さ（Ｌ１０）がおよそ２ｍｍであるものとした。リング状双極子磁石（２３１）の磁気軸は、磁界発生装置（２４０）の磁気軸と実質的に垂直であり、Ｎ極が基材（２２０）に面した状態で、基材（２２０）の表面と実質的に垂直であるものとした。リング状双極子磁石（２３１）は、ＮｄＦｅＢ  Ｎ４０で構成した。
【０２５１】
[00250]双極子磁石（２３２）は、外径（Ｌ９）がおよそ４ｍｍ、厚さ（Ｌ１１）がおよそ２ｍｍであるものとした。双極子磁石（２３２）の磁気軸は、磁界発生装置（２４０）の磁気軸と実質的に垂直であり、Ｎ極が基材（２２０）に面した状態で、基材（２２０）の表面と実質的に垂直であるものとした。双極子磁石（２３２）は、ＮｄＦｅＢ  Ｎ４５で構成した。
【０２５２】
[00251]磁界発生装置（２４０）は、長さ（Ｌ１）がおよそ６０ｍｍ、幅（Ｌ２）がおよそ３０ｍｍ、厚さ（Ｌ３）がおよそ４ｍｍの棒状双極子磁石であるものとした。磁界発生装置（２４０）の磁気軸は、基材（２２０）の表面と実質的に平行であるものとした。磁界発生装置（２４０）は、ＮｄＦｅＢ  Ｎ３０で構成した。
【０２５３】
[00252]磁気アセンブリ（２３０）及び磁界発生装置（２４０）は、直接接触させた。すなわち、磁気アセンブリ（２３０）の下面と磁界発生装置（２４０）の上面との距離（ｄ）は、およそ０ｍｍであるものとした（図２Ａにおいては、図面の明瞭化のため、正確な縮尺では示していない）。磁気アセンブリ（２３０）及び磁界発生装置（２４０）は、互いに中心を合わせた。すなわち、磁気アセンブリ（２３０）の長さ（Ｌ４）及び幅（Ｌ５）の中央部は、磁界発生装置（２４０）の長さ（Ｌ１）及び幅（Ｌ２）の中央部と位置合わせした。磁気アセンブリ（２３０）の上面と当該磁気アセンブリ（２３０）に面する基材（２２０）の表面との距離（ｈ）は、およそ３ｍｍとした。
【０２５４】
[00253]図２Ｃには、基材（２２０）を−２０°〜＋３０°傾斜させた様々な視角にて、図２Ａ〜図２Ｂに示す装置により生成された結果としてのＯＥＬを示している。
【０２５５】
実施例３（図３Ａ〜図３Ｃ）
[00254]図３Ａにおいて模式的に示すように、実施例３の準備に使用した磁気装置は、磁界発生装置（３４０）と、非球状磁性顔料粒子又は磁化可能顔料粒子を含む被膜組成物（３１０）を有する基材（３２０）との間に配設された磁気アセンブリ（３３０）を備えるものとした。
【０２５６】
[00255]磁気アセンブリ（３３０）は、ループ状磁界発生装置（３３１）、双極子磁石（３３２）、及び支持マトリクス（３３４）を備えるものとした。
【０２５７】
[00256]リング状双極子磁石（３３１）は、外径（Ｌ７）がおよそ２６ｍｍ、内径（Ｌ８）がおよそ１６．５ｍｍ、厚さ（Ｌ１０）がおよそ２ｍｍであるものとした。リング状双極子磁石（３３１）の磁気軸は、磁界発生装置（３４０）の磁気軸と実質的に垂直であり、Ｓ極が基材（３２０）に面した状態で、基材（３２０）の表面と実質的に垂直であるものとした。リング状双極子磁石（３３１）は、ＮｄＦｅＢ  Ｎ４０で構成した。
【０２５８】
[00257]双極子磁石（３３２）は、外径（Ｌ９）がおよそ４ｍｍ、厚さ（Ｌ１１）がおよそ２ｍｍであるものとした。双極子磁石（３３２）の磁気軸は、磁界発生装置（３４０）の磁気軸と実質的に垂直であり、Ｓ極が基材（３２０）に面した状態で、基材（３２０）の表面と実質的に垂直であるものとした。双極子磁石（３３２）の中心は、支持マトリクス（３３４）の縁部からおよそ１７ｍｍの距離（Ｌ１２）に配置されている。双極子磁石（３３２）は、ＮｄＦｅＢ  Ｎ４５で構成した。
【０２５９】
[00258]磁界発生装置（３４０）は、７つの棒状双極子磁石（３４１）及び６つのスペーサ片（３４２）を備えるものとした。図３Ａに示すように、７つの棒状双極子磁石（３４１）及び６つのスペーサ片（３４２）は、交互に配設した。棒状双極子磁石（３４１）はそれぞれ、長さ（Ｌ１）がおよそ３０ｍｍ、幅（Ｌ２ａ）がおよそ３ｍｍ、厚さ（Ｌ３）がおよそ６ｍｍであるものとした。スペーサ片（３４２）はそれぞれ、長さがおよそ２０ｍｍ、幅（Ｌ２ｂ）がおよそ１．５ｍｍ、厚さ（Ｌ３）がおよそ６ｍｍであるものとした。棒状双極子磁石（３４１）はそれぞれ、基材（３２０）の表面に対して実質的に平行な磁気軸を有するものとした。棒状双極子磁石（３４１）は、ＮｄＦｅＢ  Ｎ４２で構成した。スペーサ片（３４２）は、ＰＯＭで構成した。
【０２６０】
[00259]磁気アセンブリ（３３０）及び磁界発生装置（３４０）は、直接接触させた。すなわち、磁気アセンブリ（３３０）の下面と磁界発生装置（３４０）の上面との距離（ｄ）は、およそ０ｍｍであるものとした（図３Ａにおいては、図面の明瞭化のため、正確な縮尺では示していない）。磁気アセンブリ（３３０）及び磁界発生装置（３４０）は、互いに中心を合わせた。すなわち、磁気アセンブリ（３３０）の長さ（Ｌ４）及び幅（Ｌ５）の中央部は、磁界発生装置（３４０）の長さ（Ｌ１）及び幅（Ｌ２）の中央部と位置合わせした。磁気アセンブリ（３３０）の上面と当該磁気アセンブリ（３３０）に面する基材（３２０）の表面との距離（ｈ）は、およそ４ｍｍとした。
【０２６１】
[00260]図３Ｃには、基材（３２０）を−２０°〜＋３０°傾斜させた様々な視角にて、図３Ａ〜図３Ｂに示す装置により生成された結果としてのＯＥＬを示している。
【０２６２】
実施例４（図４Ａ〜図４Ｃ）
[00261]図４Ａにおいて模式的に示すように、実施例４の準備に使用した装置は、磁界発生装置（４４０）と、非球状磁性顔料粒子又は磁化可能顔料粒子を含む被膜組成物（４１０）を有する基材（４２０）との間に配設された磁気アセンブリ（４３０）を備えるものとした。
【０２６３】
[00262]磁気アセンブリ（４３０）は、リング状双極子磁石（４３１）、５つの双極子磁石（４３２）、及び支持マトリクス（４３４）を備えるものとした。
【０２６４】
[00263]リング状双極子磁石（４３１）は、外径（Ｌ７）がおよそ２６ｍｍ、内径（Ｌ８）がおよそ１６．５ｍｍ、厚さ（Ｌ１０）がおよそ２ｍｍであるものとした。リング状双極子磁石（４３１）の磁気軸は、磁界発生装置（４４０）の磁気軸と実質的に垂直であり、Ｎ極が基材（４２０）に面した状態で、基材（４２０）の表面と実質的に垂直であるものとした。リング状双極子磁石（４３１）は、ＮｄＦｅＢ  Ｎ４０で構成した。
【０２６５】
[00264]５つの双極子磁石（４３２）はそれぞれ、外径（Ｌ９）がおよそ２ｍｍ、厚さ（Ｌ１１）がおよそ２ｍｍであるものとした。５つの各双極子磁石（４３２）は、磁界発生装置（４４０）の磁気軸と実質的に垂直であり、５つの各双極子磁石（４３２）のＮ極が基材（４２０）に面した状態で、基材（４２０）の表面と実質的に垂直である磁気軸を有するものとした。図４Ｂ１に示すように、５つの双極子磁石（４３２）は、十字を形成するように配設した。十字の中心に配設した双極子磁石は、十字の先端に配設した双極子磁石から、およそ２．５ｍｍの距離（Ｌ１３）及びおよそ２．５ｍｍの距離（Ｌ１４）に位置付けた。図４Ｂ１に示すように、十字の中心に配設した双極子磁石の中心は、支持マトリクス（４３４）の縁部からおよそ１７．５ｍｍの距離（（Ｌ１３）＋（Ｌ１２））に位置付けた。５つの双極子磁石（４３２）は、ＮｄＦｅＢ  Ｎ４５で構成した。
【０２６６】
[00265]磁界発生装置（４４０）は、８つの棒状双極子磁石（４４１）及び６つのスペーサ片（４４２）を備えるものとした。図４Ａに示すように、８つの棒状双極子磁石（４４１）及び６つのスペーサ片（４４２）は、交互且つ非対称的に配設した。すなわち、２つの棒状双極子磁石（４４１）が１つのスペーサ片（４４２）と直接接触して隣接し、その他６つの棒状双極子磁石がスペーサ片（４４２）と交互になるようにした。８つの棒状双極子磁石（４４１）はそれぞれ、長さ（Ｌ１）がおよそ３０ｍｍ、幅（Ｌ２ａ）がおよそ３ｍｍ、厚さ（Ｌ３）がおよそ６ｍｍであるものとした。６つのスペーサ片（４４２）はそれぞれ、長さがおよそ３０ｍｍ、幅（Ｌ２ｂ）がおよそ１ｍｍ、厚さ（Ｌ３）がおよそ６ｍｍであるものとした。８つの各棒状双極子磁石（４４１）の磁気軸は、基材（４２０）の表面と実質的に平行であるものとした。８つの棒状双極子磁石（４４１）は、ＮｄＦｅＢ  Ｎ４２で構成した。６つのスペーサ片（４４２）は、ＰＯＭで構成した。
【０２６７】
[00266]磁気アセンブリ（４３０）及び磁界発生装置（４４０）は、直接接触させた。すなわち、磁気アセンブリ（４３０）の下面と磁界発生装置（４４０）の上面との距離（ｄ）は、およそ０ｍｍであるものとした（図４Ａにおいては、図面の明瞭化のため、正確な縮尺では示していない）。磁気アセンブリ（４３０）及び磁界発生装置（４４０）は、互いに中心を合わせた。すなわち、磁気アセンブリ（４３０）の長さ（Ｌ４）及び幅（Ｌ５）の中央部は、磁界発生装置（４４０）の長さ（Ｌ２）及び幅（Ｌ１）の中央部と位置合わせした。磁気アセンブリ（４３０）の上面と当該磁気アセンブリ（４３０）に面する基材（４２０）の表面との距離（ｈ）は、およそ４ｍｍとした。
【０２６８】
[00267]図４Ｃには、基材（４２０）を−３０°〜＋２０°傾斜させた様々な視角にて、図４Ａ〜図４Ｂに示す装置により生成された結果としてのＯＥＬを示している。
【０２６９】
実施例５（図５Ａ〜図５Ｃ）
[00268]図５Ａにおいて模式的に示すように、実施例５の準備に使用した装置は、磁界発生装置（５４０）と、非球状磁性顔料粒子又は磁化可能顔料粒子を含む被膜組成物（５１０）を有する基材（５２０）との間に配設された磁気アセンブリ（５３０）を備えるものとした。
【０２７０】
[00269]磁気アセンブリ（５３０）は、リング状双極子磁石（５３１）、５つの双極子磁石（５３２）、及び支持マトリクス（５３４）を備えるものとした。
【０２７１】
[00270]リング状双極子磁石（５３１）は、外径（Ｌ７）がおよそ２６ｍｍ、内径（Ｌ８）がおよそ１６．５ｍｍ、厚さ（Ｌ１０）がおよそ２ｍｍであるものとした。ループ状磁界発生装置（５３１）の磁気軸は、磁界発生装置（５４０）の磁気軸と実質的に垂直であり、Ｎ極が基材（５２０）に面した状態で、基材（５２０）の表面と実質的に垂直であるものとした。リング状双極子磁石（５３１）は、ＮｄＦｅＢ  Ｎ４０で構成した。
【０２７２】
[00271]５つの双極子磁石（５３２）はそれぞれ、外径（Ｌ９）がおよそ２ｍｍ、厚さ（Ｌ１１）がおよそ２ｍｍであるものとした。５つの各双極子磁石（５３２）は、磁界発生装置（５４０）の磁気軸と実質的に垂直であり、５つの各双極子磁石（５３２）のＳ極が基材（５２０）に面した状態で、基材（５２０）の表面と実質的に垂直である磁気軸を有するものとした。図５Ｂ１に示すように、５つの双極子磁石（５３２）は、十字を形成するように配設した。十字の中心に配設した双極子磁石（５３２）の中心は、十字の先端に配設した双極子磁石から、およそ２．５ｍｍの距離（Ｌ１３）及びおよそ２．５ｍｍの距離（Ｌ１４）に位置付けた。図５Ｂ１に示すように、十字の中心に配設した双極子磁石（５３２）は、支持マトリクス（５３４）の縁部からおよそ１５ｍｍの距離（（Ｌ１３）＋（Ｌ１２））に位置付けた。５つの双極子磁石（５３２）は、ＮｄＦｅＢ  Ｎ４５で構成した。
【０２７３】
[00272]磁界発生装置（５４０）は、７つの棒状双極子磁石（５４１）及び６つのスペーサ片（５４２）を備えるものとした。図５Ａに示すように、７つの棒状双極子磁石（５４１）及び６つのスペーサ片（５４２）は、交互且つ非対称的に配設した。すなわち、２つの棒状双極子磁石（５４１）が１つのスペーサ片（５４２）と直接接触して隣接し、その他５つの棒状双極子磁石がスペーサ片（５４２）と交互になるようにした。６つのスペーサ片（５４２）は、磁界発生装置（５４０）が磁気アセンブリ（５３０）の下方に正しく位置決めされるように使用した。７つの棒状双極子磁石（５４１）はそれぞれ、長さ（Ｌ１）がおよそ３０ｍｍ、幅（Ｌ２ａ）がおよそ３ｍｍ、厚さ（Ｌ３）がおよそ６ｍｍであるものとした。６つのスペーサ片（５４２）はそれぞれ、長さがおよそ２０ｍｍ、幅（Ｌ２ｂ）がおよそ１．５ｍｍ、厚さ（Ｌ３）がおよそ６ｍｍであるものとした。７つの各棒状双極子磁石（５４１）の磁気軸は、基材（５２０）の表面と実質的に平行であるものとした。７つの棒状双極子磁石（５４１）は、ＮｄＦｅＢ  Ｎ４２で構成した。６つのスペーサ片（５４２）は、ＰＯＭで構成した。
【０２７４】
[00273]磁気アセンブリ（５３０）及び磁界発生装置（５４０）は、直接接触させた。すなわち、磁気アセンブリ（５３０）の下面と磁界発生装置（５４０）の上面との距離（ｄ）は、およそ０ｍｍであるものとした（図５Ａにおいては、図面の明瞭化のため、正確な縮尺では示していない）。磁気アセンブリ（５３０）及び磁界発生装置（５４０）は、互いに中心を合わせた。すなわち、磁気アセンブリ（５３０）の長さ（Ｌ４）及び幅（Ｌ５）の中央部は、磁界発生装置（５４０）の長さ（Ｌ２）及び幅（Ｌ１）の中央部と位置合わせした。磁気アセンブリ（５３０）の上面と当該磁気アセンブリ（５３０）に面する基材（５２０）の表面との距離（ｈ）は、およそ４ｍｍとした。
【０２７５】
[00274]図５Ｃには、基材（５２０）を−３０°〜＋２０°傾斜させて見られる様々な視角から、図５Ａ及び図５Ｂに示す装置により生成された結果としてのＯＥＬを示している。
【０２７６】
実施例６（図６Ａ〜図６Ｃ）
[00275]図６Ａにおいて模式的に示すように、実施例６の準備に使用した装置は、磁界発生装置（６４０）と、非球状磁性顔料粒子又は磁化可能顔料粒子を含む被膜組成物（６１０）を有する基材（６２０）との間に配設された磁気アセンブリ（６３０）を備えるものとした。
【０２７７】
[00276]磁気アセンブリ（６３０）は、リング状双極子磁石（６３１）、ループ状磁極片（６３３）、及び支持マトリクス（６３４）を備えるものとした。
【０２７８】
[00277]リング状双極子磁石（６３１）は、外径（Ｌ７）がおよそ２６ｍｍ、内径（Ｌ８）がおよそ１６．５ｍｍ、厚さ（Ｌ１０）がおよそ２ｍｍであるものとした。リング状双極子磁石（６３１）は、磁界発生装置（６４０）の磁気軸と実質的に垂直であり、Ｓ極が基材（６２０）に面した状態で、基材（６２０）の表面と実質的に垂直である磁気軸を有するものとした。リング状双極子磁石（６３１）は、ＮｄＦｅＢ  Ｎ４０で構成した。
【０２７９】
[00278]ループ状磁極片（６３３）は、外径（Ｌ１５）がおよそ１４ｍｍ、内径（Ｌ１６）がおよそ１０ｍｍ、厚さ（Ｌ１７）がおよそ２ｍｍであるものとした。ループ状磁極片（６３３）は、ループ状磁界発生装置（６３１）と中心を位置合わせした。ループ状磁極片（６３３）は、鉄で構成した。
【０２８０】
[00279]磁界発生装置（６４０）は、７つの棒状双極子磁石（６４１）及び６つのスペーサ片（６４２）を備えるものとした。図６Ａに示すように、７つの棒状双極子磁石（６４１）及び６つのスペーサ片（６４２）は、交互且つ非対称的に配設した。すなわち、２つの棒状双極子磁石（６４１）が１つのスペーサ片（６４２）と直接接触して隣接し、その他５つの棒状双極子磁石がスペーサ片（６４２）と交互になるようにした。６つのスペーサ片（６４２）は、磁界発生装置（６４０）が磁気アセンブリ（６３０）の下方に正しく位置決めされるように使用した。７つの棒状双極子磁石（６４１）はそれぞれ、長さ（Ｌ１）がおよそ３０ｍｍ、幅（Ｌ２ａ）がおよそ３ｍｍ、厚さ（Ｌ３）がおよそ６ｍｍであるものとした。６つのスペーサ片（６４２）はそれぞれ、長さがおよそ２０ｍｍ、幅（Ｌ２ｂ）がおよそ１．５ｍｍ、厚さ（Ｌ３）がおよそ６ｍｍであるものとした。７つの各棒状双極子磁石（６４１）の磁気軸は、基材（６２０）の表面と実質的に平行であるものとした。７つの棒状双極子磁石（６４１）は、ＮｄＦｅＢ  Ｎ４２で構成した。６つのスペーサ片（６４２）は、ＰＯＭで構成した。
【０２８１】
[00280]磁気アセンブリ（６３０）及び磁界発生装置（６４０）は、直接接触させた。すなわち、磁気アセンブリ（６３０）の下面と磁界発生装置（６４０）の上面との距離（ｄ）は、およそ０ｍｍであるものとした（図６Ａにおいては、図面の明瞭化のため、正確な縮尺では示していない）。磁気アセンブリ（６３０）及び磁界発生装置（６４０）は、互いに中心を合わせた。すなわち、磁気アセンブリ（６３０）の長さ（Ｌ４）及び幅（Ｌ５）の中央部は、磁界発生装置（６４０）の長さ（Ｌ２）及び幅（Ｌ１）の中央部と位置合わせした。磁気アセンブリ（６３０）の上面と当該磁気アセンブリ（６３０）に面する基材（６２０）の表面との距離（ｈ）は、およそ４ｍｍとした。
【０２８２】
[00281]図６Ｃには、基材（６２０）を−３０°〜＋２０°傾斜させて見られる様々な視角から、図６Ａ及び図６Ｂに示す装置により生成された結果としてのＯＥＬを示している。
【０２８３】
実施例７（図７Ａ〜図７Ｃ）
[00282]図７Ａにおいて模式的に示すように、実施例７の準備に使用した装置は、磁界発生装置（７４０）と、非球状磁性顔料粒子又は磁化可能顔料粒子を含む被膜組成物（７１０）を有する基材（７２０）との間に配設された磁気アセンブリ（７３０）を備えるものとした。
【０２８４】
[00283]磁気アセンブリ（７３０）は、リング状磁界発生装置（７３１）、双極子磁石（７３２）、リング状磁極片（７３３）、及び支持マトリクス（７３４）を備えるものとした。
【０２８５】
[00284]リング状磁界発生装置（７３１）は、外径（Ｌ７）がおよそ２６ｍｍ、内径（Ｌ８）がおよそ１６．５ｍｍ、厚さ（Ｌ１０）がおよそ２ｍｍであるものとした。リング状磁界発生装置（７３１）は、磁界発生装置（７４０）の磁気軸と実質的に垂直であり、Ｓ極が基材（７２０）に面した状態で、基材（７２０）の表面と実質的に垂直である磁気軸を有するものとした。リング状磁界発生装置（７３１）は、ＮｄＦｅＢ  Ｎ４０で構成した。
【０２８６】
[00285]双極子磁石（７３２）は、外径（Ｌ９）がおよそ４ｍｍ、厚さ（Ｌ１１）がおよそ２ｍｍであるものとした。双極子磁石（７３２）は、磁界発生装置（７４０）の磁気軸と実質的に垂直であり、Ｓ極が基材（７２０）に面した状態で、基材（７２０）の表面と実質的に垂直である磁気軸を有するものとした。双極子磁石（７３２）は、ＮｄＦｅＢ  Ｎ４５で構成した。
【０２８７】
[00286]リング状磁極片（７３３）は、外径（Ｌ１５）がおよそ１４ｍｍ、内径（Ｌ１６）がおよそ１０ｍｍ、厚さ（Ｌ１７）がおよそ２ｍｍであるものとした。リング状磁極片（７３３）は、リング状磁界発生装置（７３１）と中心を位置合わせした。リング状磁極片（７３３）は、鉄で構成した。
【０２８８】
[00287]リング状磁界発生装置（７３１）、双極子磁石（７３２）、リング状磁極片（７３３）、及び支持マトリクス（７３４）は、（７３４）の長さ（Ｌ４）及び幅（Ｌ５）に沿って中心を位置合わせした。
【０２８９】
[00288]磁界発生装置（７４０）は、長さ（Ｌ２）がおよそ３０ｍｍ、幅（Ｌ１）がおよそ３０ｍｍ、厚さ（Ｌ３）がおよそ４ｍｍの棒状双極子磁石で構成した。磁界発生装置（７４０）の磁気軸は、基材（７２０）の表面と実質的に平行であるものとした。磁界発生装置（７４０）は、ＮｄＦｅＢ  Ｎ３０で構成した。
【０２９０】
[00289]磁気アセンブリ（７３０）及び磁界発生装置（７４０）は、直接接触させた。すなわち、磁気アセンブリ（７３０）の下面と磁界発生装置（７４０）の上面との距離（ｄ）は、およそ０ｍｍであるものとした（図７Ａにおいては、図面の明瞭化のため、正確な縮尺では示していない）。磁気アセンブリ（７３０）及び磁界発生装置（７４０）は、互いに中心を合わせた。すなわち、磁気アセンブリ（７３０）の長さ（Ｌ４）及び幅（Ｌ５）の中央部は、磁界発生装置（７４０）の長さ（Ｌ２）及び幅（Ｌ１）の中央部と位置合わせした。磁気アセンブリ（７３０）の上面と当該磁気アセンブリ（７３０）に面する基材（７２０）の表面との距離（ｈ）は、およそ４ｍｍとした。
【０２９１】
[00290]図７Ｃには、基材（７２０）を−１０°〜＋４０°傾斜させて見られる様々な視角から、図７Ａ及び図７Ｂに示す装置により生成された結果としてのＯＥＬを示している。
【０２９２】
実施例８（図８Ａ〜図８Ｃ）
[00291]図８Ａにおいて模式的に示すように、実施例８の準備に使用した装置は、磁界発生装置（８４０）と、非球状磁性顔料粒子又は磁化可能顔料粒子を含む被膜組成物（８１０）を有する基材（８２０）との間に配設された磁気アセンブリ（８３０）を備えるものとした。
【０２９３】
[00292]磁気アセンブリ（８３０）は、リング状磁界発生装置（８３１）、双極子磁石（８３２）、リング状磁極片（８３３）、及び支持マトリクス（８３４）を備えるものとした。
【０２９４】
[00293]リング状磁界発生装置（８３１）は、外径（Ｌ７）がおよそ２６ｍｍ、内径（Ｌ８）がおよそ１６．５ｍｍ、厚さ（Ｌ１０）がおよそ２ｍｍであるものとした。リング状磁界発生装置（８３１）は、磁界発生装置（８４０）の磁気軸と実質的に垂直であり、Ｓ極が基材（８２０）に面した状態で、基材（８２０）の表面と実質的に垂直である磁気軸を有するものとした。リング状磁界発生装置（８３１）は、ＮｄＦｅＢ  Ｎ４０で構成した。
【０２９５】
[00294]双極子磁石（８３２）は、外径（Ｌ９）がおよそ４ｍｍ、厚さ（Ｌ１１）がおよそ２ｍｍであるものとした。双極子磁石（８３２）は、磁界発生装置（８４０）の磁気軸と実質的に垂直であり、Ｓ極が基材（８２０）に面した状態で、基材（８２０）の表面と実質的に垂直である磁気軸を有するものとした。双極子磁石（８３２）は、ＮｄＦｅＢ  Ｎ４５で構成した。
【０２９６】
[00295]リング状磁極片（８３３）は、外径（Ｌ１５）がおよそ１４ｍｍ、内径（Ｌ１６）がおよそ１０ｍｍ、厚さ（Ｌ１７）がおよそ２ｍｍであるものとした。リング状磁極片（８３３）は、鉄で構成した。
【０２９７】
[00296]リング状磁界発生装置（８３１）、双極子磁石（８３２）、リング状磁極片（８３３）、及び支持マトリクス（８３４）は、（８３４）の長さ（Ｌ４）及び幅（Ｌ５）に沿って中心を位置合わせした。
【０２９８】
[00297]磁界発生装置（８４０）は、７つの棒状双極子磁石（８４１）及び６つのスペーサ片（８４２）を備えるものとした。図８Ａに示すように、７つの棒状双極子磁石（８４１）及び６つのスペーサ片（８４２）は、交互に配設した。棒状双極子磁石（８４１）はそれぞれ、長さ（Ｌ１）がおよそ３０ｍｍ、幅（Ｌ２ａ）がおよそ３ｍｍ、厚さ（Ｌ３）がおよそ６ｍｍであるものとした。スペーサ片（８４２）はそれぞれ、長さがおよそ２０ｍｍ、幅（Ｌ２ｂ）がおよそ１．５ｍｍ、厚さ（Ｌ３）がおよそ６ｍｍであるものとした。７つの棒状双極子磁石はそれぞれ、基材（８２０）の表面に対して実質的に平行な棒状双極子磁石（８４１）の磁気軸を有するものとした。７つの棒状双極子磁石（８４１）はそれぞれ、ＮｄＦｅＢ  Ｎ４２で構成した。６つのスペーサ片（８４２）はそれぞれ、ＰＯＭで構成した。
【０２９９】
[00298]磁気アセンブリ（８３０）及び磁界発生装置（８４０）は、直接接触させた。すなわち、磁気アセンブリ（８３０）の下面と磁界発生装置（８４０）の上面との距離（ｄ）は、およそ０ｍｍであるものとした（図８Ａにおいては、図面の明瞭化のため、正確な縮尺では示していない）。磁気アセンブリ（８３０）及び磁界発生装置（８４０）は、互いに中心を合わせた。すなわち、磁気アセンブリ（８３０）の長さ（Ｌ４）及び幅（Ｌ５）の中央部は、磁界発生装置（８４０）の長さ（Ｌ２）及び幅（Ｌ１）の中央部と位置合わせした。磁気アセンブリ（８３０）の上面と当該磁気アセンブリ（８３０）に面する基材（８２０）の表面との距離（ｈ）は、およそ４ｍｍとした。
【０３００】
[00299]図８Ｃには、基材（８２０）を０°〜＋５０°傾斜させて見られる様々な視角から、図８Ａ及び図８Ｂに示す装置により生成された結果としてのＯＥＬを示している。
【０３０１】
実施例９（図９Ａ〜図９Ｃ）
[00300]図９Ａにおいて模式的に示すように、実施例９の準備に使用した装置は、磁界発生装置（９４０）と、非球状磁性顔料粒子又は磁化可能顔料粒子を含む被膜組成物（９１０）を有する基材（９２０）との間に配設された磁気アセンブリ（９３０）を備えるものとした。
【０３０２】
[00301]磁気アセンブリ（９３０）は、リング状磁界発生装置（９３１）、双極子磁石（９３２）、リング状磁極片（９３３）、及び支持マトリクス（９３４）を備えるものとした。
【０３０３】
[00302]リング状磁界発生装置（９３１）は、外径（Ｌ７）がおよそ２６ｍｍ、内径（Ｌ８）がおよそ１６．５ｍｍ、厚さ（Ｌ１０）がおよそ２ｍｍであるものとした。リング状磁界発生装置（９３１）の磁気軸は、磁界発生装置（９４０）の磁気軸と実質的に垂直であり、Ｓ極が基材（９２０）に面した状態で、基材（９２０）の表面と実質的に垂直であるものとした。リング状磁界発生装置（９３１）は、ＮｄＦｅＢ  Ｎ４０で構成した。
【０３０４】
[00303]双極子磁石（９３２）は、外径（Ｌ９）がおよそ４ｍｍ、厚さ（Ｌ１１）がおよそ２ｍｍであるものとした。双極子磁石（９３２）の磁気軸は、磁界発生装置（９４０）の磁気軸と実質的に垂直であり、Ｓ極が基材（９２０）に面した状態で、基材（９２０）の表面と実質的に垂直であるものとした。双極子磁石（９３２）は、ＮｄＦｅＢ  Ｎ４５で構成した。
【０３０５】
[00304]リング状磁極片（９３３）は、外径（Ｌ１５）がおよそ１４ｍｍ、内径（Ｌ１６）がおよそ１０ｍｍ、厚さ（Ｌ１７）がおよそ２ｍｍであるものとした。リング状磁極片（９３３）は、鉄で構成した。
【０３０６】
[00305]リング状磁界発生装置（９３１）、リング状磁極片（９３３）、及び支持マトリクス（９３４）は、支持マトリクス（９３４）の長さ（Ｌ４）及び幅（Ｌ５）に沿って中心を位置合わせした。双極子磁石（９３２）は、長さ（Ｌ４）に沿って中心を位置合わせした。双極子磁石（９３２）の中心は、幅（Ｌ５）に沿って、支持マトリクスの縁部からおよそ１７ｍｍの距離（Ｌ１２）に位置付けた。
【０３０７】
[00306]磁界発生装置（９４０）は、長さ（Ｌ２）がおよそ３０ｍｍ、幅（Ｌ１）がおよそ３０ｍｍ、厚さ（Ｌ３）がおよそ４ｍｍの棒状双極子磁石で構成した。磁界発生装置（９４０）の磁気軸は、基材（９２０）の表面と実質的に平行であるものとした。磁界発生装置（９４０）は、ＮｄＦｅＢ  Ｎ３０で構成した。
【０３０８】
[00307]磁気アセンブリ（９３０）及び磁界発生装置（９４０）は、直接接触させた。すなわち、磁気アセンブリ（９３０）の下面と磁界発生装置（９４０）の上面との距離（ｄ）は、およそ０ｍｍであるものとした（図９Ａにおいては、図面の明瞭化のため、正確な縮尺では示していない）。磁気アセンブリ（９３０）及び磁界発生装置（９４０）は、互いに中心を合わせた。すなわち、磁気アセンブリ（９３０）の長さ（Ｌ４）及び幅（Ｌ５）の中央部は、磁界発生装置（９４０）の長さ（Ｌ２）及び幅（Ｌ１）の中央部と位置合わせした。磁気アセンブリ（９３０）の上面と当該磁気アセンブリ（９３０）に面する基材（９２０）の表面との距離（ｈ）は、およそ４ｍｍとした。
【０３０９】
[00308]図９Ｃには、基材（９２０）を−２０°〜＋３０°傾斜させて見られる様々な視角から、図９Ａ及び図９Ｂに示す装置により生成された結果としてのＯＥＬを示している。
【０３１０】
実施例１０（図１０Ａ〜図１０Ｃ）
[00309]図１０Ａにおいて模式的に示すように、実施例１０の準備に使用した装置は、磁界発生装置（１０４０）と、非球状磁性顔料粒子又は磁化可能顔料粒子を含む被膜組成物（１０１０）を有する基材（１０２０）との間に配設された磁気アセンブリ（１０３０）を備えるものとした。
【０３１１】
[00310]磁気アセンブリ（１０３０）は、リング状磁界発生装置（１０３１）、双極子磁石（１０３２）、リング状磁極片（１０３３）、及び支持マトリクス（１０３４）を備えるものとした。
【０３１２】
[00311]リング状磁界発生装置（１０３１）は、外径（Ｌ７）がおよそ２６ｍｍ、内径（Ｌ８）がおよそ１６．５ｍｍ、厚さ（Ｌ１０）がおよそ２ｍｍであるものとした。リング状磁界発生装置（１０３１）の磁気軸は、磁界発生装置（１０４０）の磁気軸と実質的に垂直であり、Ｓ極が基材（１０２０）に面した状態で、基材（１０２０）の表面と実質的に垂直であるものとした。リング状磁界発生装置（１０３１）は、ＮｄＦｅＢ  Ｎ４０で構成した。
【０３１３】
[00312]双極子磁石（１０３２）は、外径（Ｌ９）がおよそ４ｍｍ、厚さ（Ｌ１１）がおよそ２ｍｍであるものとした。双極子磁石（１０３２）の磁気軸は、磁界発生装置（１０４０）の磁気軸と実質的に垂直であり、Ｓ極が基材（１０２０）に面した状態で、基材（１０２０）の表面と実質的に垂直であるものとした。双極子磁石（１０３２）は、ＮｄＦｅＢ  Ｎ４５で構成した。
【０３１４】
[00313]リング状磁極片（１０３３）は、外径（Ｌ１５）がおよそ１４ｍｍ、内径（Ｌ１６）がおよそ１０ｍｍ、厚さ（Ｌ１７）がおよそ２ｍｍであるものとした。リング状磁極片（１０３３）は、鉄で構成した。
【０３１５】
[00314]リング状磁界発生装置（１０３１）、リング状磁極片（１０３３）、及び支持マトリクス（１０３４）は、支持マトリクス（１０３４）の長さ（Ｌ４）及び幅（Ｌ５）に沿って中心を位置合わせした。双極子磁石（１０３２）は、長さ（Ｌ４）に沿って中心を位置合わせした。双極子磁石（１０３２）の中心は、幅（Ｌ５）に沿って、支持マトリクスの縁部からおよそ１７ｍｍの距離（Ｌ１２）に位置付けた。
【０３１６】
[00315]磁界発生装置（１０４０）は、７つの棒状双極子磁石（１０４１）及び６つのスペーサ片（１０４２）を備えるものとした。図１０Ａに示すように、７つの棒状双極子磁石（１０４１）及び６つのスペーサ片（１０４２）は、交互に配設した。棒状双極子磁石（１０４１）はそれぞれ、長さ（Ｌ１）がおよそ３０ｍｍ、幅（Ｌ２ａ）がおよそ３ｍｍ、厚さ（Ｌ３）がおよそ６ｍｍであるものとした。スペーサ片（１０４２）はそれぞれ、長さがおよそ２０ｍｍ、幅（Ｌ２ｂ）がおよそ１．５ｍｍ、厚さ（Ｌ３）がおよそ６ｍｍであるものとした。棒状双極子磁石（１０４１）はそれぞれ、基材（１０２０）の表面に対して実質的に平行な磁気軸を有するものとした。棒状双極子磁石（１０４１）は、ＮｄＦｅＢ  Ｎ４２で構成した。スペーサ片（１０４２）は、ＰＯＭで構成した。
【０３１７】
[00316]磁気アセンブリ（１０３０）及び磁界発生装置（１０４０）は、直接接触させた。すなわち、磁気アセンブリ（１０３０）の下面と磁界発生装置（１０４０）の上面との距離（ｄ）は、およそ０ｍｍであるものとした（図１０Ａにおいては、図面の明瞭化のため、正確な縮尺では示していない）。磁気アセンブリ（１０３０）及び磁界発生装置（１０４０）は、互いに中心を合わせた。すなわち、磁気アセンブリ（１０３０）の長さ（Ｌ４）及び幅（Ｌ５）の中央部は、磁界発生装置（１０４０）の長さ（Ｌ２）及び幅（Ｌ１）の中央部と位置合わせした。磁気アセンブリ（１０３０）の上面と当該磁気アセンブリ（１０３０）に面する基材（１０２０）の表面との距離（ｈ）は、およそ４ｍｍとした。
【０３１８】
[00317]図１０Ｃには、基材（１０２０）を−２０°〜＋３０°傾斜させて見られる様々な視角にて、図１０Ａに示す磁気アセンブリにより生成された結果としてのＯＥＬを示している。
【０３１９】
実施例１１（図１１Ａ〜図１１Ｃ）
[00318]図１１Ａにおいて模式的に示すように、実施例１１の準備に使用した装置は、磁界発生装置（１１４０）と、非球状磁性顔料粒子又は磁化可能顔料粒子を含む被膜組成物（１１１０）を有する基材（１１２０）との間に配設された磁気アセンブリ（１１３０）を備えるものとした。
【０３２０】
[00319]磁気アセンブリ（１１３０）は、リング状磁界発生装置（１１３１）、双極子磁石（１１３２）、リング状磁極片（１１３３）、及び支持マトリクス（１１３４）を備えるものとした。
【０３２１】
[00320]リング状磁界発生装置（１１３１）は、外径（Ｌ７）がおよそ２６ｍｍ、内径（Ｌ８）がおよそ１６．５ｍｍ、厚さ（Ｌ１０）がおよそ２ｍｍであるものとした。リング状磁界発生装置（１１３１）の磁気軸は、磁界発生装置（１１４０）の磁気軸と実質的に垂直であり、Ｓ極が基材（１１２０）に面した状態で、基材（１１２０）の表面と実質的に垂直であるものとした。リング状磁界発生装置（１１３１）は、ＮｄＦｅＢ  Ｎ４０で構成した。
【０３２２】
[00321]双極子磁石（１１３２）は、外径（Ｌ９）がおよそ４ｍｍ、厚さ（Ｌ１１）がおよそ２ｍｍであるものとした。双極子磁石（１１３２）の磁気軸は、磁界発生装置（１１４０）の磁気軸と実質的に垂直であり、Ｎ極が基材（１１２０）に面した状態で、基材（１１２０）の表面と実質的に垂直であるものとした。双極子磁石（１１３２）は、ＮｄＦｅＢ  Ｎ４５で構成した。
【０３２３】
[00322]リング状磁極片（１１３３）は、外径（Ｌ１５）がおよそ１４ｍｍ、内径（Ｌ１６）がおよそ１０ｍｍ、厚さ（Ｌ１７）がおよそ２ｍｍであるものとした。リング状磁極片（１１３３）は、鉄で構成した。
【０３２４】
[00323]リング状磁界発生装置（１１３１）、リング状磁極片（１１３３）、及び支持マトリクス（１１３４）は、支持マトリクス（１１３４）の長さ（Ｌ４）及び幅（Ｌ５）に沿って中心を位置合わせした。双極子磁石（１１３２）は、長さ（Ｌ４）に沿って中心を位置合わせした。双極子磁石（１１３２）の中心は、幅（Ｌ５）に沿って、支持マトリクスの縁部からおよそ１７ｍｍの距離（Ｌ１２）に位置付けた。
【０３２５】
[00324]磁界発生装置（１１４０）は、７つの棒状双極子磁石（１１４１）及び６つのスペーサ片（１１４２）を備えるものとした。図１１Ａに示すように、７つの棒状双極子磁石（１１４１）及び６つのスペーサ片（１１４２）は、交互に配設した。棒状双極子磁石（１１４１）はそれぞれ、長さ（Ｌ１）がおよそ３０ｍｍ、幅（Ｌ２ａ）がおよそ３ｍｍ、厚さ（Ｌ３）がおよそ６ｍｍであるものとした。スペーサ片（１１４２）はそれぞれ、長さがおよそ２０ｍｍ、幅（Ｌ２ｂ）がおよそ１．５ｍｍ、厚さ（Ｌ３）がおよそ６ｍｍであるものとした。棒状双極子磁石（１１４１）はそれぞれ、基材（１１２０）の表面に対して実質的に平行な磁気軸を有するものとした。棒状双極子磁石（１１４１）は、ＮｄＦｅＢ  Ｎ４２で構成した。スペーサ片（１１４２）は、ＰＯＭで構成した。
【０３２６】
[00325]磁気アセンブリ（１１３０）及び磁界発生装置（１１４０）は、直接接触させた。すなわち、磁気アセンブリ（１１３０）の下面と磁界発生装置（１１４０）の上面との距離（ｄ）は、およそ０ｍｍであるものとした（図１１Ａにおいては、図面の明瞭化のため、正確な縮尺では示していない）。磁気アセンブリ（１１３０）及び磁界発生装置（１１４０）は、互いに中心を合わせた。すなわち、磁気アセンブリ（１１３０）の長さ（Ｌ４）及び幅（Ｌ５）の中央部は、磁界発生装置（１１４０）の長さ（Ｌ２）及び幅（Ｌ１）の中央部と位置合わせした。磁気アセンブリ（１１３０）の上面と当該磁気アセンブリ（１１３０）に面する基材（１１２０）の表面との距離（ｈ）は、およそ４ｍｍとした。
【０３２７】
[00326]図１１Ｃには、基材（１１２０）を−３０°〜＋２０°傾斜させて見られる様々な視角から、図１１Ａに示す装置により生成された結果としてのＯＥＬを示している。
【０３２８】
実施例１２（図１２Ａ〜図１２Ｃ）
[00327]図１２Ａにおいて模式的に示すように、実施例１２の準備に使用した装置は、磁界発生装置（１２４０）と、非球状磁性顔料粒子又は磁化可能顔料粒子を含む被膜組成物（１２１０）を有する基材（１２２０）との間に配設された磁気アセンブリ（１２３０）を備えるものとした。
【０３２９】
[00328]磁気アセンブリ（１２３０）は、リング状磁界発生装置（１２３１）、双極子磁石（１２３２）、リング状磁極片（１２３３）、及び支持マトリクス（７３４）を備えるものとした。
【０３３０】
[00329]リング状磁界発生装置（１２３１）は、外径（Ｌ７）がおよそ２６ｍｍ、内径（Ｌ８）がおよそ１６．５ｍｍ、厚さ（Ｌ１０）がおよそ２ｍｍであるものとした。ループ状磁界発生装置（１２３１）の磁気軸は、磁界発生装置（１２４０）の磁気軸と実質的に垂直であり、Ｎ極が基材（１２２０）に面した状態で、基材（１２２０）の表面と実質的に垂直であるものとした。リング状磁界発生装置（１２３１）は、ＮｄＦｅＢ  Ｎ４０で構成した。
【０３３１】
[00330]双極子磁石（１２３２）は、外径（Ｌ９）がおよそ４ｍｍ、厚さ（Ｌ１１）がおよそ２ｍｍであるものとした。双極子磁石（１２３２）の磁気軸は、磁界発生装置（１２４０）の磁気軸と実質的に垂直であり、Ｓ極が基材（１２２０）に面した状態で、基材（１２２０）の表面と実質的に垂直であるものとした。双極子磁石（１２３２）は、ＮｄＦｅＢ  Ｎ４５で構成した。
【０３３２】
[00331]リング状磁極片（１２３３）は、外径（Ｌ１５）がおよそ１４ｍｍ、内径（Ｌ１６）がおよそ１０ｍｍ、厚さ（Ｌ１７）がおよそ２ｍｍであるものとした。リング状磁極片（１２３３）は、鉄で構成した。
【０３３３】
[00332]リング状磁界発生装置（１２３１）、リング状磁極片（１２３３）、及び支持マトリクス（１２３４）は、支持マトリクス（１２３４）の長さ（Ｌ４）及び幅（Ｌ５）に沿って中心を位置合わせした。双極子磁石（１２３２）は、長さ（Ｌ４）に沿って中心を位置合わせした。双極子磁石（１２３２）の中心は、幅（Ｌ５）に沿って、支持マトリクスの縁部からおよそ１７ｍｍの距離（Ｌ１２）に位置付けた。
【０３３４】
[00333]磁界発生装置（１２４０）は、７つの棒状双極子磁石（１２４１）及び６つのスペーサ片（１２４２）を備えるものとした。図１２Ａに示すように、７つの棒状双極子磁石（１２４１）及び６つのスペーサ片（１２４２）は、交互且つ非対称的に配設した。すなわち、２つの棒状双極子磁石（１２４１）が１つのスペーサ片（１２４２）と直接接触して隣接し、その他５つの棒状双極子磁石がスペーサ片（１２４２）と交互になるようにした。６つのスペーサ片（１２４２）は、磁界発生装置（１２４０）が磁気アセンブリ（１２３０）の下方に正しく位置決めされるように使用した。７つの棒状双極子磁石（１２４１）はそれぞれ、長さ（Ｌ１）がおよそ３０ｍｍ、幅（Ｌ２ａ）がおよそ６ｍｍ、厚さ（Ｌ３）がおよそ６ｍｍであるものとした。６つのスペーサ片（１２４２）はそれぞれ、長さがおよそ２０ｍｍ、幅（Ｌ２ｂ）がおよそ１．５ｍｍ、厚さ（Ｌ３）がおよそ６ｍｍであるものとした。７つの各棒状双極子磁石（１２４１）の磁気軸は、基材（１２２０）の表面と実質的に平行であるものとした。７つの棒状双極子磁石（１２４１）は、ＮｄＦｅＢ  Ｎ４２で構成した。５つのスペーサ片（１２４２）は、ＰＯＭで構成した。
【０３３５】
[00334]磁気アセンブリ（１２３０）及び磁界発生装置（１２４０）は、直接接触させた。すなわち、磁気アセンブリ（１２３０）の下面と磁界発生装置（１２４０）の上面との距離（ｄ）は、およそ０ｍｍであるものとした（図１２Ａにおいては、図面の明瞭化のため、正確な縮尺では示していない）。磁気アセンブリ（１２３０）及び磁界発生装置（１２４０）は、互いに中心を合わせた。すなわち、磁気アセンブリ（１２３０）の長さ（Ｌ４）及び幅（Ｌ５）の中央部は、磁界発生装置（１２４０）の長さ（Ｌ２）及び幅（Ｌ１）の中央部と位置合わせした。磁気アセンブリ（１２３０）の上面と当該磁気アセンブリ（１２３０）に面する基材（１２２０）の表面との距離（ｈ）は、およそ４ｍｍとした。
【０３３６】
[00335]図１２Ｃには、基材（１２２０）を−３０°〜＋２０°傾斜させて見られる様々な視角から、図１２Ａに示す装置により生成された結果としてのＯＥＬを示している。
【図１Ａ】
2019501792.tif 000004
【図１Ｂ１】
2019501792.tif 000005
【図１Ｂ２】
2019501792.tif 000006
【図１Ｃ】
2019501792.tif 000007
【図２Ａ】
2019501792.tif 000008
【図２Ｂ１】
2019501792.tif 000009
【図２Ｂ２】
2019501792.tif 000010
【図２Ｃ】
2019501792.tif 000011
【図３Ａ】
2019501792.tif 000012
【図３Ｂ１】
2019501792.tif 000013
【図３Ｂ２】
2019501792.tif 000014
【図３Ｃ】
2019501792.tif 000015
【図４Ａ】
2019501792.tif 000016
【図４Ｂ１】
2019501792.tif 000017
【図４Ｂ２】
2019501792.tif 000018
【図４Ｃ】
2019501792.tif 000019
【図５Ａ】
2019501792.tif 000020
【図５Ｂ１】
2019501792.tif 000021
【図５Ｂ２】
2019501792.tif 000022
【図５Ｃ】
2019501792.tif 000023
【図６Ａ】
2019501792.tif 000024
【図６Ｂ１】
2019501792.tif 000025
【図６Ｂ２】
2019501792.tif 000026
【図６Ｃ】
2019501792.tif 000027
【図７Ａ】
2019501792.tif 000028
【図７Ｂ１】
2019501792.tif 000029
【図７Ｂ２】
2019501792.tif 000030
【図７Ｃ】
2019501792.tif 000031
【図８Ａ】
2019501792.tif 000032
【図８Ｂ１】
2019501792.tif 000033
【図８Ｂ２】
2019501792.tif 000034
【図８Ｃ】
2019501792.tif 000035
【図９Ａ】
2019501792.tif 000036
【図９Ｂ１】
2019501792.tif 000037
【図９Ｂ２】
2019501792.tif 000038
【図９Ｃ】
2019501792.tif 000039
【図１０Ａ】
2019501792.tif 000040
【図１０Ｂ１】
2019501792.tif 000041
【図１０Ｂ２】
2019501792.tif 000042
【図１０Ｃ】
2019501792.tif 000043
【図１１Ａ】
2019501792.tif 000044
【図１１Ｂ１】
2019501792.tif 000045
【図１１Ｂ２】
2019501792.tif 000046
【図１１Ｃ】
2019501792.tif 000047
【図１２Ａ】
2019501792.tif 000048
【図１２Ｂ１】
2019501792.tif 000049
【図１２Ｂ２】
2019501792.tif 000050
【図１２Ｃ】
2019501792.tif 000051
【国際調査報告】
2019501792.tif 000052
2019501792.tif 000053